(57)【要約】ピラノ［３，２−ｃ］キノリン構造、ピラノ［３，２−ｃ］キノリノン構造またはそれらの混合物によって表される、少なくとも一つの物質からなる組成物が記載される。このピラノ［３，２−ｃ］キノリン構造は、６位環原子において窒素原子を有し、そして５位環原子においてオキシ置換体を有することによって特徴付けられる。このピラノ［３，２−ｃ］キノリノン構造は、６位環原子において置換された窒素原子を有し、そして５位環原子においてオキシ置換基を有することによって特徴付けられる。この窒素原子置換基は、水素、脂肪族置換基、脂環式置換基、芳香族置換基、ヘテロ芳香族置換基、またはそれらの組み合わせである。【特許請求の範囲】
【請求項１】
ピラノ［３，２−ｃ］キノリン構造、ピラノ［３，２−ｃ］キノリノン構造によってか、またはそれらの混合物によって表される少なくとも一種の物質を含む組成物であって；該ピラノ［３，２−ｃ］キノリン構造は、６位環原子において窒素原子を、そして５位環原子においてオキシ置換体を含み；該ピラノ［３，２−ｃ］キノリノン構造は、６位環原子において置換された窒素原子を、そして５位環原子においてオキシ置換基を含み、該窒素置換基は、水素、脂肪族置換基、脂環式置換基、芳香族置換基、ヘテロ芳香族置換基またはそれらの組み合わせから選択され；そしてここで、該ピラノ［３，２−ｃ］キノリン構造およびピラノ［３，２−ｃ］キノリノン構造の各々の２位の環原子は、脂肪族置換基、脂環式置換基、芳香族置換基、ヘテロ芳香族置換基またはそれらの組み合わせから各々独立に選択される２つの置換基を含み、ただし、該２位環原子における置換基が両方とも脂肪族であることはなく；あるいは該２位環原子における２つの置換基は、組み合わさってスピロ環式基を形成し、ただし、該スピロ環式基は、ノルボルニリデンでもビシクロ［３．３．１］９−ノニリデンでもなく；該環原子は、国際純正および応用化学連合の命名規則に従って番号を付けられており、該ピラン環の酸素原子である１位環原子から開始し、そしてそこから反時計回りに番号を付けられている、組成物。
【請求項２】
少なくとも部分的に硬化されたポリマー有機ホスト、および少なくとも光互変量の請求項１に記載の組成物を含有する、光互変物品。
【請求項３】
基材と、光互変ポリマーコーティングの少なくとも部分的なコーティングとを備える光互変物品であって、該光互変ポリマーコーティングは、フィルム形成ポリマーと少なくとも光互変量の請求項１に記載の組成物とを含む、物品。
【請求項４】
以下の構造式：
【化１】
2007512417.tif 000019
のうちの少なくとも１つまたはそれらの混合物によって表される、少なくとも１種の物質を含有する、組成物であって、
ここで、
（ａ）Ｒ１１は、以下：
（ｉ）水素、Ｃ１〜Ｃ１２アルキル、Ｃ１〜Ｃ１２アシル、フェニル（Ｃ１〜Ｃ１２）アルキル、モノ（Ｃ１〜Ｃ１２）アルキル置換フェニル（Ｃ１〜Ｃ１２）アルキル、モノ（Ｃ１〜Ｃ１２）アルコキシ置換フェニル（Ｃ１〜Ｃ１２）アルキル、Ｃ１〜Ｃ１２アルコキシ（Ｃ１〜Ｃ１２）アルキル、Ｃ３〜Ｃ７シクロアルキル、モノ（Ｃ１〜Ｃ１２）アルキル置換Ｃ３〜Ｃ７シクロアルキル、Ｃ１〜Ｃ１２ハロアルキル、アリル、ベンゾイル、一置換ベンゾイル、ナフトイルまたは一置換ナフトイル；該ベンゾイル置換基および該ナフトイル置換基の各々は、Ｃ１〜Ｃ１２アルキルまたはＣ１〜Ｃ１２アルコキシから独立に選択される；
（ｉｉ）−ＣＨ（Ｒ３）Ｑであって、ここで、Ｒ３は、水素またはＣ１〜Ｃ１２アルキルから選択され、そしてＱは、−ＣＮ、−ＣＦ３、または−ＣＯＯＲ４から選択され、そしてＲ４は、水素またはＣ１〜Ｃ１２アルキルから選択される、−ＣＨ（Ｒ３）Ｑ；あるいは
（ｉｉｉ）−Ｃ（Ｏ）Ｖであって、ここでＶは、水素、Ｃ１〜Ｃ１２アルコキシ、フェノキシ、モノ（Ｃ１〜Ｃ１２）アルキル置換フェノキシもしくはジ（Ｃ１〜Ｃ１２）アルキル置換フェノキシ、モノ（Ｃ１〜Ｃ１２）アルコキシ置換フェノキシもしくはジ（Ｃ１〜Ｃ１２）アルコキシ置換フェノキシ、非置換アリール基、一置換アリール基もしくは二置換アリール基、アミノ、モノ（Ｃ１〜Ｃ１２）アルキルアミノ、ジ（Ｃ１〜Ｃ１２）アルキルアミノ、フェニルアミノ、モノ（Ｃ１〜Ｃ１２）アルキル置換フェニルアミノもしくはジ（Ｃ１〜Ｃ１２）アルキル置換フェニルアミノ、またはモノ（Ｃ１〜Ｃ１２）アルコキシ置換フェニルアミノもしくはジ（Ｃ１〜Ｃ１２）アルコキシ置換フェニルアミノから選択され；該アリール基置換基の各々は、Ｃ１〜Ｃ１２アルキルまたはＣ１〜Ｃ１２アルコキシから独立に選択される、−Ｃ（Ｏ）Ｖ、
から選択され、
（ｂ）各Ｒ１は、独立に、以下：
（ｉ）水素、ヒドロキシ、Ｃ１〜Ｃ１２アルキル、Ｃ２〜Ｃ１２アルキリデン、Ｃ２〜Ｃ１２アルキリジン、ビニル、Ｃ３〜Ｃ７シクロアルキル、Ｃ１〜Ｃ１２ハロアルキル、アリル、ベンジル、一置換ベンジル、ハロゲン、または−Ｃ（Ｏ）Ｗ基、ここでＷは、ヒドロキシ、Ｃ１〜Ｃ１２アルキル、Ｃ１〜Ｃ１２アルコキシ、フェニル、一置換フェニル、アミノ、モノ（Ｃ１〜Ｃ１２）アルキルアミノ、ジ（Ｃ１〜Ｃ１２）アルキルアミノであり；該アミノ置換基は、Ｃ１〜Ｃ１２アルキル、フェニル、ベンジルまたはナフチルであり；該ベンジル置換基およびフェニル置換基の各々は、Ｃ１〜Ｃ１２アルキルまたはＣ１〜Ｃ１２アルコキシである；
（ｉｉ）フェニル、ナフチル、フェナントリル、ピレニル、キノリル、イソキノリル、ベンゾフラニル、チエニル、ベンゾチエニル、ジベンゾフラニル、ジベンゾチエニル、カルバゾリルまたはインドリルからなる群より選択される、非置換、一置換、二置換または三置換の基であって；（ｉｉ）における該置換基の各々は、各出現について、ハロゲン、Ｃ１〜Ｃ１２アルキルまたはＣ１〜Ｃ１２アルコキシから独立に選択される、非置換、一置換、二置換または三置換の基；
（ｉｉｉ）一置換フェニルであって、該フェニルは、−（ＣＨ２）ｔ−または−Ｏ−（ＣＨ２）ｔ−である、パラ位に位置する置換基を有し、ここでｔは、１、２、３、４、５または６から選択される整数であり；該置換基は、別の光互変物質上でアリール基に結合されている、一置換フェニル；
（ｉｖ）−ＯＲ２であって、Ｒ２は、Ｒ１１、トリ（Ｃ１〜Ｃ１２）アルキルシリル、トリ（Ｃ１〜Ｃ１２）アルコキシシリル、ジ（Ｃ１〜Ｃ１２）アルキル（Ｃ１〜Ｃ１２アルコキシ）シリルまたはジ（Ｃ１〜Ｃ１２）アルコキシ（Ｃ１〜Ｃ１２アルキル）シリルから選択される、−ＯＲ２；
（ｖ）−ＣＨ（Ｑ’）２であって、Ｑ’は−ＣＮまたは−ＣＯＯＲ６から選択され、そしてＲ６は、水素、Ｃ１〜Ｃ１２アルキル、フェニル（Ｃ１〜Ｃ１２）アルキル、モノ（Ｃ１〜Ｃ１２）アルキル置換フェニル（Ｃ１〜Ｃ１２）アルキル、モノ（Ｃ１〜Ｃ１２）アルコキシ置換フェニル（Ｃ１〜Ｃ１２）アルキル、または非置換、一置換もしくは二置換のアリール基から選択され；該アリール基置換基の各々は、Ｃ１〜Ｃ１２アルキルまたはＣ１〜Ｃ１２アルコキシから独立に選択される、−ＣＨ（Ｑ’）２；
（ｖｉ）−ＣＨ（Ｒ７）Ｇであって、Ｒ７は、水素、Ｃ１〜Ｃ１２アルキル、または非置換、一置換もしくは二置換のアリール基から選択され、そしてＧは、−ＣＯＯＲ５、−ＣＯＲ８または−ＣＨ２ＯＲ９から選択され；ここで、Ｒ８は、水素、Ｃ１〜Ｃ１２アルキル、非置換、一置換もしくは二置換のアリール基、アミノ、モノ（Ｃ１〜Ｃ１２）アルキルアミノ、ジ（Ｃ１〜Ｃ１２）アルキルアミノ、フェニルアミノ、モノ（Ｃ１〜Ｃ１２）アルキル置換フェニルアミノもしくはジ（Ｃ１〜Ｃ１２）アルキル置換フェニルアミノ、モノ（Ｃ１〜Ｃ１２）アルコキシ置換フェニルアミノもしくはジ（Ｃ１〜Ｃ１２）アルコキシ置換フェニルアミノ、ジフェニルアミノ、モノ（Ｃ１〜Ｃ１２）アルキル置換ジフェニルアミノもしくはジ（Ｃ１〜Ｃ１２）アルキル置換ジフェニルアミノ、モノ（Ｃ１〜Ｃ１２）アルコキシ置換ジフェニルアミノもしくはジ（Ｃ１〜Ｃ１２）アルコキシ置換ジフェニルアミノ、モルホリノまたはピペリジノから選択され、Ｒ９は、水素、−Ｃ（Ｏ）Ｒ６、Ｃ１〜Ｃ１２アルキル、Ｃ１〜Ｃ１２アルコキシ（Ｃ１〜Ｃ１２）アルキル、フェニル（Ｃ１〜Ｃ１２）アルキル、モノ（Ｃ１〜Ｃ１２）アルコキシ置換フェニル（Ｃ１〜Ｃ１２）アルキル、または非置換、一置換もしくは二置換のアリール基から選択され、該アリール基置換基の各々は、Ｃ１〜Ｃ１２アルキルまたはＣ１〜Ｃ１２アルコキシから独立に選択される、−ＣＨ（Ｒ７）Ｇ；
（ｖｉｉ）以下の式：
−Ｚ［（ＯＣ２Ｈ４）ｘ（ＯＣ３Ｈ６）ｙ（ＯＣ４Ｈ８）ｚ］Ｚ’または
−［（ＯＣ２Ｈ４）ｘ（ＯＣ３Ｈ６）ｙ（ＯＣ４Ｈ８）ｚ］Ｚ’
によって表される、Ｔ基であって、
ここで、−Ｚは、−Ｃ（Ｏ）−または−ＣＨ２−から選択され、Ｚ’は、Ｃ１〜Ｃ１２アルコキシまたは重合可能な基から選択され、ｘ、ｙおよびｚは、各々、０と５０との間の数であり、そしてｘ、ｙおよびｚの合計は、２と５０との間である、Ｔ基；
（ｖｉｉｉ）−ＳＲ１０であって、Ｒ１０は、Ｃ１〜Ｃ１２アルキル、アリール、一置換もしくは二置換アリールから選択され、そして該アリール置換基の各々は、Ｃ１〜Ｃ１２アルキル、Ｃ１〜Ｃ１２アルコキシまたはハロゲンから独立に選択される、−ＳＲ１０；
（ｉｘ）−Ｎ（Ｒ１１）Ｒ１２であって、ここでＲ１２は、本請求項において以前に記載されたＲ１１と等しい、−Ｎ（Ｒ１１）Ｒ１２；
（ｘ）以下の構造式ＩＩＡ：
【化２】
2007512417.tif 000020
によって表される、窒素を含む環であって、
ここで、各Ｙは、各出現について、−ＣＨ２−、−ＣＨ（Ｒ１３）−、−Ｃ（Ｒ１３）（Ｒ１３）−、−ＣＨ（アリール）−、−Ｃ（アリール）２−または−Ｃ（Ｒ１３）（アリール）−から独立に選択され；Ｘは、−Ｙ−、−Ｏ−、−Ｓ−、−Ｓ（Ｏ）−、−Ｓ（Ｏ２）−、−ＮＨ−、−ＮＲ１３−または−Ｎ−アリールであり；Ｒ１３は、Ｃ１〜Ｃ１２アルキルであり；該アリール基は、フェニルまたはナフチルであり、ｍは、１、２または３から選択される整数であり、そしてｐは、０、１、２または３から選択される整数であり；ただし、ｐが０である場合、ＸはＹである、窒素を含む環；
（ｘｉ）以下の構造式ＩＩＢまたはＩＩＣ：
【化３】
2007512417.tif 000021
のうちの１つによって表される基であって、
ここで、Ｒ１５、Ｒ１６およびＲ１７は、各々の式における各出現について、水素、Ｃ１〜Ｃ１２アルキル、フェニルもしくはナフチルから各々独立に選択されるか；またはＲ１５基およびＲ１６基は、一緒になって、５〜８個の炭素原子の環を形成し、Ｒ１４は、各出現について、Ｃ１〜Ｃ１２アルキル、Ｃ１〜Ｃ１２アルコキシもしくはハロゲンから独立に選択され、そしてｖは、０、１もしくは２から選択される整数である、基；
（ｘｉｉ）非置換、一置換もしくは二置換のＣ４〜Ｃ１８スピロ二環式アミン；
（ｘｉｉｉ）非置換、一置換もしくは二置換のＣ４〜Ｃ１８スピロ三環式アミン；（ｘｉｉ）および（ｘｉｉｉ）について該置換基は、各出現について、アリール、Ｃ１〜Ｃ１２アルキル、Ｃ１〜Ｃ１２アルコキシまたはフェニル（Ｃ１〜Ｃ１２）アルキルから独立に選択される；あるいは
（ｘｉｖ）隣接するＲ１置換基であって、該置換基は、一緒になって、以下の構造式ＩＩＤ、ＩＩＥ、またはＩＩＦ：
【化４】
2007512417.tif 000022
の１つを形成し：
ここで、ＪおよびＫは、各式における各出現について、酸素もしくは−ＮＲ１１−から独立に選択され、Ｒ１１、Ｒ１４、Ｒ１５およびＲ１６は、各々、本請求項において以前に記載されたものと等しく、そしてｎは、０、１、２、３または４から選択される整数である、Ｒ１置換基；
から選択され、
（ｃ）Ｒ２は、本請求項において以前に（ｂ）（ｉｖ）に記載されたものと等しく；そして
（ｄ）ＢおよびＢ’は、各々独立して、以下：
（ｉ）モノ−Ｔ−置換フェニルであって、ここで、該Ｔ基は、以下の式：
−Ｚ［（ＯＣ２Ｈ４）ｘ（ＯＣ３Ｈ６）ｙ（ＯＣ４Ｈ８）ｚ］Ｚ’または
−［（ＯＣ２Ｈ４）ｘ（ＯＣ３Ｈ６）ｙ（ＯＣ４Ｈ８）ｚ］Ｚ’
によって表され、ここで、−Ｚは、−Ｃ（Ｏ）−もしくは−ＣＨ２−であり、Ｚ’は、Ｃ１〜Ｃ１２アルコキシまたは重合可能な基であり、ｘ、ｙおよびｚは、各々、０と５０との間の数であり、そしてｘ、ｙおよびｚの合計は、２と５０との間である、モノ−Ｔ−置換フェニル；
（ｉｉ）非置換、一置換、二置換もしくは三置換のアリール基；
（ｉｉｉ）９−ジュロリジニル、または、ピリジル  フラニル、ベンゾフラン−２−イル、ベンゾフラン−３−イル、チエニル、ベンゾチエン−２−イル、ベンゾチエン−３−イル、ジベンゾフラニル、ジベンゾチエニル、カルバゾイル、ベンゾピリジル、インドリニルもしくはフルオレニルから選択される、非置換、一置換、もしくは二置換のヘテロ芳香族基であって、（ｉｉ）および（ｉｉｉ）における該アリール置換基およびヘテロ芳香族置換基の各々は、ヒドロキシ、本請求項において以前に定義された基である−Ｃ（Ｏ）Ｗ、アリール、モノ（Ｃ１〜Ｃ１２）アルコキシアリール、ジ（Ｃ１〜Ｃ１２）アルコキシアリール、モノ（Ｃ１〜Ｃ１２）アルキルアリール、ジ（Ｃ１〜Ｃ１２）アルキルアリール、ハロアリール、Ｃ３〜Ｃ７シクロアルキルアリール、Ｃ３〜Ｃ７シクロアルキル、Ｃ３〜Ｃ７シクロアルキルオキシ、Ｃ３〜Ｃ７シクロアルキルオキシ（Ｃ１〜Ｃ１２）アルキル、Ｃ３〜Ｃ７シクロアルキルオキシ（Ｃ１〜Ｃ１２）アルコキシ、アリール（Ｃ１〜Ｃ１２）アルキル、アリール（Ｃ１〜Ｃ１２）アルコキシ、アリールオキシ、アリールオキシ（Ｃ１〜Ｃ１２）アルキル、アリールオキシ（Ｃ１〜Ｃ１２）アルコキシ、モノ（Ｃ１〜Ｃ１２）アルキルアリール（Ｃ１〜Ｃ１２）アルキルもしくはジ（Ｃ１〜Ｃ１２）アルキルアリール（Ｃ１〜Ｃ１２）アルキル、モノ（Ｃ１〜Ｃ１２）アルコキシアリール（Ｃ１〜Ｃ１２）アルキルもしくはジ（Ｃ１〜Ｃ１２）アルコキシアリール（Ｃ１〜Ｃ１２）アルキル、モノ（Ｃ１〜Ｃ１２）アルキルアリール（Ｃ１〜Ｃ１２）アルコキシもしくはジ（Ｃ１〜Ｃ１２）アルキルアリール（Ｃ１〜Ｃ１２）アルコキシ、モノ（Ｃ１〜Ｃ１２）アルコキシアリール（Ｃ１〜Ｃ１２）アルコキシもしくはジ（Ｃ１〜Ｃ１２）アルコキシアリール（Ｃ１〜Ｃ１２）アルコキシ、アミノ、モノ（Ｃ１〜Ｃ１２）アルキルアミノ、ジ（Ｃ１〜Ｃ１２）アルキルアミノ、ジアリールアミノ、ピペラジノ、Ｎ−（Ｃ１〜Ｃ１２）アルキルピペラジノ、Ｎ−アリールピペラジノ、アジリジノ、インドリノ、ピペリジノ、モルホリノ、チオモルホリノ、テトラヒドロキノリノ、テトラヒドロイソキノリノ、ピロリジル、Ｃ１〜Ｃ１２アルキル、Ｃ１〜Ｃ１２ハロアルキル、Ｃ１〜Ｃ１２アルキリデン、モノ（Ｃ１〜Ｃ１２）アルコキシ（Ｃ１〜Ｃ１２）アルキル、アクリルオキシ、メタクリルオキシ、またはハロゲンから独立に選択される、非置換、一置換、もしくは二置換のヘテロ芳香族基；
（ｉｖ）ピラゾリル、イミダゾリル、ピラゾリニル、イミダゾリニル、ピロリニル、フェノチアジニル、フェノキサジニル、フェナジニル、またはアクリジニルから選択される非置換もしくは一置換の基であって、該置換基の各々は、Ｃ１〜Ｃ１２アルキル、Ｃ１〜Ｃ１２アルコキシ、フェニル、またはハロゲンから独立に選択される、非置換もしくは一置換の基；
（ｖ）一置換フェニルであって、該フェニルは、（ＣＨ２）ｔ−または−Ｏ−（ＣＨ２）ｔ−である、パラ位に位置する置換基を有し、ここでｔは、整数１、２、３、４、５または６から選択され、該置換基は、別の光互変物質上でアリール基に結合されている、一置換フェニル；
（ｖｉ）以下の構造式ＩＩＧまたはＩＩＨ：
【化５】
2007512417.tif 000023
のうちの１つによって表される基であって、
ここで、Ａは、各式において、メチレンまたは酸素から独立して選択され、そしてＤは、各式において、酸素または置換された窒素から独立して選択され、ただし、Ｄが置換された窒素である場合、Ａはメチレンであり；該窒素置換基は、水素、Ｃ１〜Ｃ１２アルキル、またはＣ２〜Ｃ１２アシルから選択され；各Ｒ１９は、各式における各出現について、Ｃ１〜Ｃ１２アルキル、Ｃ１〜Ｃ１２アルコキシ、ヒドロキシ、またはハロゲンから独立に選択され；Ｒ１７およびＲ１８は、各々、各式において、水素またはＣ１〜Ｃ１２アルキルから独立して選択され；そしてｑは、整数０、１または２から選択される、基；
（ｖｉｉ）Ｃ１〜Ｃ１２アルキル、Ｃ１〜Ｃ１２ハロアルキル、Ｃ１〜Ｃ１２アルコキシ（Ｃ１〜Ｃ１２）アルキル、Ｃ３〜Ｃ７シクロアルキル、モノ（Ｃ１〜Ｃ１２）アルコキシ（Ｃ３〜Ｃ７）シクロアルキル、モノ（Ｃ１〜Ｃ１２）アルキル（Ｃ３〜Ｃ７）−シクロアルキル、ハロ（Ｃ３〜Ｃ７）シクロアルキル、またはＣ４〜Ｃ１２ビシクロアルキル、ただし、ＢおよびＢ’の両方が（ｖｉｉ）から選択されることはない；
（ｖｉｉｉ）以下の構造式ＩＩＪ：
【化６】
2007512417.tif 000024
によって表される基であって、
ここで、Ｌは、水素またはＣ１〜Ｃ１２アルキルから選択され、そしてＭは、ナフチル、フェニル、フラニル、またはチエニルから選択される非置換、一置換または二置換の基から選択され；該基置換基の各々は、Ｃ１〜Ｃ１２アルキル、Ｃ１〜Ｃ１２アルコキシ、またはハロゲンから独立に選択される、基；あるいは
（ｉｘ）ＢおよびＢ’であって、一緒になって、フルオレン−９−イリデン、一置換フルオレン−９−イリデンもしくは二置換フルオレン−９−イリデン、または飽和Ｃ３〜Ｃ１２スピロ単環式炭化水素環、飽和Ｃ７〜Ｃ１２スピロ二環式炭化水素環もしくは飽和Ｃ７〜Ｃ１２スピロ三環式炭化水素環から選択されるスピロ環式基を形成し、ただし、該スピロ環式基は、ノルボルニリデンまたはビシクロ［３．３．１］９−ノニリデンではなく、該フルオレン−９−イリデン置換基の各々は、Ｃ１〜Ｃ１２アルキル、Ｃ１〜Ｃ１２アルコキシまたはハロゲンから独立に選択される、ＢおよびＢ’
から選択される、
組成物。
【請求項５】
請求項４に記載の組成物であって、以下：
（ａ）Ｒ１１は、水素、Ｃ１〜Ｃ１２アルキル、Ｃ１〜Ｃ１２アシル、フェニル（Ｃ１〜Ｃ１２）アルキル、Ｃ１〜Ｃ１２アルコキシ（Ｃ１〜Ｃ１２）アルキルまたは−ＣＨ（Ｒ３）Ｑから選択され、ここでＲ３は、水素またはＣ１〜Ｃ１２アルキルから選択され、そしてＱは、−ＣＯＯＲ４であり、そしてＲ４が、Ｃ１〜Ｃ１２アルキルであり；
（ｂ）Ｒ１が、各出現について、以下：
（ｉ）水素、ヒドロキシ、Ｃ１〜Ｃ１２アルキル、ビニル、Ｃ３〜Ｃ７シクロアルキル、Ｃ１〜Ｃ１２ハロアルキル、アリル、ベンジルまたは一置換ベンジル；該ベンジル置換基の各々は、Ｃ１〜Ｃ１２アルキルまたはＣ１〜Ｃ１２アルコキシである；
（ｉｉ）フェニルまたは一置換フェニル；（ｉｉ）における該フェニル置換基の各々は、各出現について、クロロ、フルオロ、Ｃ１〜Ｃ１２アルキルまたはＣ１〜Ｃ１２アルコキシから独立に選択される；
（ｉｉｉ）一置換フェニルであって、該フェニルは、−Ｏ−（ＣＨ２）ｔ−である、パラ位に位置する置換基を有し、ここでｔは、整数１、２、３または４から選択され、該置換基は、別の光互変物質上でアリール基に結合されている、一置換フェニル；
（ｉｖ）−ＯＲ２であって、Ｒ２はＲ１１から選択される、−ＯＲ２；
（ｖ）−ＣＨ（Ｑ’）２であって、Ｑ’は−ＣＯＯＲ６であり、そしてＲ６はＣ１〜Ｃ１２アルキルである、−ＣＨ（Ｑ’）２；
（ｖｉ）−ＣＨ（Ｒ７）Ｇであって、Ｒ７は水素またはＣ１〜Ｃ１２アルキルであり、そしてＧは、−ＣＯＯＲ５または−ＣＨ２ＯＲ９であり、ここで、Ｒ８はＣ１〜Ｃ１２アルキルであり、そしてＲ９はＣ１〜Ｃ１２アルキルまたはＣ１〜Ｃ１２アルコキシ（Ｃ１〜Ｃ１２）アルキルである、−ＣＨ（Ｒ７）Ｇ；
（ｖｉｉ）以下の式：
−Ｚ［（ＯＣ２Ｈ４）ｘ（ＯＣ３Ｈ６）ｙ（ＯＣ４Ｈ８）ｚ］Ｚ’または
−［（ＯＣ２Ｈ４）ｘ（ＯＣ３Ｈ６）ｙ（ＯＣ４Ｈ８）ｚ］Ｚ’
で表される、Ｔ基であって、
ここで、−Ｚは−ＣＨ２−であり、Ｚ’はＣ１〜Ｃ１２アルコキシまたは重合可能な基であり、ｘ、ｙおよびｚは、各々、０と２０との間の数であり、そしてｘ、ｙおよびｚの合計は、２と２０との間である、Ｔ基；
（ｖｉｉｉ）−ＳＲ１０であって、Ｒ１０はＣ１〜Ｃ１２アルキルである、−ＳＲ１０；
（ｉｘ）−Ｎ（Ｒ１１）Ｒ１２であって、Ｒ１２は本請求項において以前に記載されたＲ１１と等しい、−Ｎ（Ｒ１１）Ｒ１２；
（ｘ）以下の構造式ＩＩＡ：
【化７】
2007512417.tif 000025
によって表される、窒素を含む環であって、
ここで、各Ｙは、各出現について、−ＣＨ２−または−ＣＨ（Ｒ１３）−から独立して選択され；Ｘは、−Ｙ−、−Ｏ−、−Ｓ−、−ＮＨ−、−ＮＲ１３−または−Ｎ−アリールであり；Ｒ１３は、Ｃ１〜Ｃ１２アルキルであり；ｍは、整数１、２または３であり、そしてｐは、０、１、２または３から選択される整数であり；ただし、ｐが０である場合、ＸはＹである、窒素を含む環；
（ｘｉ）以下の構造式ＩＩＢまたはＩＩＣ：
【化８】
2007512417.tif 000026
のうちの１つによって表される基であって、
ここで、Ｒ１５、Ｒ１６およびＲ１７は、各々、各式における各出現について、水素またはＣ１〜Ｃ１２アルキルから独立に選択され、Ｒ１４は、各出現について、Ｃ１〜Ｃ１２アルキル、Ｃ１〜Ｃ１２アルコキシ、フルオロまたはクロロから独立して選択され、そしてｖは、整数０、１または２から選択される、基；あるいは
（ｘｉｉ）隣接するＲ１置換基であって、該置換基は、一緒になって、以下の構造式ＩＩＤまたはＩＩＦ
【化９】
2007512417.tif 000027
のうちの１つを形成し：
ここで、ＪおよびＫは、各式における各出現について、酸素または−ＮＲ１１−から独立に選択され、ここで、Ｒ１１、Ｒ１４、Ｒ１５およびＲ１６は、各々、本請求項において以前に記載されたものと等しい、置換基；
から独立して選択され、
（ｃ）Ｒ２は、Ｒ１１から選択され；そして
（ｄ）ＢおよびＢ’は、各々、以下：
（ｉ）フェニル、一置換フェニル、および二置換フェニル；
（ｉｉ）非置換、一置換、および二置換のヘテロ芳香族基のフラニル、ベンゾフラン−２−イル、チエニルおよびベンゾチエン−２−イル、（ｉ）および（ｉｉ）における該フェニルおよびヘテロ芳香族置換基の各々は、Ｃ１〜Ｃ１２アルキル、Ｃ１〜Ｃ１２アルコキシおよびフルオロから選択される；あるいは
（ｉｉｉ）構造式ＩＩＧによって表される基であって、ここで、Ａは炭素であり、そしてＤは酸素であり、Ｒ１９はＣ１〜Ｃ１２アルキルまたはＣ１〜Ｃ１２アルコキシであり、Ｒ１７およびＲ１８は、各々、水素またはＣ１〜Ｃ１２アルキルであり、そしてｑは、整数０または１である、基、
から選択される、
組成物。
【請求項６】
前記少なくとも１種の物質が、以下の構造式：
【化１０】
2007512417.tif 000028
によって表される物質の異性体混合物を含む、請求項４に記載の組成物。
【請求項７】
前記物質の異性体混合物が、以下：
（ａ）２，２−ジフェニル−２Ｈ−ピラノ［３，２−ｃ］キノリン−５−オール；および
（ｂ）２，２−ジフェニル−５，６−ジヒドロ−２Ｈ−ピラノ［３，２−ｃ］キノリン−５−オン
の混合物を含有する、請求項６に記載の組成物。
【請求項８】
請求項４に記載の組成物であって、前記少なくとも１種の物質が、以下：
（ａ）単一の光互変化合物；
（ｂ）光互変化合物の混合物；
（ｃ）少なくとも１種の光互変化合物を含む物質；
（ｄ）少なくとも１種の光互変化合物が化学的に結合されている物質；
（ｅ）カプセル化するコーティングをさらに含有する、該物質（ｃ）または（ｄ）；
（ｆ）光互変ポリマー；または
（ｇ）これらの混合物
から選択される光互変物質である、組成物。
【請求項９】
光互変組成物であって、以下：
（ａ）５−メトキシ−２，２−ジフェニル−２Ｈ−ピラノ［３，２−ｃ］キノリン；
（ｂ）５−エトキシ−２，２−ジフェニル−２Ｈ−ピラノ［３，２−ｃ］キノリン；
（ｃ）５−エトキシ−９−メトキシ−２，２−ジフェニル−２Ｈ−ピラノ［３，２−ｃ］キノリン；
（ｄ）５−エトキシ−７−メトキシ−２，２−ジフェニル−２Ｈ−ピラノ［３，２−ｃ］キノリン；
（ｅ）１２−エトキシ−３，３−ジフェニル−３Ｈ−ベンゾ［ｈ］ピラノ［３，２−ｃ］キノリン；
（ｆ）５−エトキシ−７，９−ジメトキシ−２，２−ジフェニル−２Ｈ−ピラノ［３，２−ｃ］キノリン；
（ｇ）５−エトキシ−９−フルオロ−２，２−ジフェニル−２Ｈ−ピラノ［３，２−ｃ］キノリン；
（ｈ）５−エトキシ−７−フルオロ−２，２−ジフェニル−２Ｈ−ピラノ［３，２−ｃ］キノリン；
（ｉ）２−（２，４−ジメトキシフェニル）−５−エトキシ−９−メトキシ−２−（４−メトキシフェニル）−２Ｈ−ピラノ［３，２−ｃ］キノリン；
（ｊ）１２−エトキシ−３−（２−フルオロフェニル）−３−（４−メトキシ）−３Ｈ−ベンゾ［ｈ］ピラノ［３，２−ｃ］キノリン；
（ｋ）５−エトキシ−２−（２−フルオロフェニル）−９−メトキシ−２−（４−メトキシフェニル）−２Ｈ−ピラノ［３，２−ｃ］キノリン；
（１）５−エトキシ−３−（２−フルオロフェニル）−３−（４−メトキシ）−２Ｈ−［１，３］−ジオキソロ［４，５−ｇ］プラノ［３，２−ｃ］キノリン；
（ｍ）１２−エトキシ−３−（２，４−ジメトキシフェニル）−３−（４−メトキシフェニル）−３Ｈ−ベンゾ［ｈ］ピラノ［３，２−ｃ］キノリン；
（ｎ）２，２−ジフェニル−６−メチル−５，６−ジヒドロ−２Ｈ−ピラノ［３，２−ｃ］キノリン−５−オン；または
（ｐ）それらの混合物、
から選択される少なくとも１つの化合物を含有する、光互変組成物。
【請求項１０】
光互変物品であって、少なくとも部分的に硬化された有機ポリマーホスト、および以下の構造式：
【化１１】
2007512417.tif 000029
のうちの少なくとも１つによって表される少なくとも１種の物質またはそれらの混合物を含む、光互変量の組成物を含有し、ここで、
（ａ）Ｒ１１は、以下：
（ｉ）水素、Ｃ１〜Ｃ１２アルキル、Ｃ１〜Ｃ１２アシル、フェニル（Ｃ１〜Ｃ１２）アルキル、モノ（Ｃ１〜Ｃ１２）アルキル置換フェニル（Ｃ１〜Ｃ１２）アルキル、モノ（Ｃ１〜Ｃ１２）アルコキシ置換フェニル（Ｃ１〜Ｃ１２）アルキル、Ｃ１〜Ｃ１２アルコキシ（Ｃ１〜Ｃ１２）アルキル、Ｃ３〜Ｃ７シクロアルキル、モノ（Ｃ１〜Ｃ１２）アルキル置換Ｃ３〜Ｃ７シクロアルキル、Ｃ１〜Ｃ１２ハロアルキル、アリル、ベンゾイル、一置換ベンゾイル、ナフトイルまたは一置換ナフトイル；該ベンゾイル置換基および該ナフトイル置換基の各々は、Ｃ１〜Ｃ１２アルキルまたはＣ１〜Ｃ１２アルコキシから独立に選択される；
（ｉｉ）−ＣＨ（Ｒ３）Ｑであって、ここで、Ｒ３は、水素またはＣ１〜Ｃ１２アルキルから選択され、そしてＱは、−ＣＮ、−ＣＦ３、または−ＣＯＯＲ４から選択され、そしてＲ４は、水素またはＣ１〜Ｃ１２アルキルから選択される、−ＣＨ（Ｒ３）Ｑ；あるいは
（ｉｉｉ）−Ｃ（Ｏ）Ｖであって、ここでＶは、水素、Ｃ１〜Ｃ１２アルコキシ、フェノキシ、モノ（Ｃ１〜Ｃ１２）アルキル置換フェノキシもしくはジ（Ｃ１〜Ｃ１２）アルキル置換フェノキシ、モノ（Ｃ１〜Ｃ１２）アルコキシ置換フェノキシもしくはジ（Ｃ１〜Ｃ１２）アルコキシ置換フェノキシ、非置換アリール基、一置換アリール基もしくは二置換アリール基、アミノ、モノ（Ｃ１〜Ｃ１２）アルキルアミノ、ジ（Ｃ１〜Ｃ１２）アルキルアミノ、フェニルアミノ、モノ（Ｃ１〜Ｃ１２）アルキル置換フェニルアミノもしくはジ（Ｃ１〜Ｃ１２）アルキル置換フェニルアミノ、またはモノ（Ｃ１〜Ｃ１２）アルコキシ置換フェニルアミノもしくはジ（Ｃ１〜Ｃ１２）アルコキシ置換フェニルアミノから選択され；該アリール基置換基の各々は、Ｃ１〜Ｃ１２アルキルまたはＣ１〜Ｃ１２アルコキシから独立に選択される、−Ｃ（Ｏ）Ｖ、
から選択され、
（ｂ）各Ｒ１は、独立に、以下：
（ｉ）水素、ヒドロキシ、Ｃ１〜Ｃ１２アルキル、Ｃ２〜Ｃ１２アルキリデン、Ｃ２〜Ｃ１２アルキリジン、ビニル、Ｃ３〜Ｃ７シクロアルキル、Ｃ１〜Ｃ１２ハロアルキル、アリル、ベンジル、一置換ベンジル、ハロゲン、または−Ｃ（Ｏ）Ｗ基、ここでＷは、ヒドロキシ、Ｃ１〜Ｃ１２アルキル、Ｃ１〜Ｃ１２アルコキシ、フェニル、一置換フェニル、アミノ、モノ（Ｃ１〜Ｃ１２）アルキルアミノ、ジ（Ｃ１〜Ｃ１２）アルキルアミノであり；該アミノ置換基は、Ｃ１〜Ｃ１２アルキル、フェニル、ベンジルまたはナフチル；該ベンジル置換基およびフェニル置換基の各々は、Ｃ１〜Ｃ１２アルキルまたはＣ１〜Ｃ１２アルコキシである；
（ｉｉ）フェニル、ナフチル、フェナントリル、ピレニル、キノリル、イソキノリル、ベンゾフラニル、チエニル、ベンゾチエニル、ジベンゾフラニル、ジベンゾチエニル、カルバゾリルまたはインドリルから選択される、非置換、一置換、二置換または三置換の基であって；（ｉｉ）における該置換基の各々は、各出現について、ハロゲン、Ｃ１〜Ｃ１２アルキルまたはＣ１〜Ｃ１２アルコキシから独立に選択される、非置換、一置換、二置換または三置換の基；
（ｉｉｉ）一置換フェニルであって、該フェニルは、−（ＣＨ２）ｔ−または−Ｏ−（ＣＨ２）ｔ−である、パラ位に位置する置換基を有し、ここでｔは、１、２、３、４、５または６から選択される整数であり；該置換基は、別の光互変物質上でアリール基に結合されている、一置換フェニル；
（ｉｖ）−ＯＲ２であって、Ｒ２は、Ｒ１１、トリ（Ｃ１〜Ｃ１２）アルキルシリル、トリ（Ｃ１〜Ｃ１２）アルコキシシリル、ジ（Ｃ１〜Ｃ１２）アルキル（Ｃ１〜Ｃ１２）アルコキシ）シリルまたはジ（Ｃ１〜Ｃ１２）アルコキシ（Ｃ１〜Ｃ１２アルキル）シリルから選択される、−ＯＲ２；
（ｖ）−ＣＨ（Ｑ’）２であって、Ｑ’は−ＣＮまたは−ＣＯＯＲ６から選択され、そしてＲ６は、水素、Ｃ１〜Ｃ１２アルキル、フェニル（Ｃ１〜Ｃ１２）アルキル、モノ（Ｃ１〜Ｃ１２）アルキル置換フェニル（Ｃ１〜Ｃ１２）アルキル、モノ（Ｃ１〜Ｃ１２）アルコキシ置換フェニル（Ｃ１〜Ｃ１２）アルキル、または非置換、一置換もしくは二置換のアリール基から選択され；該アリール基置換基の各々は、Ｃ１〜Ｃ１２アルキルまたはＣ１〜Ｃ１２アルコキシから独立に選択される、−ＣＨ（Ｑ’）２；
（ｖｉ）−ＣＨ（Ｒ７）Ｇであって、Ｒ７は、水素、Ｃ１〜Ｃ１２アルキル、または非置換、一置換もしくは二置換のアリール基から選択され、そしてＧは、−ＣＯＯＲ５、−ＣＯＲ８または−ＣＨ２ＯＲ９から選択され；ここで、Ｒ８は、水素、Ｃ１〜Ｃ１２アルキル、非置換、一置換もしくは二置換のアリール基、アミノ、モノ（Ｃ１〜Ｃ１２）アルキルアミノ、ジ（Ｃ１〜Ｃ１２）アルキルアミノ、フェニルアミノ、モノ（Ｃ１〜Ｃ１２）アルキル置換フェニルアミノもしくはジ（Ｃ１〜Ｃ１２）アルキル置換フェニルアミノ、モノ（Ｃ１〜Ｃ１２）アルコキシ置換フェニルアミノもしくはジ（Ｃ１〜Ｃ１２）アルコキシ置換フェニルアミノ、ジフェニルアミノ、モノ（Ｃ１〜Ｃ１２）アルキル置換ジフェニルアミノもしくはジ（Ｃ１〜Ｃ１２）アルキル置換ジフェニルアミノ、モノ（Ｃ１〜Ｃ１２）アルコキシ置換ジフェニルアミノもしくはジ（Ｃ１〜Ｃ１２）アルコキシ置換ジフェニルアミノ、モルホリノまたはピペリジノであり、Ｒ９は、水素、−Ｃ（Ｏ）Ｒ６、Ｃ１〜Ｃ１２アルキル、Ｃ１〜Ｃ１２アルコキシ（Ｃ１〜Ｃ１２）アルキル、フェニル（Ｃ１〜Ｃ１２）アルキル、モノ（Ｃ１〜Ｃ１２）アルコキシ置換フェニル（Ｃ１〜Ｃ１２）アルキル、または非置換、一置換もしくは二置換のアリール基から選択され、該アリール基置換基の各々は、Ｃ１〜Ｃ１２アルキルまたはＣ１〜Ｃ１２アルコキシから独立に選択される、−ＣＨ（Ｒ７）Ｇ；
（ｖｉｉ）以下の式：
−Ｚ［（ＯＣ２Ｈ４）ｘ（ＯＣ３Ｈ６）ｙ（ＯＣ４Ｈ８）ｚ］Ｚ’または
−［（ＯＣ２Ｈ４）ｘ（ＯＣ３Ｈ６）ｙ（ＯＣ４Ｈ８）ｚ］Ｚ’
によって表される、Ｔ基であって、
ここで、−Ｚは、−Ｃ（Ｏ）−または−ＣＨ２−から選択され、Ｚ’は、Ｃ１〜Ｃ１２アルコキシまたは重合可能な基から選択され、ｘ、ｙおよびｚは、各々、０と５０との間の数であり、そしてｘ、ｙおよびｚの合計は、２と５０との間である、Ｔ基；
（ｖｉｉｉ）−ＳＲ１０であって、Ｒ１０は、Ｃ１〜Ｃ１２アルキル、アリール、一置換もしくは二置換のアリールから選択され、そして該アリール置換基の各々は、Ｃ１〜Ｃ１２アルキル、Ｃ１〜Ｃ１２アルコキシまたはハロゲンから独立に選択される、−ＳＲ１０；
（ｉｘ）−Ｎ（Ｒ１１）Ｒ１２であって、ここでＲ１２は、本請求項において以前に記載されたＲ１１と等しい、−Ｎ（Ｒ１１）Ｒ１２；
（ｘ）以下の構造式ＩＩＡ：
【化１２】
2007512417.tif 000030
によって表される、窒素を含む環であって、
ここで、各Ｙは、各出現について、−ＣＨ２−、−ＣＨ（Ｒ１３）−、−Ｃ（Ｒ１３）（Ｒ１３）−、−ＣＨ（アリール）−、−Ｃ（アリール）２−または−Ｃ（Ｒ１３）（アリール）−から独立に選択され；Ｘは、−Ｙ−、−Ｏ−、−Ｓ−、−Ｓ（Ｏ）−、−Ｓ（Ｏ２）−、−ＮＨ−、−ＮＲ１３−または−Ｎ−アリールであり；Ｒ１３は、Ｃ１〜Ｃ１２アルキルであり；該アリール基は、フェニルまたはナフチルであり、ｍは、１、２または３から選択される整数であり、そしてｐは、０、１、２または３から選択される整数であり；ただし、ｐが０である場合、ＸはＹである、窒素を含む環；
（ｘｉ）以下の構造式ＩＩＢまたはＩＩＣ：
【化１３】
2007512417.tif 000031
のうちの１つによって表される基であって、
ここで、Ｒ１５、Ｒ１６およびＲ１７は、各々の式における各出現について、水素、Ｃ１〜Ｃ１２アルキル、フェニルもしくはナフチルから各々独立に選択されるか；またはＲ１５基およびＲ１６基は、一緒になって、５〜８個の炭素原子の環を形成し、Ｒ１４は、各出現について、Ｃ１〜Ｃ１２アルキル、Ｃ１〜Ｃ１２アルコキシもしくはハロゲンから独立に選択され、そしてｖは、０、１もしくは２から選択される整数である、基；
（ｘｉｉ）非置換、一置換もしくは二置換のＣ４〜Ｃ１８スピロ二環式アミン；
（ｘｉｉｉ）非置換、一置換もしくは二置換のＣ４〜Ｃ１８スピロ三環式アミン；（ｘｉｉ）および（ｘｉｉｉ）について該置換基は、各出現について、アリール、Ｃ１〜Ｃ１２アルキル、Ｃ１〜Ｃ１２アルコキシまたはフェニル（Ｃ１〜Ｃ１２）アルキルから独立に選択される；あるいは
（ｘｉｖ）隣接するＲ１置換基であって、該置換基は、一緒になって、以下の構造式ＩＩＤ、ＩＩＥ、またはＩＩＦ：
【化１４】
2007512417.tif 000032
を形成し：
ここで、ＪおよびＫは、各式における各出現について、酸素もしくは−ＮＲ１１−から独立に選択され、Ｒ１１、Ｒ１４、Ｒ１５およびＲ１６は、各々、本請求項において以前に記載されたものと等しく、そしてｎは、０、１、２、３または４から選択される整数である、Ｒ１置換基；
から選択され、
（ｃ）Ｒ２は、本請求項において以前に（ｂ）（ｉｖ）に記載されたものと等しく；そして
（ｄ）ＢおよびＢ’は、各々独立して、以下：
（ｉ）モノ−Ｔ−置換フェニルであって、ここで、該Ｔ基は、以下の式：
−Ｚ［（ＯＣ２Ｈ４）ｘ（ＯＣ３Ｈ６）ｙ（ＯＣ４Ｈ８）ｚ］Ｚ’または
−［（ＯＣ２Ｈ４）ｘ（ＯＣ３Ｈ６）ｙ（ＯＣ４Ｈ８）ｚ］Ｚ’
によって表され、ここで、−Ｚは、−Ｃ（Ｏ）−もしくは−ＣＨ２−であり、Ｚ’は、Ｃ１〜Ｃ１２アルコキシまたは重合可能な基であり、ｘ、ｙおよびｚは、各々、０と５０との間の整数であり、そしてｘ、ｙおよびｚの合計は、２と５０との間である、モノ−Ｔ−置換フェニル；
（ｉｉ）非置換、一置換、二置換もしくは三置換のアリール基；
（ｉｉｉ）９−ジュロリジニル、または、ピリジル  フラニル、ベンゾフラン−２−イル、ベンゾフラン−３−イル、チエニル、ベンゾチエン−２−イル、ベンゾチエン−３−イル、ジベンゾフラニル、ジベンゾチエニル、カルバゾイル、ベンゾピリジル、インドリニルもしくはフルオレニルから選択される、非置換、一置換、もしくは二置換のヘテロ芳香族基であって、（ｉｉ）および（ｉｉｉ）における該アリール置換基およびヘテロ芳香族置換基の各々は、ヒドロキシ、本請求項において以前に定義された基である−Ｃ（Ｏ）Ｗ、アリール、モノ（Ｃ１〜Ｃ１２）アルコキシアリール、ジ（Ｃ１〜Ｃ１２）アルコキシアリール、モノ（Ｃ１〜Ｃ１２）アルキルアリール、ジ（Ｃ１〜Ｃ１２）アルキルアリール、ハロアリール、Ｃ３〜Ｃ７シクロアルキルアリール、Ｃ３〜Ｃ７シクロアルキル、Ｃ３〜Ｃ７シクロアルキルオキシ、Ｃ３〜Ｃ７シクロアルキルオキシ（Ｃ１〜Ｃ１２）アルキル、Ｃ３〜Ｃ７シクロアルキルオキシ（Ｃ１〜Ｃ１２）アルコキシ、アリール（Ｃ１〜Ｃ１２）アルキル、アリール（Ｃ１〜Ｃ１２）アルコキシ、アリールオキシ、アリールオキシ（Ｃ１〜Ｃ１２）アルキル、アリールオキシ（Ｃ１〜Ｃ１２）アルコキシ、モノ（Ｃ１〜Ｃ１２）アルキルアリール（Ｃ１〜Ｃ１２）アルキルもしくはジ（Ｃ１〜Ｃ１２）アルキルアリール（Ｃ１〜Ｃ１２）アルキル、モノ（Ｃ１〜Ｃ１２）アルコキシアリール（Ｃ１〜Ｃ１２）アルキルもしくはジ（Ｃ１〜Ｃ１２）アルコキシアリール（Ｃ１〜Ｃ１２）アルキル、モノ（Ｃ１〜Ｃ１２）アルキルアリール（Ｃ１〜Ｃ１２）アルコキシもしくはジ（Ｃ１〜Ｃ１２）アルキルアリール（Ｃ１〜Ｃ１２）アルコキシ、モノ（Ｃ１〜Ｃ１２）アルコキシアリール（Ｃ１〜Ｃ１２）アルコキシもしくはジ（Ｃ１〜Ｃ１２）アルコキシアリール（Ｃ１〜Ｃ１２）アルコキシ、アミノ、モノ（Ｃ１〜Ｃ１２）アルキルアミノ、ジ（Ｃ１〜Ｃ１２）アルキルアミノ、ジアリールアミノ、ピペラジノ、Ｎ−（Ｃ１〜Ｃ１２）アルキルピペラジノ、Ｎ−アリールピペラジノ、アジリジノ、インドリノ、ピペリジノ、モルホリノ、チオモルホリノ、テトラヒドロキノリノ、テトラヒドロイソキノリノ、ピロリジル、Ｃ１〜Ｃ１２アルキル、Ｃ１〜Ｃ１２ハロアルキル、Ｃ１〜Ｃ１２アルコキシ、モノ（Ｃ１〜Ｃ１２）アルコキシ（Ｃ１〜Ｃ１２）アルキル、アクリルオキシ、メタクリルオキシ、またはハロゲンから独立して選択される、非置換、一置換、もしくは二置換のヘテロ芳香族基；
（ｉｖ）ピラゾリル、イミダゾリル、ピラゾリニル、イミダゾリニル、ピロリニル、フェノチアジニル、フェノキサジニル、フェナジニル、またはアクリジニルから選択される非置換もしくは一置換の基であって、該置換基の各々は、Ｃ１〜Ｃ１２アルキル、Ｃ１〜Ｃ１２アルコキシ、フェニル、またはハロゲンから独立に選択される、非置換もしくは一置換の基；
（ｖ）一置換フェニルであって、該フェニルは、−（ＣＨ２）ｔ−または−Ｏ−（ＣＨ２）ｔ−である、パラ位に位置する置換基を有し、ここでｔは、整数１、２、３、４、５または６から選択され、該置換基は、別の光互変物質上でアリール基に結合されている、一置換フェニル；
（ｖｉ）以下の構造式ＩＩＧまたはＩＩＨ：
【化１５】
2007512417.tif 000033
のうちの１つによって表される基であって、
ここで、Ａは、各式において、メチレンまたは酸素から独立して選択され、そしてＤは、各式において、酸素または置換された窒素から独立して選択され、ただし、Ｄが置換された窒素である場合、Ａはメチレンであり；該窒素置換基は、水素、Ｃ１〜Ｃ１２アルキル、またはＣ２〜Ｃ１２アシルから選択され；各Ｒ１９は、各式における各出現について、Ｃ１〜Ｃ１２アルキル、Ｃ１〜Ｃ１２アルコキシ、ヒドロキシ、またはハロゲンから独立に選択され；Ｒ１７およびＲ１８は、各々、各式において、水素またはＣ１〜Ｃ１２アルキルから独立して選択され；そしてｑは、整数０、１または２から選択される、基；
（ｖｉｉ）Ｃ１〜Ｃ１２アルキル、Ｃ１〜Ｃ１２ハロアルキル、Ｃ１〜Ｃ１２アルコキシ（Ｃ１〜Ｃ１２）アルキル、Ｃ３〜Ｃ７シクロアルキル、モノ（Ｃ１〜Ｃ１２）アルコキシ（Ｃ３〜Ｃ７）シクロアルキル、モノ（Ｃ１〜Ｃ１２）アルキル（Ｃ３〜Ｃ７）−シクロアルキル、ハロ（Ｃ３−Ｃ７）シクロアルキル、またはＣ４〜Ｃ１２ビシクロアルキル、ただし、ＢおよびＢ’の両方が（ｖｉｉ）から選択されることはない；
（ｖｉｉｉ）以下の構造式ＩＩＪ：
【化１６】
2007512417.tif 000034
によって表される基であって、
ここで、Ｌは、水素またはＣ１〜Ｃ１２アルキルから選択され、そしてＭは、ナフチル、フェニル、フラニル、またはチエニルから選択される非置換、一置換または二置換の基から選択され；該基置換基の各々は、Ｃ１〜Ｃ１２アルキル、Ｃ１〜Ｃ１２アルコキシ、またはハロゲンから独立に選択される、基；あるいは
（ｉｘ）ＢおよびＢ’であって、一緒になって、フルオレン−９−イリデン、一置換フルオレン−９−イリデンもしくは二置換フルオレン−９−イリデン、または飽和Ｃ３〜Ｃ１２スピロ単環式炭化水素環、飽和Ｃ７〜Ｃ１２スピロ二環式炭化水素環もしくは飽和Ｃ７〜Ｃ１２スピロ三環式炭化水素環から選択されるスピロ環式基を形成し、ただし、該スピロ環式基は、ノルボルニリデンまたはビシクロ［３．３．１］９−ノニリデンではなく、該フルオレン−９−イリデン置換基の各々は、Ｃ１〜Ｃ１２アルキル、Ｃ１〜Ｃ１２アルコキシまたはハロゲンから独立に選択される、ＢおよびＢ’、
から選択される、
光互変物品。
【請求項１１】
請求項１０に記載の光互変物品であって、前記少なくとも１種の物質を含む組成物が、４００ナノメートルと７００ナノメートルとの間の範囲内に少なくとも１つの活性化吸収極大値を備える、少なくとも１種の他の異なる光互変物質をさらに含む、光互変物品。
【請求項１２】
前記少なくとも１種の他の異なる光互変物質が、クロメン、スピロピラン、オキサジン、有機金属のジチゾネート、フルギド、フルギミドまたはこれらの混合物から選択される、請求項１１に記載の光互変物品。
【請求項１３】
前記少なくとも部分的に硬化された有機ポリマーホストが、熱硬化有機ポリマー物質または熱可塑性有機ポリマー物質から選択される、請求項１０に記載の光互変物品。
【請求項１４】
前記少なくとも部分的に硬化された有機ポリマーホストが、以下：
ポリ（メト）アクリレート、ポリウレタン、ポリチオウレタン、ポリ（尿素−ウレタン）熱可塑性ポリカーボネート、ポリエステル、ポリ（エチレンテレフタレート）、ポリスチレン、ポリ（αメチルスチレン）、コポリ（スチレン−メチルメタクリレート）、コポリ（スチレン−アクリロニトリル）、ポリビニルブチラール、ポリ（ビニルアセテート）、セルロースアセテート、セルロースプロピオネート、セルロースブチレート、セルロースアセテートブチレート、ポリスチレン、あるいは、以下：ビス（アリルカーボネート）モノマー、スチレンモノマー、ジイソプロペニルベンゼンモノマー、ビニルベンゼンモノマー、ジアリリデンペンタエリスリトールモノマー、ポリオール（アリルカーボネート）モノマー、ビニルアセテートモノマー、アクリロニトリルモノマー、一官能性もしくは多官能性（メト）アクリレートモノマー、またはこれらの混合物から選択されるモノマーのポリマー、
から選択される、請求項１０に記載の光互変物品。
【請求項１５】
前記少なくとも部分的に硬化された有機ポリマーホストが光学素子である、請求項１０に記載の光互変物品。
【請求項１６】
前記光学素子が眼科用レンズである、請求項１５に記載の光互変物品。
【請求項１７】
基材と、光互変ポリマーコーティングの少なくとも部分的なコーティングとを備える光互変物品であって、該光互変ポリマーコーティングは、フィルム形成ポリマーと少なくとも光互変量の組成物とを含み、該組成物は、以下の構造式：
【化１７】
2007512417.tif 000035
のうちの少なくとも１つによって表される少なくとも一つの物質またはそれらの混合物を含み、
ここで、
（ａ）Ｒ１１は、以下：
（ｉ）水素、Ｃ１〜Ｃ１２アルキル、Ｃ１〜Ｃ１２アシル、フェニル（Ｃ１〜Ｃ１２）アルキル、モノ（Ｃ１〜Ｃ１２）アルキル置換フェニル（Ｃ１〜Ｃ１２）アルキル、モノ（Ｃ１〜Ｃ１２）アルコキシ置換フェニル（Ｃ１〜Ｃ１２）アルキル、Ｃ１〜Ｃ１２アルコキシ（Ｃ１〜Ｃ１２）アルキル、Ｃ３〜Ｃ７シクロアルキル、モノ（Ｃ１〜Ｃ１２）アルキル置換Ｃ３〜Ｃ７シクロアルキル、Ｃ１〜Ｃ１２ハロアルキル、アリル、ベンゾイル、一置換ベンゾイル、ナフトイルまたは一置換ナフトイル；該ベンゾイル置換基および該ナフトイル置換基の各々は、Ｃ１〜Ｃ１２アルキルまたはＣ１〜Ｃ１２アルコキシから独立に選択される；
（ｉｉ）−ＣＨ（Ｒ３）Ｑであって、ここで、Ｒ３は、水素またはＣ１〜Ｃ１２アルキルから選択され、そしてＱは、−ＣＮ、−ＣＦ３、または−ＣＯＯＲ４から選択され、そしてＲ４は、水素またはＣ１〜Ｃ１２アルキルから選択される、−ＣＨ（Ｒ３）Ｑ；あるいは
（ｉｉｉ）−Ｃ（Ｏ）Ｖであって、ここでＶは、水素、Ｃ１〜Ｃ１２アルコキシ、フェノキシ、モノ（Ｃ１〜Ｃ１２）アルキル置換フェノキシもしくはジ（Ｃ１〜Ｃ１２）アルキル置換フェノキシ、モノ（Ｃ１〜Ｃ１２）アルコキシ置換フェノキシもしくはジ（Ｃ１〜Ｃ１２）アルコキシ置換フェノキシ、非置換アリール基、一置換アリール基もしくは二置換アリール基、アミノ、モノ（Ｃ１〜Ｃ１２）アルキルアミノ、ジ（Ｃ１〜Ｃ１２）アルキルアミノ、フェニルアミノ、モノ（Ｃ１〜Ｃ１２）アルキル置換フェニルアミノもしくはジ（Ｃ１〜Ｃ１２）アルキル置換フェニルアミノ、またはモノ（Ｃ１〜Ｃ１２）アルコキシ置換フェニルアミノもしくはジ（Ｃ１〜Ｃ１２）アルコキシ置換フェニルアミノから選択され；該アリール基置換基の各々は、Ｃ１〜Ｃ１２アルキルまたはＣ１〜Ｃ１２アルコキシから独立に選択される、−Ｃ（Ｏ）Ｖ、
から選択され、
（ｂ）各Ｒ１は、独立に、以下：
（ｉ）水素、ヒドロキシ、Ｃ１〜Ｃ１２アルキル、Ｃ２〜Ｃ１２アルキリデン、Ｃ２〜Ｃ１２アルキリジン、ビニル、Ｃ３〜Ｃ７シクロアルキル、Ｃ１〜Ｃ１２ハロアルキル、アリル、ベンジル、一置換ベンジル、ハロゲン、または−Ｃ（Ｏ）Ｗ基、ここでＷは、ヒドロキシ、Ｃ１〜Ｃ１２アルキル、Ｃ１〜Ｃ１２アルコキシ、フェニル、一置換フェニル、アミノ、モノ（Ｃ１〜Ｃ１２）アルキルアミノ、ジ（Ｃ１〜Ｃ１２）アルキルアミノであり；該アミノ置換基は、Ｃ１〜Ｃ１２アルキル、フェニル、ベンジルまたはナフチルであり；該ベンジル置換基およびフェニル置換基の各々は、Ｃ１〜Ｃ１２アルキルまたはＣ１〜Ｃ１２アルコキシである；
（ｉｉ）フェニル、ナフチル、フェナントリル、ピレニル、キノリル、イソキノリル、ベンゾフラニル、チエニル、ベンゾチエニル、ジベンゾフラニル、ジベンゾチエニル、カルバゾリルまたはインドリルから選択される、非置換、一置換、二置換または三置換の基であって；（ｉｉ）における該置換基の各々は、各出現について、ハロゲン、Ｃ１〜Ｃ１２アルキルまたはＣ１〜Ｃ１２アルコキシから独立に選択される、非置換、一置換、二置換または三置換の基；
（ｉｉｉ）一置換フェニルであって、該フェニルは、−（ＣＨ２）ｔ−または−Ｏ−（ＣＨ２）ｔ−である、パラ位に位置する置換基を有し、ここでｔは、１、２、３、４、５または６から選択される整数であり；該置換基は、別の光互変物質上でアリール基に結合されている、一置換フェニル；
（ｉｖ）−ＯＲ２であって、Ｒ２は、Ｒ１１、トリ（Ｃ１〜Ｃ１２）アルキルシリル、トリ（Ｃ１〜Ｃ１２）アルコキシシリル、ジ（Ｃ１〜Ｃ１２）アルキル（Ｃ１〜Ｃ１２アルコキシ）シリルまたはジ（Ｃ１〜Ｃ１２）アルコキシ（Ｃ１〜Ｃ１２アルキル）シリルから選択される、−ＯＲ２；
（ｖ）−ＣＨ（Ｑ’）２であって、Ｑ’は−ＣＮまたは−ＣＯＯＲ６から選択され、そしてＲ６は、水素、Ｃ１〜Ｃ１２アルキル、フェニル（Ｃ１〜Ｃ１２）アルキル、モノ（Ｃ１〜Ｃ１２）アルキル置換フェニル（Ｃ１〜Ｃ１２）アルキル、モノ（Ｃ１〜Ｃ１２）アルコキシ置換フェニル（Ｃ１〜Ｃ１２）アルキル、または非置換、一置換もしくは二置換のアリール基から選択され；該アリール基置換基の各々は、Ｃ１〜Ｃ１２アルキルまたはＣ１〜Ｃ１２アルコキシから独立に選択される、−ＣＨ（Ｑ’）２；
（ｖｉ）−ＣＨ（Ｒ７）Ｇであって、Ｒ７は、水素、Ｃ１〜Ｃ１２アルキル、または非置換、一置換もしくは二置換のアリール基から選択され、そしてＧは、−ＣＯＯＲ５、−ＣＯＲ８または−ＣＨ２ＯＲ９から選択され；ここで、Ｒ８は、水素、Ｃ１〜Ｃ１２アルキル、非置換、一置換もしくは二置換のアリール基、アミノ、モノ（Ｃ１〜Ｃ１２）アルキルアミノ、ジ（Ｃ１〜Ｃ１２）アルキルアミノ、フェニルアミノ、モノ（Ｃ１〜Ｃ１２）アルキル置換フェニルアミノもしくはジ（Ｃ１〜Ｃ１２）アルキル置換フェニルアミノ、モノ（Ｃ１〜Ｃ１２）アルコキシ置換フェニルアミノもしくはジ（Ｃ１〜Ｃ１２）アルコキシ置換フェニルアミノ、ジフェニルアミノ、モノ（Ｃ１〜Ｃ１２）アルキル置換ジフェニルアミノもしくはジ（Ｃ１〜Ｃ１２）アルキル置換ジフェニルアミノ、モノ（Ｃ１〜Ｃ１２）アルコキシ置換ジフェニルアミノもしくはジ（Ｃ１〜Ｃ１２）アルコキシ置換ジフェニルアミノ、モルホリノまたはピペリジノから選択され、Ｒ９は、水素、−Ｃ（Ｏ）Ｒ６、Ｃ１〜Ｃ１２アルキル、Ｃ１〜Ｃ１２アルコキシ（Ｃ１〜Ｃ１２）アルキル、フェニル（Ｃ１〜Ｃ１２）アルキル、モノ（Ｃ１〜Ｃ１２）アルコキシ置換フェニル（Ｃ１〜Ｃ１２）アルキル、または非置換、一置換もしくは二置換のアリール基から選択され、該アリール基置換基の各々は、Ｃ１〜Ｃ１２アルキルまたはＣ１〜Ｃ１２アルコキシから独立に選択される、−ＣＨ（Ｒ７）Ｇ；
（ｖｉｉ）以下の式：
−Ｚ［（ＯＣ２Ｈ４）ｘ（ＯＣ３Ｈ６）ｙ（ＯＣ４Ｈ８）ｚ］Ｚ’または
−［（ＯＣ２Ｈ４）ｘ（ＯＣ３Ｈ６）ｙ（ＯＣ４Ｈ８）ｚ］Ｚ’
によって表される、Ｔ基であって、
ここで、−Ｚは、−Ｃ（Ｏ）−または−ＣＨ２−から選択され、Ｚ’は、Ｃ１〜Ｃ１２アルコキシまたは重合可能な基から選択され、ｘ、ｙおよびｚは、各々、０と５０との間の数であり、そしてｘ、ｙおよびｚの合計は、２と５０との間である、Ｔ基；
（ｖｉｉｉ）−ＳＲ１０であって、Ｒ１０は、Ｃ１〜Ｃ１２アルキル、アリール、一置換もしくは二置換のアリールから選択され、そして該アリール置換基の各々は、Ｃ１〜Ｃ１２アルキル、Ｃ１〜Ｃ１２アルコキシまたはハロゲンから独立に選択される、−ＳＲ１０；
（ｉｘ）−Ｎ（Ｒ１１）Ｒ１２であって、ここでＲ１２は、本請求項において以前に記載されたＲ１１と等しい、−Ｎ（Ｒ１１）Ｒ１２；
（ｘ）以下の構造式ＩＩＡ：
【化１８】
2007512417.tif 000036
によって表される、窒素を含む環であって、
ここで、各Ｙは、各出現について、−ＣＨ２−、−ＣＨ（Ｒ１３）−、−Ｃ（Ｒ１３）（Ｒ１３）−、−ＣＨ（アリール）−、−Ｃ（アリール）２−または−Ｃ（Ｒ１３）（アリール）−から独立に選択され；Ｘは、−Ｙ−、−Ｏ−、−Ｓ−、−Ｓ（Ｏ）−、−Ｓ（Ｏ２）−、−ＮＨ−、−ＮＲ１３−または−Ｎ−アリールであり；Ｒ１３は、Ｃ１〜Ｃ１２アルキルであり；該アリール基は、フェニルまたはナフチルであり、ｍは、１、２または３から選択される整数であり、そしてｐは、０、１、２または３から選択される整数であり；ただし、ｐが０である場合、ＸはＹである、窒素を含む環；
（ｘｉ）以下の構造式ＩＩＢまたはＩＩＣ：
【化１９】
2007512417.tif 000037
のうちの１つによって表される基であって、
ここで、Ｒ１５、Ｒ１６およびＲ１７は、各々の式における各出現について、水素、Ｃ１〜Ｃ１２アルキル、フェニルもしくはナフチルから各々独立に選択されるか；またはＲ１５基およびＲ１６基は、一緒になって、５〜８個の炭素原子の環を形成し、Ｒ１４は、各出現について、Ｃ１〜Ｃ１２アルキル、Ｃ１〜Ｃ１２アルコキシもしくはハロゲンから独立に選択され、そしてｖは、０、１もしくは２から選択される整数である、基；
（ｘｉｉ）非置換、一置換もしくは二置換のＣ４〜Ｃ１８スピロ二環式アミン；
（ｘｉｉｉ）非置換、一置換もしくは二置換のＣ４〜Ｃ１８スピロ三環式アミン；（ｘｉｉ）および（ｘｉｉｉ）について該置換基は、各出現について、アリール、Ｃ１〜Ｃ１２アルキル、Ｃ１〜Ｃ１２アルコキシまたはフェニル（Ｃ１〜Ｃ１２）アルキルから独立に選択される；あるいは
（ｘｉｖ）隣接するＲ１置換基であって、該置換基は、一緒になって、以下の構造式ＩＩＤ、ＩＩＥ、またはＩＩＦ：
【化２０】
2007512417.tif 000038
のうちの１つを形成し：
ここで、ＪおよびＫは、各式における各出現について、酸素もしくは−ＮＲ１１−から独立に選択され、Ｒ１１、Ｒ１４、Ｒ１５およびＲ１６は、各々、本請求項において以前に記載されたものと等しく、そしてｎは、０、１、２、３または４から選択される整数である、Ｒ１置換基；
から選択され、
（ｃ）Ｒ２は、本請求項において以前に（ｂ）（ｉｖ）に記載されたものと等しく；そして
（ｄ）ＢおよびＢ’は、各々独立して、以下：
（ｉ）モノ−Ｔ−置換フェニルであって、ここで、該Ｔ基は、以下の式：
−Ｚ［（ＯＣ２Ｈ４）ｘ（ＯＣ３Ｈ６）ｙ（ＯＣ４Ｈ８）ｚ］Ｚ’または
−［（ＯＣ２Ｈ４）ｘ（ＯＣ３Ｈ６）ｙ（ＯＣ４Ｈ８）ｚ］Ｚ’
によって表され、ここで、−Ｚは、−Ｃ（Ｏ）−もしくは−ＣＨ２−であり、Ｚ’は、Ｃ１〜Ｃ１２アルコキシまたは重合可能な基であり、ｘ、ｙおよびｚは、各々、０と５０との間の数であり、そしてｘ、ｙおよびｚの合計は、２と５０との間である、モノ−Ｔ−置換フェニル；
（ｉｉ）非置換、一置換、二置換もしくは三置換のアリール基；
（ｉｉｉ）９−ジュロリジニル、または、ピリジル  フラニル、ベンゾフラン−２−イル、ベンゾフラン−３−イル、チエニル、ベンゾチエン−２−イル、ベンゾチエン−３−イル、ジベンゾフラニル、ジベンゾチエニル、カルバゾイル、ベンゾピリジル、インドリニルもしくはフルオレニルから選択される、非置換、一置換、もしくは二置換のヘテロ芳香族基であって、（ｉｉ）および（ｉｉｉ）における該アリール置換基およびヘテロ芳香族置換基の各々は、ヒドロキシ、本請求項において以前に定義された基である−Ｃ（Ｏ）Ｗ、アリール、モノ（Ｃ１〜Ｃ１２）アルコキシアリール、ジ（Ｃ１〜Ｃ１２）アルコキシアリール、モノ（Ｃ１〜Ｃ１２）アルキルアリール、ジ（Ｃ１〜Ｃ１２）アルキルアリール、ハロアリール、Ｃ３〜Ｃ７シクロアルキルアリール、Ｃ３〜Ｃ７シクロアルキル、Ｃ３〜Ｃ７シクロアルキルオキシ、Ｃ３〜Ｃ７シクロアルキルオキシ（Ｃ１〜Ｃ１２）アルキル、Ｃ３〜Ｃ７シクロアルキルオキシ（Ｃ１〜Ｃ１２）アルコキシ、アリール（Ｃ１〜Ｃ１２）アルキル、アリール（Ｃ１〜Ｃ１２）アルコキシ、アリールオキシ、アリールオキシ（Ｃ１〜Ｃ１２）アルキル、アリールオキシ（Ｃ１〜Ｃ１２）アルコキシ、モノ（Ｃ１〜Ｃ１２）アルキルアリール（Ｃ１〜Ｃ１２）アルキルもしくはジ（Ｃ１〜Ｃ１２）アルキルアリール（Ｃ１〜Ｃ１２）アルキル、モノ（Ｃ１〜Ｃ１２）アルコキシアリール（Ｃ１〜Ｃ１２）アルキルもしくはジ（Ｃ１〜Ｃ１２）アルコキシアリール（Ｃ１〜Ｃ１２）アルキル、モノ（Ｃ１〜Ｃ１２）アルキルアリール（Ｃ１〜Ｃ１２）アルコキシもしくはジ（Ｃ１〜Ｃ１２）アルキルアリール（Ｃ１〜Ｃ１２）アルコキシ、モノ（Ｃ１〜Ｃ１２）アルコキシアリール（Ｃ１〜Ｃ１２）アルコキシもしくはジ（Ｃ１〜Ｃ１２）アルコキシアリール（Ｃ１〜Ｃ１２）アルコキシ、アミノ、モノ（Ｃ１〜Ｃ１２）アルキルアミノ、ジ（Ｃ１〜Ｃ１２）アルキルアミノ、ジアリールアミノ、ピペラジノ、Ｎ−（Ｃ１〜Ｃ１２）アルキルピペラジノ、Ｎ−アリールピペラジノ、アジリジノ、インドリノ、ピペリジノ、モルホリノ、チオモルホリノ、テトラヒドロキノリノ、テトラヒドロイソキノリノ、ピロリジル、Ｃ１〜Ｃ１２アルキル、Ｃ１〜Ｃ１２ハロアルキル、Ｃ１〜Ｃ１２アルコキシ、モノ（Ｃ１〜Ｃ１２）アルコキシ（Ｃ１〜Ｃ１２）アルキル、アクリルオキシ、メタクリルオキシ、またはハロゲンから独立に選択される、非置換、一置換、もしくは二置換のヘテロ芳香族基；
（ｉｖ）ピラゾリル、イミダゾリル、ピラゾリニル、イミダゾリニル、ピロリニル、フェノチアジニル、フェノキサジニル、フェナジニル、またはアクリジニルから選択される非置換もしくは一置換の基であって、該置換基の各々は、Ｃ１〜Ｃ１２アルキル、Ｃ１〜Ｃ１２アルコキシ、フェニル、またはハロゲンから独立に選択される、非置換もしくは一置換の基；
（ｖ）一置換フェニルであって、該フェニルは、−（ＣＨ２）ｔ−または−Ｏ−（ＣＨ２）ｔ−である、パラ位に位置する置換基を有し、ここでｔは、整数１、２、３、４、５または６から選択され、該置換基は、別の光互変物質上でアリール基に結合されている、一置換フェニル；
（ｖｉ）以下の構造式ＩＩＧまたはＩＩＨ：
【化２１】
2007512417.tif 000039
のうちの１つによって表される基であって、
ここで、Ａは、各式において、メチレンまたは酸素から独立して選択され、そしてＤは、各式において、酸素または置換された窒素から独立して選択され、ただし、Ｄが置換された窒素である場合、Ａはメチレンであり；該窒素置換基は、水素、Ｃ１〜Ｃ１２アルキル、またはＣ２〜Ｃ１２アシルから選択され；各Ｒ１９は、各式における各出現について、Ｃ１〜Ｃ１２アルキル、Ｃ１〜Ｃ１２アルコキシ、ヒドロキシ、またはハロゲンから独立に選択され；Ｒ１７およびＲ１８は、各々、各式において、水素またはＣ１〜Ｃ１２アルキルから独立して選択され；そしてｑは、整数０、１または２から選択される、基；
（ｖｉｉ）Ｃ１〜Ｃ１２アルキル、Ｃ１〜Ｃ１２ハロアルキル、Ｃ１〜Ｃ１２アルコキシ（Ｃ１〜Ｃ１２）アルキル、Ｃ３〜Ｃ７シクロアルキル、モノ（Ｃ１〜Ｃ１２）アルコキシ（Ｃ３〜Ｃ７）シクロアルキル、モノ（Ｃ１〜Ｃ１２）アルキル（Ｃ３〜Ｃ７）−シクロアルキル、ハロ（Ｃ３〜Ｃ７）シクロアルキル、またはＣ４〜Ｃ１２ビシクロアルキル、ただし、ＢおよびＢ’の両方が（ｖｉｉ）から選択されることはない；
（ｖｉｉｉ）以下の構造式ＩＩＪ：
【化２２】
2007512417.tif 000040
によって表される基であって、
ここで、Ｌは、水素またはＣ１〜Ｃ１２アルキルから選択され、そしてＭは、ナフチル、フェニル、フラニル、またはチエニルから選択される非置換、一置換または二置換の基から選択され；該基置換基の各々は、Ｃ１〜Ｃ１２アルキル、Ｃ１〜Ｃ１２アルコキシ、またはハロゲンから独立に選択される、基；あるいは
（ｉｘ）ＢおよびＢ’であって、一緒になって、フルオレン−９−イリデン、一置換フルオレン−９−イリデンもしくは二置換フルオレン−９−イリデン、または飽和Ｃ３〜Ｃ１２スピロ単環式炭化水素環、飽和Ｃ７〜Ｃ１２スピロ二環式炭化水素環もしくは飽和Ｃ７〜Ｃ１２スピロ三環式炭化水素環から選択されるスピロ環式基を形成し、ただし、該スピロ環式基は、ノルボルニリデンまたはビシクロ［３．３．１］９−ノニリデンではなく、該フルオレン−９−イリデン置換基の各々は、Ｃ１〜Ｃ１２アルキル、Ｃ１〜Ｃ１２アルコキシまたはハロゲンから独立に選択される、ＢおよびＢ’
から選択される、
光互変物品。
【請求項１８】
請求項１７に記載の光互変物品であって、前記光互変ポリマーコーティングが、４００ナノメートルと７００ナノメートルとの間の範囲内に少なくとも１つの活性化吸収極大値を備える、少なくとも１種の他の光互変物質をさらに含む、光互変物品。
【請求項１９】
前記少なくとも１種の他の光互変物質が、クロメン、スピロピラン、オキサジン、有機金属ジチオゾネート、フルギド、フルギミドまたはこれらの混合物から選択される、請求項１８に記載の光互変物品。
【請求項２０】
前記基材が、紙、ガラス、セラミック、木材、メーソンリー、織物、金属、またはポリマー有機物質から選択される、請求項１７に記載の光互変物品。
【請求項２１】
前記基材が、熱硬化有機ポリマー物質または熱可塑性有機ポリマー物質から選択される固体の透明ポリマーであるポリマー有機物質である、請求項２０に記載の光互変物品。
【請求項２２】
前記基材が光学素子である、請求項２１に記載の光互変物品。
【請求項２３】
前記光学素子がレンズである、請求項２２に記載の光互変物品。
【請求項２４】
前記フィルム形成ポリマーが、熱硬化有機ポリマー物質または熱可塑性有機ポリマー物質から選択される、請求項１７に記載の光互変物品。
【請求項２５】
前記フィルム形成ポリマーが、熱硬化有機ポリマー物質であり、そしてポリウレタン、ポリ（メト）アクリレート、アミノプラスト樹脂、ポリシラン、ポリ無水物、ポリアクリルアミドまたはエポキシ樹脂から選択される、請求項２４に記載の光互変物品。
【請求項２６】
前記基材と前記光互変ポリマーコーティングの少なくとも部分的なコーティングとの間に少なくとも部分的に挿入された、少なくとも部分的なプライマーコーティングをさらに備える、請求項１７に記載の光互変物品。
【請求項２７】
前記光互変ポリマーコーティングの少なくとも部分的なコーティングの表面の少なくとも一部に適用された、少なくとも部分的に磨耗抵抗性であるコーティングの少なくとも部分的なコーティングをさらに備える、請求項２６に記載の光互変物品。
【請求項２８】
前記少なくとも部分的に磨耗抵抗性であるコーティングに適用された、少なくとも部分的に反射防止するコーティングの少なくとも部分的なコーティングをさらに備える、請求項２７に記載の光互変物品。
【請求項２９】
光互変物品であって、基材と、該基材に結合された、ポリマーフィルムの少なくとも部分的な被覆とを備え、該ポリマーフィルムは、光互変量の、少なくとも１種の組成物を含み、該組成物は、以下の構造式：
【化２３】
2007512417.tif 000041
の少なくとも１つによって表される少なくとも一つの物質またはそれらの混合物を含み、
ここで、
（ａ）Ｒ１１は、以下：
（ｉ）水素、Ｃ１〜Ｃ１２アルキル、Ｃ１〜Ｃ１２アシル、フェニル（Ｃ１〜Ｃ１２）アルキル、モノ（Ｃ１〜Ｃ１２）アルキル置換フェニル（Ｃ１〜Ｃ１２）アルキル、モノ（Ｃ１〜Ｃ１２）アルコキシ置換フェニル（Ｃ１〜Ｃ１２）アルキル、Ｃ１〜Ｃ１２アルコキシ（Ｃ１〜Ｃ１２）アルキル、Ｃ３〜Ｃ７シクロアルキル、モノ（Ｃ１〜Ｃ１２）アルキル置換Ｃ３〜Ｃ７シクロアルキル、Ｃ１〜Ｃ１２ハロアルキル、アリル、ベンゾイル、一置換ベンゾイル、ナフトイルまたは一置換ナフトイル；該ベンゾイル置換基および該ナフトイル置換基の各々は、Ｃ１〜Ｃ１２アルキルまたはＣ１〜Ｃ１２アルコキシから独立に選択される；
（ｉｉ）−ＣＨ（Ｒ３）Ｑであって、ここで、Ｒ３は、水素またはＣ１〜Ｃ１２アルキルから選択され、そしてＱは、−ＣＮ、−ＣＦ３、または−ＣＯＯＲ４から選択され、そしてＲ４は、水素またはＣ１〜Ｃ１２アルキルから選択される、−ＣＨ（Ｒ３）Ｑ；あるいは
（ｉｉｉ）−Ｃ（Ｏ）Ｖであって、ここでＶは、水素、Ｃ１〜Ｃ１２アルコキシ、フェノキシ、モノ（Ｃ１〜Ｃ１２）アルキル置換フェノキシもしくはジ（Ｃ１〜Ｃ１２）アルキル置換フェノキシ、モノ（Ｃ１〜Ｃ１２）アルコキシ置換フェノキシもしくはジ（Ｃ１〜Ｃ１２）アルコキシ置換フェノキシ、非置換アリール基、一置換アリール基もしくは二置換アリール基、アミノ、モノ（Ｃ１〜Ｃ１２）アルキルアミノ、ジ（Ｃ１〜Ｃ１２）アルキルアミノ、フェニルアミノ、モノ（Ｃ１〜Ｃ１２）アルキル置換フェニルアミノもしくはジ（Ｃ１〜Ｃ１２）アルキル置換フェニルアミノ、またはモノ（Ｃ１〜Ｃ１２）アルコキシ置換フェニルアミノもしくはジ（Ｃ１〜Ｃ１２）アルコキシ置換フェニルアミノから選択され；該アリール基置換基の各々は、Ｃ１〜Ｃ１２アルキルまたはＣ１〜Ｃ１２アルコキシから独立に選択される、−Ｃ（Ｏ）Ｖ
から選択され、
（ｂ）各Ｒ１は、独立に、以下：
（ｉ）水素、ヒドロキシ、Ｃ１〜Ｃ１２アルキル、Ｃ２〜Ｃ１２アルキリデン、Ｃ２〜Ｃ１２アルキリジン、ビニル、Ｃ３〜Ｃ７シクロアルキル、Ｃ１〜Ｃ１２ハロアルキル、アリル、ベンジル、一置換ベンジル、ハロゲン、または−Ｃ（Ｏ）Ｗ基、ここでＷは、ヒドロキシ、Ｃ１〜Ｃ１２アルキル、Ｃ１〜Ｃ１２アルコキシ、フェニル、一置換フェニル、アミノ、モノ（Ｃ１〜Ｃ１２）アルキルアミノ、ジ（Ｃ１〜Ｃ１２）アルキルアミノであり；該アミノ置換基は、Ｃ１〜Ｃ１２アルキル、フェニル、ベンジルまたはナフチルであり；該ベンジル置換基およびフェニル置換基の各々は、Ｃ１〜Ｃ１２アルキルまたはＣ１〜Ｃ１２アルコキシである；
（ｉｉ）フェニル、ナフチル、フェナントリル、ピレニル、キノリル、イソキノリル、ベンゾフラニル、チエニル、ベンゾチエニル、ジベンゾフラニル、ジベンゾチエニル、カルバゾリルまたはインドリルから選択される、非置換、一置換、二置換または三置換の基；（ｉｉ）における該置換基の各々は、各出現について、ハロゲン、Ｃ１〜Ｃ１２アルキルまたはＣ１〜Ｃ１２アルコキシから独立に選択される；
（ｉｉｉ）一置換フェニルであって、該フェニルは、−（ＣＨ２）ｔ−または−Ｏ−（ＣＨ２）ｔ−である、パラ位に位置する置換基を有し、ここでｔは、１、２、３、４、５または６から選択される整数である、一置換フェニル；該置換基は、別の光互変物質上でアリール基に結合されている；
（ｉｖ）−ＯＲ２であって、Ｒ２は、Ｒ１１、トリ（Ｃ１〜Ｃ１２）アルキルシリル、トリ（Ｃ１〜Ｃ１２）アルコキシシリル、ジ（Ｃ１〜Ｃ１２）アルキル（Ｃ１〜Ｃ１２アルコキシ）シリルまたはジ（Ｃ１〜Ｃ１２）アルコキシ（Ｃ１〜Ｃ１２アルキル）シリルから選択される、−ＯＲ２；
（ｖ）−ＣＨ（Ｑ’）２であって、Ｑ’は−ＣＮまたは−ＣＯＯＲ６から選択され、そしてＲ６は、水素、Ｃ１〜Ｃ１２アルキル、フェニル（Ｃ１〜Ｃ１２）アルキル、モノ（Ｃ１〜Ｃ１２）アルキル置換フェニル（Ｃ１〜Ｃ１２）アルキル、モノ（Ｃ１〜Ｃ１２）アルコキシ置換フェニル（Ｃ１〜Ｃ１２）アルキル、または非置換、一置換もしくは二置換のアリール基から選択され；該アリール基置換基の各々は、Ｃ１〜Ｃ１２アルキルまたはＣ１〜Ｃ１２アルコキシから独立に選択される、−ＣＨ（Ｑ’）２；
（ｖｉ）−ＣＨ（Ｒ７）Ｇであって、Ｒ７は、水素、Ｃ１〜Ｃ１２アルキル、または非置換、一置換もしくは二置換のアリール基から選択され、そしてＧは、−ＣＯＯＲ５、−ＣＯＲ８または−ＣＨ２ＯＲ９から選択され；ここで、Ｒ８は、水素、Ｃ１〜Ｃ１２アルキル、非置換、一置換もしくは二置換のアリール基、アミノ、モノ（Ｃ１〜Ｃ１２）アルキルアミノ、ジ（Ｃ１〜Ｃ１２）アルキルアミノ、フェニルアミノ、モノ（Ｃ１〜Ｃ１２）アルキル置換フェニルアミノもしくはジ（Ｃ１〜Ｃ１２）アルキル置換フェニルアミノ、モノ（Ｃ１〜Ｃ１２）アルコキシ置換フェニルアミノもしくはジ（Ｃ１〜Ｃ１２）アルコキシ置換フェニルアミノ、ジフェニルアミノ、モノ（Ｃ１〜Ｃ１２）アルキル置換ジフェニルアミノもしくはジ（Ｃ１〜Ｃ１２）アルキル置換ジフェニルアミノ、モノ（Ｃ１〜Ｃ１２）アルコキシ置換ジフェニルアミノもしくはジ（Ｃ１〜Ｃ１２）アルコキシ置換ジフェニルアミノ、モルホリノまたはピペリジノから選択され、Ｒ９は、水素、−Ｃ（Ｏ）Ｒ６、Ｃ１〜Ｃ１２アルキル、Ｃ１〜Ｃ１２アルコキシ（Ｃ１〜Ｃ１２）アルキル、フェニル（Ｃ１〜Ｃ１２）アルキル、モノ（Ｃ１〜Ｃ１２）アルコキシ置換フェニル（Ｃ１〜Ｃ１２）アルキル、または非置換、一置換もしくは二置換のアリール基から選択され、該アリール基置換基の各々は、Ｃ１〜Ｃ１２アルキルまたはＣ１〜Ｃ１２アルコキシから独立に選択される、−ＣＨ（Ｒ７）Ｇ；
（ｖｉｉ）以下の式：
−Ｚ［（ＯＣ２Ｈ４）ｘ（ＯＣ３Ｈ６）ｙ（ＯＣ４Ｈ８）ｚ］Ｚ’または
−［（ＯＣ２Ｈ４）ｘ（ＯＣ３Ｈ６）ｙ（ＯＣ４Ｈ８）ｚ］Ｚ’
によって表される、Ｔ基であって、
ここで、−Ｚは、−Ｃ（Ｏ）−または−ＣＨ２−から選択され、Ｚ’は、Ｃ１〜Ｃ１２アルコキシまたは重合可能な基から選択され、ｘ、ｙおよびｚは、各々、０と５０との間の数であり、そしてｘ、ｙおよびｚの合計は、２と５０との間である、Ｔ基；
（ｖｉｉｉ）−ＳＲ１０であって、Ｒ１０は、Ｃ１〜Ｃ１２アルキル、アリール、一置換もしくは二置換アリールから選択され、そして該アリール置換基の各々は、Ｃ１〜Ｃ１２アルキル、Ｃ１〜Ｃ１２アルコキシまたはハロゲンから独立に選択される、−ＳＲ１０；
（ｉｘ）−Ｎ（Ｒ１１）Ｒ１２であって、ここでＲ１２は、本請求項において以前に記載されたＲ１１と等しい、−Ｎ（Ｒ１１）Ｒ１２；
（ｘ）以下の構造式ＩＩＡ：
【化２４】
2007512417.tif 000042
によって表される、窒素を含む環であって、
ここで、各Ｙは、各出現について、−ＣＨ２−、−ＣＨ（Ｒ１３）−、−Ｃ（Ｒ１３）（Ｒ１３）−、−ＣＨ（アリール）−、−Ｃ（アリール）２−または−Ｃ（Ｒ１３）（アリール）−から独立に選択され；Ｘは、−Ｙ−、−Ｏ−、−Ｓ−、−Ｓ（Ｏ）−、−Ｓ（Ｏ２）−、−ＮＨ−、−ＮＲ１３−または−Ｎ−アリールであり；Ｒ１３は、Ｃ１〜Ｃ１２アルキルであり；該アリール基は、フェニルまたはナフチルであり、ｍは、１、２または３から選択される整数であり、そしてｐは、０、１、２または３から選択される整数であり；ただし、ｐが０である場合、ＸはＹである、窒素を含む環；
（ｘｉ）以下の構造式ＩＩＢまたはＩＩＣ：
【化２５】
2007512417.tif 000043
のうちの１つによって表される基であって、
ここで、Ｒ１５、Ｒ１６およびＲ１７は、各々の式における各出現について、水素、Ｃ１〜Ｃ１２アルキル、フェニルもしくはナフチルから各々独立に選択されるか；またはＲ１５基およびＲ１６基は、一緒になって、５〜８個の炭素原子の環を形成し、Ｒ１４は、各出現について、Ｃ１〜Ｃ１２アルキル、Ｃ１〜Ｃ１２アルコキシもしくはハロゲンから独立に選択され、そしてｖは、０、１もしくは２から選択される整数である、基；
（ｘｉｉ）非置換、一置換もしくは二置換のＣ４〜Ｃ１８スピロ二環式アミン；
（ｘｉｉｉ）非置換、一置換もしくは二置換のＣ４〜Ｃ１８スピロ三環式アミン；（ｘｉｉ）および（ｘｉｉｉ）について該置換基は、各出現について、アリール、Ｃ１〜Ｃ１２アルキル、Ｃ１〜Ｃ１２アルコキシまたはフェニル（Ｃ１〜Ｃ１２）アルキルから独立に選択される；あるいは
（ｘｉｖ）隣接するＲ１置換基であって、該置換基は、一緒になって、以下の構造式ＩＩＤ、ＩＩＥ、またはＩＩＦ：
【化２６】
2007512417.tif 000044
のうちの１つを形成し：
ここで、ＪおよびＫは、各式における各出現について、酸素もしくは−ＮＲ１１−から独立に選択され、Ｒ１１、Ｒ１４、Ｒ１５およびＲ１６は、各々、本請求項において以前に記載されたものと等しく、そしてｎは、０、１、２、３または４から選択される整数である、Ｒ１置換基；
から選択され、
（ｃ）Ｒ２は、本請求項において以前に（ｂ）（ｉｖ）に記載されたものと等しく；そして
（ｄ）ＢおよびＢ’は、各々独立して、以下：
（ｉ）モノ−Ｔ−置換フェニルであって、ここで、該Ｔ基は、以下の式：
−Ｚ［（ＯＣ２Ｈ４）ｘ（ＯＣ３Ｈ６）ｙ（ＯＣ４Ｈ８）ｚ］Ｚ’または
−［（ＯＣ２Ｈ４）ｘ（ＯＣ３Ｈ６）ｙ（ＯＣ４Ｈ８）ｚ］Ｚ’
によって表され、ここで、−Ｚは、−Ｃ（Ｏ）−もしくは−ＣＨ２−であり、Ｚ’は、Ｃ１〜Ｃ１２アルコキシまたは重合可能な基であり、ｘ、ｙおよびｚは、各々、０と５０との間の数であり、そしてｘ、ｙおよびｚの合計は、２と５０との間である、モノ−Ｔ−置換フェニル；
（ｉｉ）非置換、一置換、二置換もしくは三置換のアリール基；
（ｉｉｉ）９−ジュロリジニル、または、ピリジル  フラニル、ベンゾフラン−２−イル、ベンゾフラン−３−イル、チエニル、ベンゾチエン−２−イル、ベンゾチエン−３−イル、ジベンゾフラニル、ジベンゾチエニル、カルバゾイル、ベンゾピリジル、インドリニルもしくはフルオレニルから選択される、非置換、一置換、もしくは二置換のヘテロ芳香族基であって、（ｉｉ）および（ｉｉｉ）における該アリール置換基およびヘテロ芳香族置換基の各々は、ヒドロキシ、本請求項において以前に定義された基である−Ｃ（Ｏ）Ｗ、アリール、モノ（Ｃ１〜Ｃ１２）アルコキシアリール、ジ（Ｃ１〜Ｃ１２）アルコキシアリール、モノ（Ｃ１〜Ｃ１２）アルキルアリール、ジ（Ｃ１〜Ｃ１２）アルキルアリール、ハロアリール、Ｃ３〜Ｃ７シクロアルキルアリール、Ｃ３〜Ｃ７シクロアルキル、Ｃ３〜Ｃ７シクロアルキルオキシ、Ｃ３〜Ｃ７シクロアルキルオキシ（Ｃ１〜Ｃ１２）アルキル、Ｃ３〜Ｃ７シクロアルキルオキシ（Ｃ１〜Ｃ１２）アルコキシ、アリール（Ｃ１〜Ｃ１２）アルキル、アリール（Ｃ１〜Ｃ１２）アルコキシ、アリールオキシ、アリールオキシ（Ｃ１〜Ｃ１２）アルキル、アリールオキシ（Ｃ１〜Ｃ１２）アルコキシ、モノ（Ｃ１〜Ｃ１２）アルキルアリール（Ｃ１〜Ｃ１２）アルキルもしくはジ（Ｃ１〜Ｃ１２）アルキルアリール（Ｃ１〜Ｃ１２）アルキル、モノ（Ｃ１〜Ｃ１２）アルコキシアリール（Ｃ１〜Ｃ１２）アルキルもしくはジ（Ｃ１〜Ｃ１２）アルコキシアリール（Ｃ１〜Ｃ１２）アルキル、モノ（Ｃ１〜Ｃ１２）アルキルアリール（Ｃ１〜Ｃ１２）アルコキシもしくはジ（Ｃ１〜Ｃ１２）アルキルアリール（Ｃ１〜Ｃ１２）アルコキシ、モノ（Ｃ１〜Ｃ１２）アルコキシアリール（Ｃ１〜Ｃ１２）アルコキシもしくはジ（Ｃ１〜Ｃ１２）アルコキシアリール（Ｃ１〜Ｃ１２）アルコキシ、アミノ、モノ（Ｃ１〜Ｃ１２）アルキルアミノ、ジ（Ｃ１〜Ｃ１２）アルキルアミノ、ジアリールアミノ、ピペラジノ、Ｎ−（Ｃ１〜Ｃ１２）アルキルピペラジノ、Ｎ−アリールピペラジノ、アジリジノ、インドリノ、ピペリジノ、モルホリノ、チオモルホリノ、テトラヒドロキノリノ、テトラヒドロイソキノリノ、ピロリジル、Ｃ１〜Ｃ１２アルキル、Ｃ１〜Ｃ１２ハロアルキル、Ｃ１〜Ｃ１２アルコキシ、モノ（Ｃ１〜Ｃ１２）アルコキシ（Ｃ１〜Ｃ１２）アルキル、アクリルオキシ、メタクリルオキシ、またはハロゲンから独立に選択される、非置換、一置換、もしくは二置換のヘテロ芳香族基；
（ｉｖ）ピラゾリル、イミダゾリル、ピラゾリニル、イミダゾリニル、ピロリニル、フェノチアジニル、フェノキサジニル、フェナジニル、またはアクリジニルから選択される非置換もしくは一置換の基であって、該置換基の各々は、Ｃ１〜Ｃ１２アルキル、Ｃ１〜Ｃ１２アルコキシ、フェニル、またはハロゲンから独立に選択される、非置換もしくは一置換の基；
（ｖ）一置換フェニルであって、該フェニルは、−（ＣＨ２）ｔ−または−Ｏ−（ＣＨ２）ｔ−である、パラ位に位置する置換基を有し、ここでｔは、整数１、２、３、４、５または６から選択され、該置換基は、別の光互変物質上でアリール基に結合されている、一置換フェニル；
（ｖｉ）以下の構造式ＩＩＧまたはＩＩＨ：
【化２７】
2007512417.tif 000045
のうちの１つによって表される基であって、
ここで、Ａは、各式において、メチレンまたは酸素から独立して選択され、そしてＤは、各式において、酸素または置換された窒素から独立して選択され、ただし、Ｄが置換された窒素である場合、Ａはメチレンであり；該窒素置換基は、水素、Ｃ１〜Ｃ１２アルキル、またはＣ２〜Ｃ１２アシルから選択され；各Ｒ１９は、各式における各出現について、Ｃ１〜Ｃ１２アルキル、Ｃ１〜Ｃ１２アルコキシ、ヒドロキシ、またはハロゲンから独立に選択され；Ｒ１７およびＲ１８は、各々、各式において、水素またはＣ１〜Ｃ１２アルキルから独立して選択され；そしてｑは、整数０、１または２から選択される、基；
（ｖｉｉ）Ｃ１〜Ｃ１２アルキル、Ｃ１〜Ｃ１２ハロアルキル、Ｃ１〜Ｃ１２アルコキシ（Ｃ１〜Ｃ１２）アルキル、Ｃ３〜Ｃ７シクロアルキル、モノ（Ｃ１〜Ｃ１２）アルコキシ（Ｃ３〜Ｃ７）シクロアルキル、モノ（Ｃ１〜Ｃ１２）アルキル（Ｃ３〜Ｃ７）−シクロアルキル、ハロ（Ｃ３〜Ｃ７）シクロアルキル、またはＣ４〜Ｃ１２ビシクロアルキル、ただし、ＢおよびＢ’の両方が（ｖｉｉ）から選択されることはない；
（ｖｉｉｉ）以下の構造式ＩＩＪ：
【化２８】
2007512417.tif 000046
によって表される基であって、
ここで、Ｌは、水素またはＣ１〜Ｃ１２アルキルから選択され、そしてＭは、ナフチル、フェニル、フラニル、またはチエニルから選択される非置換、一置換または二置換の基から選択され；該基置換基の各々は、Ｃ１〜Ｃ１２アルキル、Ｃ１〜Ｃ１２アルコキシ、またはハロゲンから独立に選択される、基；あるいは
（ｉｘ）ＢおよびＢ’であって、一緒になって、フルオレン−９−イリデン、一置換フルオレン−９−イリデンもしくは二置換フルオレン−９−イリデン、または飽和Ｃ３〜Ｃ１２スピロ単環式炭化水素環、飽和Ｃ７〜Ｃ１２スピロ二環式炭化水素環もしくは飽和Ｃ７〜Ｃ１２スピロ三環式炭化水素環から選択されるスピロ環式基を形成し、ただし、該スピロ環式基は、ノルボルニリデンまたはビシクロ［３．３．１］９−ノニリデンではなく、該フルオレン−９−イリデン置換基の各々は、Ｃ１〜Ｃ１２アルキル、Ｃ１〜Ｃ１２アルコキシまたはハロゲンから独立に選択される、ＢおよびＢ’
から選択される、
光互変物品。
【請求項３０】
前記光互変ポリマーフィルムの少なくとも部分的な被覆が、光互変熱可塑性ポリウレタンフィルムと少なくとも部分的に磨耗抵抗性である熱可塑性ポリカーボネートフィルムとを含むラミネートを含む、請求項２９に記載の光互変物品。
【請求項３１】
前記ラミネートの前記光互変熱可塑性ポリウレタンフィルム側が、前記基材に結合されている、請求項３０に記載の光互変物品。
【請求項３２】
前記光互変熱可塑性ポリウレタンフィルムが、前記構造式の少なくとも１つによって表される少なくとも１種の物質またはそれらの混合物を含有する、光互変量の、少なくとも１種の組成物を含む、請求項３１に記載の光互変物品。
【発明の詳細な説明】
【技術分野】
【０００１】
（発明の背景）
本発明は、窒素ヘテロ原子を有する新規のクロメン物質に関する。より詳細には、本発明は、ピラノ［３，２−ｃ］キノリン構造および／またはピラノ［３，２−ｃ］キノリノン構造の物質、ならびにこれらの構造の光互変物質を含む組成物および光互変物品に関する。ＵＶ光線を含む光放射（例えば、日光もしくは水銀灯の光の中のＵＶ放射）に曝露される場合、多くの光互変物質は、可逆的な色の変化を示す。ＵＶ放射が中断される場合、このような光互変物質は、その元の色に戻るか、または元の無色の状態に戻る。
【０００２】
種々のクラスの光互変物質が合成されており、そしてこれらは、日光誘導性の可逆的な色の変化が所望される適用における使用について示唆されている。窒素ヘテロ原子を有する多環式芳香族物質は公知であるが、ある範囲の光互変性能特性を示し得るこのような物質に対する必要性が存在する。
【発明の開示】
【課題を解決するための手段】
【０００３】
（発明の説明）
本明細書および添付の特許請求の範囲において使用される場合、単数形、「１つの」（「ａ」、「ａｎ」）および「その」（「ｔｈｅ」）は、特別かつ明確に一対象に対して限定されない限り、複数形への参照を包含する。
【０００４】
本明細書の目的に関して、他に記載されない限り、本明細書および特許請求の範囲において使用される構成要素の量、反応条件、および他のパラメータを表現するあらゆる数は、全ての例において、用語「約」によって修飾されると理解されるべきである。したがって、これに反対する記載がない限り、以下の明細書および添付の特許請求の範囲に示される数値パラメータは、本発明によって得ようとする所望の特性に依存して変動し得る近似である。最低限、そして本特許請求の範囲の等価物の原理の適用を限定する試みとしてではなく、各数値パラメータは、少なくとも、報告された有効数字の数を考慮して、および通常の丸め技術を適用することによって、解釈されるべきである。
【０００５】
本発明の広範な範囲を示す数値範囲およびパラメータが近似であるにもかかわらず、具体的実施形態を示す数値は、可能な限り正確に報告される。しかし任意の数値は、そのそれぞれの試験測定において見出される標準偏差の結果必然的に生じる誤差を固有に含む。
【０００６】
本発明の１つの非限定的実施形態において、ピラノ［３，２−ｃ］キノリン構造、ピラノ［３，２−ｃ］キノリノン構造によってかまたはこれらの混合物（これらの構造の両方によって表される物質を含む）によって表される、少なくとも１種の物質を含む組成物が提供される。別の非限定的な実施形態において、ピラノ［３，２−ｃ］キノリン構造は、６位環原子において窒素原子を含み、そして５位環原子においてオキシ置換基を含み；そして、ピラノ［３，２−ｃ］キノリノン構造は、６位環原子において置換窒素原子を含み、そして５位環原子においてオキソ置換基を含む。この窒素置換基は、水素、脂肪族置換基、脂環式置換基、芳香族置換基、ヘテロ芳香族置換基またはそれらの組み合わせから選択される。さらなる非限定的な実施形態において、ピラノ［３，２−ｃ］キノリンおよびピラノ［３，２−ｃ］キノリノン構造の各々の２位環原子は、２つの置換基を含み、各々は、脂肪族置換基、脂環式置換基、芳香族置換基、ヘテロ芳香族置換基またはそれらの組み合わせから独立に選択される（ただし、２位環原子における両置換基が脂肪族であることはない）。代替的な非限定的実施形態において、上記２位環原子における２つの置換基は、組み合わさって、スピロ環式基を形成する（ただし、上記スピロ環式基は、ノルボルニリデンでもビシクロ［３．３．１］９−ノニリデンでもない）。上述の環原子は、国際純正および応用化学連合の命名規則に従って番号付けされており、ピラン環の酸素原子である１位環原子から開始し、そしてそこから反時計回りに番号を付けられている。
【０００７】
さらなる非限定的な実施形態において、本発明は、少なくとも部分的に硬化されたポリマー有機ホストと、ピラノ［３，２−ｃ］キノリン構造、ピラノ［３，２−ｃ］キノリノン構造によってかまたはこれらの混合物によって表される少なくとも一種の物質を含む、光互変量の、少なくとも１種の組成物とを含有する、光互変物品を包含する。語句「少なくとも部分的に硬化された有機ポリマーホスト」とは、硬化可能な成分もしくは架橋可能な成分が少なくとも部分的に硬化、架橋および／もしくは反応しているポリマー物質をいう。代替的な非限定的実施形態において、反応成分の程度は、広範に（例えば、全ての可能性のある、硬化可能成分、架橋可能成分および／もしくは反応性成分の５％〜１００％）変動し得る。語「光互変量」とは、活性の際に裸眼で識別可能な光互変効果を生じるために使用される量をいう。
【０００８】
別の非限定的な実施形態において、本発明は、基材と、光互変ポリマーコーティングの少なくとも部分的なコーティングとを備える、光互変物品を包含する。上記光互変ポリマーコーティングは、フィルム形成ポリマーと、ピラノ［３，２−ｃ］キノリン構造、ピラノ［３，２−ｃ］キノリノン構造によってかまたはこれらの混合物によって表される少なくとも一種の物質を含む、光互変量の、少なくとも１種の組成物とを含む。語句「少なくとも部分的なコーティング」とは、基材の一部から全表面までを網羅する量のコーティングを意味する。
【０００９】
非限定的な実施形態において、本発明の物質は、以下の構造式Ｉおよび／またはＩ’によって表され得る。ここで、ａからｎまでの文字は、この物質の環側面を表し、そして１〜１０の数は、この物質の環原子の番号を表す。
【００１０】
【化２９】
2007512417.tif 000002
さらなる非限定的実施形態において、本発明は、以下の構造式の少なくとも１つまたはそれらの混合物（構造式ＩおよびＩ’の両方によって表される物質を含む）によって表される、少なくとも１種の物質を含む組成物を包含する。
【００１１】
一つの非限定的な実施形態において、構造式ＩのＲ１１は、以下から選択される：
（ｉ）水素、Ｃ１〜Ｃ１２アルキル（例えば、メチル、エチル、プロピル、イソプロピル、ブチル、ｔ−ブチル、ペンチル、ヘキシル、ヘプチル、オクチル、ノニル、デシル、ウンデシルおよびドデシルを含む置換基）、Ｃ１〜Ｃ１２アシル、フェニル（Ｃ１〜Ｃ１２）アルキル、モノ（Ｃ１〜Ｃ１２）アルキル置換フェニル（Ｃ１〜Ｃ１２）アルキル、モノ（Ｃ１〜Ｃ１２）アルコキシ置換フェニル（Ｃ１〜Ｃ１２）アルキル、Ｃ１〜Ｃ１２アルコキシ（Ｃ１〜Ｃ１２）アルキル、Ｃ３〜Ｃ７シクロアルキル、モノ（Ｃ１〜Ｃ１２）アルキル置換Ｃ３〜Ｃ７シクロアルキル、Ｃ１〜Ｃ１２ハロアルキル、アリル、ベンゾイル、一置換ベンゾイル、ナフトイルまたは一置換ナフトイル；ベンゾイル置換基およびナフトイル置換基の各々は、Ｃ１〜Ｃ１２アルキルまたはＣ１〜Ｃ１２アルコキシから独立に選択される；
（ｉｉ）−ＣＨ（Ｒ３）Ｑであって、ここで、Ｒ３は、水素またはＣ１〜Ｃ１２アルキルから選択され、そしてＱは、−ＣＮ、−ＣＦ３、または−ＣＯＯＲ４から選択され、そしてＲ４は、水素またはＣ１〜Ｃ１２アルキルから選択される、−ＣＨ（Ｒ３）Ｑ；あるいは
（ｉｉｉ）−Ｃ（Ｏ）Ｖであって、ここでＶは、水素、Ｃ１〜Ｃ１２アルコキシ、フェノキシ、モノ（Ｃ１〜Ｃ１２）アルキル置換フェノキシもしくはジ（Ｃ１〜Ｃ１２）アルキル置換フェノキシ、モノ（Ｃ１〜Ｃ１２）アルコキシ置換フェノキシもしくはジ（Ｃ１〜Ｃ１２）アルコキシ置換フェノキシ、非置換アリール基、一置換アリール基もしくは二置換アリール基、アミノ、モノ（Ｃ１〜Ｃ１２）アルキルアミノ、ジ（Ｃ１〜Ｃ１２）アルキルアミノ、フェニルアミノ、モノ（Ｃ１〜Ｃ１２）アルキル置換フェニルアミノもしくはジ（Ｃ１〜Ｃ１２）アルキル置換フェニルアミノ、またはモノ（Ｃ１〜Ｃ１２）アルコキシ置換フェニルアミノもしくはジ（Ｃ１〜Ｃ１２）アルコキシ置換フェニルアミノから選択され、；上記アリール基置換基の各々は、Ｃ１〜Ｃ１２アルキルまたはＣ１〜Ｃ１２アルコキシから独立に選択される、−Ｃ（Ｏ）Ｖ。
【００１２】
別の非限定的な実施形態において、構造式ＩおよびＩ’の各Ｒ１は、独立に以下から選択される：
（ｉ）水素、ヒドロキシ、Ｃ１〜Ｃ１２アルキル、Ｃ２〜Ｃ１２アルキリデン、Ｃ２〜Ｃ１２アルキリジン、ビニル、Ｃ３〜Ｃ７シクロアルキル、Ｃ１〜Ｃ１２ハロアルキル、アリル、ベンジル、一置換ベンジル、ハロゲン、または−Ｃ（Ｏ）Ｗ基（ここでＷは、ヒドロキシ、Ｃ１〜Ｃ１２アルキル、Ｃ１〜Ｃ１２アルコキシ、フェニル、一置換フェニル、アミノ、モノ（Ｃ１〜Ｃ１２）アルキルアミノ、ジ（Ｃ１〜Ｃ１２）アルキルアミノである）；上記アミノ置換基は、Ｃ１〜Ｃ１２アルキル、フェニル、ベンジルまたはナフチルであり；上記ベンジル置換基およびフェニル置換基の各々は、Ｃ１〜Ｃ１２アルキルまたはＣ１〜Ｃ１２アルコキシである；
（ｉｉ）フェニル、ナフチル、フェナントリル、ピレニル、キノリル、イソキノリル、ベンゾフラニル、チエニル、ベンゾチエニル、ジベンゾフラニル、ジベンゾチエニル、カルバゾリルまたはインドリルからなる群より選択される、非置換、一置換、二置換または三置換の基；（ｉｉ）における置換基の各々は、各出現について、ハロゲン、Ｃ１〜Ｃ１２アルキルまたはＣ１〜Ｃ１２アルコキシから独立に選択される；
（ｉｉｉ）一置換フェニルであって、このフェニルが、−（ＣＨ２）ｔ−または−Ｏ−（ＣＨ２）ｔ−である、パラ位に位置する置換基を有し、ここでｔは、１、２、３、４、５または６から選択される整数である、一置換フェニル；上記置換基は、別の光互変物質上でアリール基に結合されている；
（ｉｖ）−ＯＲ２であって、Ｒ２は、Ｒ１１、トリ（Ｃ１〜Ｃ１２）アルキルシリル、トリ（Ｃ１〜Ｃ１２）アルコキシシリル、ジ（Ｃ１〜Ｃ１２）アルキル（Ｃ１〜Ｃ１２）アルコキシ）シリルまたはジ（Ｃ１〜Ｃ１２）アルコキシ（Ｃ１〜Ｃ１２アルキル）シリルから選択される、−ＯＲ２；
（ｖ）−ＣＨ（Ｑ’）２であって、Ｑ’は−ＣＮまたは−ＣＯＯＲ６から選択され、そしてＲ６は、水素、Ｃ１〜Ｃ１２アルキル、フェニル（Ｃ１〜Ｃ１２）アルキル、モノ（Ｃ１〜Ｃ１２）アルキル置換フェニル（Ｃ１〜Ｃ１２）アルキル、モノ（Ｃ１〜Ｃ１２）アルコキシ置換フェニル（Ｃ１〜Ｃ１２）アルキル、または非置換、一置換もしくは二置換のアリール基から選択され；該アリール基置換基の各々は、Ｃ１〜Ｃ１２アルキルまたはＣ１〜Ｃ１２アルコキシから独立に選択される、−ＣＨ（Ｑ’）２；
（ｖｉ）−ＣＨ（Ｒ７）Ｇであって、Ｒ７は、水素、Ｃ１〜Ｃ１２アルキル、または非置換、一置換もしくは二置換のアリール基から選択され、そしてＧは、−ＣＯＯＲ５、−ＣＯＲ８または−ＣＨ２ＯＲ９から選択され；ここで、Ｒ８は、水素、Ｃ１〜Ｃ１２アルキル、非置換、一置換もしくは二置換のアリール基、アミノ、モノ（Ｃ１〜Ｃ１２）アルキルアミノ、ジ（Ｃ１〜Ｃ１２）アルキルアミノ、フェニルアミノ、モノ（Ｃ１〜Ｃ１２）アルキル置換フェニルアミノもしくはジ（Ｃ１〜Ｃ１２）アルキル置換フェニルアミノ、モノ（Ｃ１〜Ｃ１２）アルコキシ置換フェニルアミノもしくはジ（Ｃ１〜Ｃ１２）アルコキシ置換フェニルアミノ、ジフェニルアミノ、モノ（Ｃ１〜Ｃ１２）アルキル置換ジフェニルアミノもしくはジ（Ｃ１〜Ｃ１２）アルキル置換ジフェニルアミノ、モノ（Ｃ１〜Ｃ１２）アルコキシ置換ジフェニルアミノもしくはジ（Ｃ１〜Ｃ１２）アルコキシ置換ジフェニルアミノ、モルホリノまたはピペリジノから選択され、Ｒ９は、水素、−Ｃ（Ｏ）Ｒ６、Ｃ１〜Ｃ１２アルキル、Ｃ１〜Ｃ１２アルコキシ（Ｃ１〜Ｃ１２）アルキル、フェニル（Ｃ１〜Ｃ１２）アルキル、モノ（Ｃ１〜Ｃ１２）アルコキシ置換フェニル（Ｃ１〜Ｃ１２）アルキル、または非置換、一置換もしくは二置換のアリール基から選択され、該アリール基置換基の各々は、Ｃ１〜Ｃ１２アルキルまたはＣ１〜Ｃ１２アルコキシから独立に選択される、−ＣＨ（Ｒ７）Ｇ；
（ｖｉｉ）以下の式：
−Ｚ［（ＯＣ２Ｈ４）ｘ（ＯＣ３Ｈ６）ｙ（ＯＣ４Ｈ８）ｚ］Ｚ’または
−［（ＯＣ２Ｈ４）ｘ（ＯＣ３Ｈ６）ｙ（ＯＣ４Ｈ８）ｚ］Ｚ’
で表される、Ｔ基であって、
ここで、−Ｚは、−Ｃ（Ｏ）−または−ＣＨ２−から選択され、Ｚ’は、Ｃ１〜Ｃ１２アルコキシまたは重合可能な基から選択され、ｘ、ｙおよびｚは、各々、０と５０との間の数であり、そしてｘ、ｙおよびｚの合計は、２と５０との間である、Ｔ基。
【００１３】
上述のＴ基の式の代替的な非限定的実施形態において、−（ＯＣ２Ｈ４）ｘ−基は、ポリ（エチレンオキシド）を表し得；−（ＯＣ３Ｈ６）ｙ−基は、ポリ（プロピレンオキシド）を表し得；そして、−（ＯＣ４Ｈ８）ｚ−基は、ポリ（ブチレンオキシド）を表され得る。組み合わせて使用される場合、Ｔのポリ（エチレンオキシド）基、ポリ（プロピレンオキシド）基およびポリ（ブチレンオキシド）基は、Ｔ部分内でランダムな順序またはブロック状の順序で存在し得る。文字ｘ、ｙおよびｚは、各々、０と５０との間の数であり、そしてｘ、ｙおよびｚの合計は、２と５０との間である。ｘ、ｙおよびｚの合計は、２〜５０の範囲内に入る任意の数（例えば、２、３、４．．．５０）であり得る。この合計はまた、２〜５０の範囲内の任意の低い数から任意の高い数までの範囲（例えば、６〜５０、３１〜５０）に及び得る。ｘ、ｙ、およびｚについての上記の数は平均値であり、部分数（例えば、９．５）であり得る。
【００１４】
１つの非限定的実施形態において、重合可能な置換基（例えば、Ｔ基の式によって表される置換基）を有する物質の重合化は、Ｈａｗｌｅｙ’ｓ  Ｃｏｎｄｅｎｓｅｄ  Ｃｈｅｍｉｃａｌ  Ｄｉｃｔｉｏｎａｒｙ、第１３版（１９９７）、Ｊｏｈｎ  Ｗｉｌｅｙ＆Ｓｏｎｓ、９０１〜９０２頁中の「重合化（ｐｏｌｙｍｅｒｉｚａｔｉｏｎ）」の定義において記載される機構によって起こり得る。この参考文献においては、「重合化反応は、天然においては自発的に起こる；工業的には、これは不飽和反応性物質もしくは他の反応性物質を、化合を引き起こす条件に供することによって行われる」と述べられている。記載される重合が生じる機構には、「付加」（ここでは、フリーラジカルが、モノマーの二重結合と、一方の側にそのラジカルを付加し、同時に他方の側に新しい遊離電子を生成させることによって反応する、開始剤（ｉｎｉｔｉａｔｉｎｇ  ａｇｅｎｔ）である）；「縮合」（２つの反応性モノマーによる水分子の分裂を含む）；および、いわゆる「酸化的結合」が含まれる。
【００１５】
Ｔ基の式の重合可能な基の非限定的な例は、ヒドロキシ、（メト）アクリルオキシ、２−（メタクリルオキシ）エチルカルバミル、またはエポキシ（例えば、オキシラニルメチル）である。この物質上に２以上の重合可能な基が存在する場合、これらは、同じであっても異なっていてもよい。
【００１６】
さらなる非限定的な実施形態において、構造式ＩおよびＩ’の各Ｒ１は、以下から独立に選択される：
（ｖｉｉｉ）−ＳＲ１０であって、Ｒ１０は、Ｃ１〜Ｃ１２アルキル、アリール、一置換アリールもしくは二置換アリールから選択され、そしてこのアリール置換基の各々は、Ｃ１〜Ｃ１２アルキル、Ｃ１〜Ｃ１２アルコキシまたはハロゲンから独立に選択される、−ＳＲ１０；
（ｉｘ）−Ｎ（Ｒ１１）Ｒ１２であって、ここでＲ１２は、本明細書において以前に記載されたＲ１１と等しい、−Ｎ（Ｒ１１）Ｒ１２；
（ｘ）以下の構造式ＩＩＡ：
【００１７】
【化３０】
2007512417.tif 000003
によって表される、窒素を含む環であって、
ここで、各Ｙは、各出現について、−ＣＨ２−、−ＣＨ（Ｒ１３）−、−Ｃ（Ｒ１３）（Ｒ１３）−、−ＣＨ（アリール）−、−Ｃ（アリール）２−または−Ｃ（Ｒ１３）（アリール）−から独立に選択され；Ｘは、−Ｙ−、−Ｏ−、−Ｓ−、−Ｓ（Ｏ）−、−Ｓ（Ｏ２）−、−ＮＨ−、−ＮＲ１３−または−Ｎ−アリールであり；Ｒ１３は、Ｃ１〜Ｃ１２アルキルであり；ｍは１、２または３から選択される整数であり、そしてｐは、０、１、２または３から選択される整数であり；ただし、ｐが０である場合、ＸはＹである、窒素を含む環；
（ｘｉ）以下の構造式ＩＩＢまたはＩＩＣ：
【００１８】
【化３１】
2007512417.tif 000004
のうちの１つによって表される基であって、
ここで、Ｒ１５、Ｒ１６およびＲ１７は、各々の式における各出現について、水素、Ｃ１〜Ｃ１２アルキル、フェニルもしくはナフチルから各々独立に選択されるか；またはＲ１５基およびＲ１６基は、一緒になって、５〜８個の炭素原子の環を形成し、Ｒ１４は、各出現について、Ｃ１〜Ｃ１２アルキル、Ｃ１〜Ｃ１２アルコキシもしくはハロゲンから独立に選択され、そしてｖは、０、１もしくは２から選択される整数である、基；
（ｘｉｉ）非置換、一置換もしくは二置換のＣ４〜Ｃ１８スピロ二環式アミン；
（ｘｉｉｉ）非置換、一置換もしくは二置換のＣ４〜Ｃ１８スピロ三環式アミン；（ｘｉｉ）および（ｘｉｉｉ）について上記置換基は、各出現について、アリール、Ｃ１〜Ｃ１２アルキル、Ｃ１〜Ｃ１２アルコキシまたはフェニル（Ｃ１〜Ｃ１２）アルキルから独立に選択される。
【００１９】
一置換二環式アミンもしくは二置換二環式アミンの非限定的な例としては、２−アザビシクロ［２．２．１］ヘプト−２−イル；３−アザビシクロ［３．２．１］オクト−３−イル；２−アザビシクロ［２．２．２］オクト−２−イル；６−アザビシクロ［３．２．２］ノナン−６−イルが挙げられ、そして三環式アミンとしては、２−アザトリシクロ［３．３．１．１（３，７）］デカン−２−イル；４−ベンジル−２−アザトリシクロ［３．３．１．１（３，７）］デカン−２−イル；４−メトキシ−６−メチル−２−アザトリシクロ［３．３．１．１（３，７）］デカン−２−イル；４−アザトリシクロ［４．３．１．１（３，８）］ウンデカン−４−イル；および７−メチル−４−アザトリシクロ［４．３．１．１（３，８）］ウンデカ−４−イルが挙げられる。
【００２０】
代替的な非限定的実施形態において、（ｘｉｖ）隣接するＲ１置換基は、一緒になって、以下の構造式ＩＩＤ、ＩＩＥ、またはＩＩＦ：
【００２１】
【化３２】
2007512417.tif 000005
を形成し：
ここで、ＪおよびＫは、各式における各出現について、酸素もしくは−ＮＲ１１−から独立に選択され、Ｒ１１、Ｒ１４、Ｒ１５およびＲ１６は、各々、本明細書において以前に記載されたものと等しく、そしてｎは、０、１、２、３または４から選択される整数である。
【００２２】
さらなる非限定的な実施形態において、Ｒ２は、本明細書において以前に（ｉｖ）に記載されたものと等しい。
【００２３】
別の非限定的な実施形態において、ＢおよびＢ’は、各々、以下から独立に選択される：
（ｉ）モノ−Ｔ−置換フェニルであって、ここで、Ｔ基は、以下の式：
−Ｚ［（ＯＣ２Ｈ４）ｘ（ＯＣ３Ｈ６）ｙ（ＯＣ４Ｈ８）ｚ］Ｚ’または
−［（ＯＣ２Ｈ４）ｘ（ＯＣ３Ｈ６）ｙ（ＯＣ４Ｈ８）ｚ］Ｚ’
で表され、ここで、−Ｚは、−Ｃ（Ｏ）−もしくは−ＣＨ２−であり、Ｚ’は、Ｃ１〜Ｃ１２アルコキシまたは重合可能な基であり、ｘ、ｙおよびｚは、各々、０と５０との間の数であり、そしてｘ、ｙおよびｚの合計は、２と５０との間である、モノ−Ｔ−置換フェニル；
（ｉｉ）非置換、一置換、二置換もしくは三置換のアリール基；
（ｉｉｉ）９−ジュロリジニル、または、ピリジル  フラニル、ベンゾフラン−２−イル、ベンゾフラン−３−イル、チエニル、ベンゾチエン−２−イル、ベンゾチエン−３−イル、ジベンゾフラニル、ジベンゾチエニル、カルバゾイル、ベンゾピリジル、インドリニルもしくはフルオレニルから選択される、非置換、一置換、もしくは二置換のヘテロ芳香族基であって、（ｉｉ）および（ｉｉｉ）における上記アリール置換基およびヘテロ芳香族置換基の各々は、ヒドロキシ、本明細書において以前に記載された基である−Ｃ（Ｏ）Ｗ、アリール、モノ（Ｃ１〜Ｃ１２）アルコキシアリール、ジ（Ｃ１〜Ｃ１２）アルコキシアリール、モノ（Ｃ１〜Ｃ１２）アルキルアリール、ジ（Ｃ１〜Ｃ１２）アルキルアリール、ハロアリール、Ｃ３〜Ｃ７シクロアルキルアリール、Ｃ３〜Ｃ７シクロアルキル、Ｃ３〜Ｃ７シクロアルキルオキシ、Ｃ３〜Ｃ７シクロアルキルオキシ（Ｃ１〜Ｃ１２）アルキル、Ｃ３〜Ｃ７シクロアルキルオキシ（Ｃ１〜Ｃ１２）アルコキシ、アリール（Ｃ１〜Ｃ１２）アルキル、アリール（Ｃ１〜Ｃ１２）アルコキシ、アリールオキシ、アリールオキシ（Ｃ１〜Ｃ１２）アルキル、アリールオキシ（Ｃ１〜Ｃ１２）アルコキシ、モノ（Ｃ１〜Ｃ１２）アルキルアリール（Ｃ１〜Ｃ１２）アルキルもしくはジ（Ｃ１〜Ｃ１２）アルキルアリール（Ｃ１〜Ｃ１２）アルキル、モノ（Ｃ１〜Ｃ１２）アルコキシアリール（Ｃ１〜Ｃ１２）アルキルもしくはジ（Ｃ１〜Ｃ１２）アルコキシアリール（Ｃ１〜Ｃ１２）アルキル、モノ（Ｃ１〜Ｃ１２）アルキルアリール（Ｃ１〜Ｃ１２）アルコキシもしくはジ（Ｃ１〜Ｃ１２）アルキルアリール（Ｃ１〜Ｃ１２）アルコキシ、モノ（Ｃ１〜Ｃ１２）アルコキシアリール（Ｃ１〜Ｃ１２）アルコキシもしくはジ（Ｃ１〜Ｃ１２）アルコキシアリール（Ｃ１〜Ｃ１２）アルコキシ、アミノ、モノ（Ｃ１〜Ｃ１２）アルキルアミノ、ジ（Ｃ１〜Ｃ１２）アルキルアミノ、ジアリールアミノ、ピペラジノ、Ｎ−（Ｃ１〜Ｃ１２）アルキルピペラジノ、Ｎ−アリールピペラジノ、アジリジノ、インドリノ、ピペリジノ、モルホリノ、チオモルホリノ、テトラヒドロキノリノ、テトラヒドロイソキノリノ、ピロリジル、Ｃ１〜Ｃ１２アルキル、Ｃ１〜Ｃ１２ハロアルキル、Ｃ１〜Ｃ１２アルコキシ、モノ（Ｃ１〜Ｃ１２）アルコキシ（Ｃ１〜Ｃ１２）アルキル、アクリルオキシ、メタクリルオキシ、またはハロゲンから独立に選択される、非置換、一置換、もしくは二置換のヘテロ芳香族
（ｉｖ）ピラゾリル、イミダゾリル、ピラゾリニル、イミダゾリニル、ピロリニル、フェノチアジニル、フェノキサジニル、フェナジニル、またはアクリジニルから選択される非置換もしくは一置換の基であって、この置換基の各々は、Ｃ１〜Ｃ１２アルキル、Ｃ１〜Ｃ１２アルコキシ、フェニル、またはハロゲンから独立に選択される、非置換もしくは一置換の基；
（ｖ）一置換フェニルであって、このフェニルは、−（ＣＨ２）ｔ−または−Ｏ−（ＣＨ２）ｔ−である、パラ位に位置する置換基を有し、ここでｔは、整数１、２、３、４、５または６から選択され、該置換基は、別の光互変物質上でアリール基に結合されている、一置換フェニル；
（ｖｉ）以下の構造式ＩＩＧまたはＩＩＨ：
【００２４】
【化３３】
2007512417.tif 000006
のうちの１つによって表される基であって、
ここで、Ａは、各式において、メチレンまたは酸素から独立して選択され、そしてＤは、各式において、酸素または置換された窒素から独立して選択され、ただし、Ｄが置換された窒素である場合、Ａはメチレンであり；この窒素置換基は、水素、Ｃ１〜Ｃ１２アルキル、またはＣ２〜Ｃ１２アシルから選択され；各Ｒ１９は、各式における各出現について、Ｃ１〜Ｃ１２アルキル、Ｃ１〜Ｃ１２アルコキシ、ヒドロキシ、またはハロゲンから独立に選択され；Ｒ１７およびＲ１８は、各々、各式において、水素またはＣ１〜Ｃ１２アルキルから独立して選択され；そしてｑは、整数０、１または２から選択される、基；
（ｖｉｉ）Ｃ１〜Ｃ１２アルキル、Ｃ１〜Ｃ１２ハロアルキル、Ｃ１〜Ｃ１２アルコキシ（Ｃ１〜Ｃ１２）アルキル、Ｃ３〜Ｃ７シクロアルキル、モノ（Ｃ１〜Ｃ１２）アルコキシ（Ｃ３〜Ｃ７）シクロアルキル、モノ（Ｃ１〜Ｃ１２）アルキル（Ｃ３〜Ｃ７）−シクロアルキル、ハロ（Ｃ３〜Ｃ７）シクロアルキル、またはＣ４〜Ｃ１２ビシクロアルキル、ただし、ＢおよびＢ’の両方が（ｖｉｉ）から選択されることはない；
（ｖｉｉｉ）以下の構造式ＩＩＪ：
【００２５】
【化３４】
2007512417.tif 000007
によって表される基であって、
ここで、Ｌは、水素またはＣ１〜Ｃ１２アルキルから選択され、そしてＭは、ナフチル、フェニル、フラニル、またはチエニルから選択される非置換、一置換または二置換の基から選択され；この基置換基の各々は、Ｃ１〜Ｃ１２アルキル、Ｃ１〜Ｃ１２アルコキシ、またはハロゲンから独立に選択される、基。
【００２６】
あるいは、ＢおよびＢ’は、一緒になって、フルオレン−９−イリデン、一置換フルオレン−９−イリデンもしくは二置換フルオレン−９−イリデン、または飽和Ｃ３〜Ｃ１２スピロ単環式炭化水素環、飽和Ｃ７〜Ｃ１２スピロ二環式炭化水素環もしくは飽和Ｃ７〜Ｃ１２スピロ三環式炭化水素環から選択されるスピロ環式基を形成し、ただし、該スピロ環式基は、ノルボルニリデンまたはビシクロ［３．３．１］９−ノニリデンではなく、上記フルオレン−９−イリデン置換基の各々は、Ｃ１〜Ｃ１２アルキル、Ｃ１〜Ｃ１２アルコキシまたはハロゲンから独立に選択される。
【００２７】
Ｃ３〜Ｃ１２スピロ単環式炭化水素環の非限定的な例としては、シクロプロピリデン、シクロブチリデン、シクロペンチリデン、シクロヘキシリデン、シクロヘプチリデン、シクロオクチリデン、シクロノニリデン、シクロデシリデン  シクロウンデシリデンまたはシクロドデシリデンが挙げられる。飽和Ｃ７〜Ｃ１２スピロ二環式炭化水素環の非限定的な例としては、１，７，７−トリメチルビシクロ［２．２．１］ヘプチリデン（すなわち、ボルニリデン）、ビシクロ［３．２．１］オクチリデンまたはビシクロ［４．３．２］ウンデカンが挙げられる。飽和Ｃ７〜Ｃ１２スピロ三環式炭化水素環の非限定的な例としては、トリシクロ［２．２．１．０２，６］ヘプチリデン、トリシクロ［３．３．１．１３，７］デシリデン（すなわち、アダマンチリデン）、およびトリシクロ［５．３．１．１２，６］ドデシリデンが挙げられる。
【００２８】
別の非限定的な実施形態において、本発明の組成物は、上記構造式の少なくとも１つによって表される少なくとも１種の物質またはこれらの混合物を含む：
（ａ）Ｒ１１は、水素、Ｃ１〜Ｃ１２アルキル、Ｃ１〜Ｃ１２アシル、フェニル（Ｃ１〜Ｃ１２）アルキル、Ｃ１〜Ｃ１２アルコキシ（Ｃ１〜Ｃ１２）アルキルまたは−ＣＨ（Ｒ３）Ｑから選択される（ここでＲ３は、水素またはＣ１〜Ｃ１２アルキルから選択され、そしてＱは、−ＣＯＯＲ４であり、そしてＲ４は、Ｃ１〜Ｃ１２アルキルである）；
（ｂ）Ｒ１が、各出現について、以下から独立して選択される：
（ｉ）水素、ヒドロキシ、Ｃ１〜Ｃ１２アルキル、ビニル、Ｃ３〜Ｃ７シクロアルキル、Ｃ１〜Ｃ１２ハロアルキル、アリル、ベンジルまたは一置換ベンジル；このベンジル置換基の各々は、Ｃ１〜Ｃ１２アルキルまたはＣ１〜Ｃ１２アルコキシである；
（ｉｉ）フェニルまたは一置換フェニル；（ｉｉ）におけるフェニル置換基の各々は、各出現について、クロロ、フルオロ、Ｃ１〜Ｃ１２アルキルまたはＣ１〜Ｃ１２アルコキシから独立に選択される；
（ｉｉｉ）一置換フェニルであって、このフェニルは、−Ｏ−（ＣＨ２）ｔ−である、パラ位に位置する置換基を有し、ここでｔは、１、２、３または４から選択され、該置換基は、別の光互変物質上でアリール基に結合されている、一置換フェニル；
（ｉｖ）−ＯＲ２であって、Ｒ２はＲ１１から選択される、−ＯＲ２；
（ｖ）−ＣＨ（Ｑ’）２であって、Ｑ’は−ＣＯＯＲ６であり、そしてＲ６はＣ１〜Ｃ１２アルキルである、−ＣＨ（Ｑ’）２；
（ｖｉ）−ＣＨ（Ｒ７）Ｇであって、Ｒ７は水素またはＣ１〜Ｃ１２アルキルであり、そしてＧは、−ＣＯＯＲ５または−ＣＨ２ＯＲ９であり、ここで、Ｒ８はＣ１〜Ｃ１２アルキルであり、そしてＲ９はＣ１〜Ｃ１２アルキルまたはＣ１〜Ｃ１２アルコキシ（Ｃ１〜Ｃ１２）アルキルである、−ＣＨ（Ｒ７）Ｇ；
（ｖｉｉ）以下の式：
−Ｚ［（ＯＣ２Ｈ４）ｘ（ＯＣ３Ｈ６）ｙ（ＯＣ４Ｈ８）ｚ］Ｚ’または
−［（ＯＣ２Ｈ４）ｘ（ＯＣ３Ｈ６）ｙ（ＯＣ４Ｈ８）ｚ］Ｚ’
で表される、Ｔ基であって、
ここで、−Ｚは−ＣＨ２−であり、Ｚ’はＣ１〜Ｃ１２アルコキシまたは重合可能な基であり、ｘ、ｙおよびｚは、各々、０と２０との間の数であり、そしてｘ、ｙおよびｚの合計は、２と２０との間である、Ｔ基；
（ｖｉｉｉ）−ＳＲ１０であって、Ｒ１０はＣ１〜Ｃ１２アルキルである、−ＳＲ１０；
（ｉｘ）−Ｎ（Ｒ１１）Ｒ１２であって、Ｒ１２は本明細書において以前に記載されたＲ１１と等しい、−Ｎ（Ｒ１１）Ｒ１２；
（ｘ）以下の構造式ＩＩＡ：
【００２９】
【化３５】
2007512417.tif 000008
によって表される、窒素を含む環であって、
ここで、各Ｙは、各出現について、−ＣＨ２−または−ＣＨ（Ｒ１３）−から独立して選択され；Ｘは、−Ｙ−、−Ｏ−、−Ｓ−、−ＮＨ−、−ＮＲ１３−または−Ｎ−アリールであり；Ｒ１３は、Ｃ１〜Ｃ１２アルキルであり；ｍは、整数１、２または３であり、そしてｐは、０、１、２または３から選択される整数であり；ただし、ｐが０である場合、ＸはＹである、窒素を含む環；
（ｘｉ）以下の構造式ＩＩＢまたはＩＩＣ：
【００３０】
【化３６】
2007512417.tif 000009
のうちの１つによって表される基であって、
ここで、Ｒ１５、Ｒ１６およびＲ１７は、各々、各式における各出現について、水素またはＣ１〜Ｃ１２アルキルから独立に選択され、Ｒ１４は、各出現について、Ｃ１〜Ｃ１２アルキル、Ｃ１〜Ｃ１２アルコキシ、フルオロまたはクロロから独立して選択され、そしてｖは、整数０、１または２から選択される、基；あるいは
（ｘｉｉ）隣接するＲ１置換基であって、これらの置換基は、一緒になって、以下の構造式ＩＩＤまたはＩＩＦ
【００３１】
【化３７】
2007512417.tif 000010
のうちの１つを形成し：
ここで、ＪおよびＫは、各式における各出現について、酸素または−ＮＲ１１−から独立に選択され、ここで、Ｒ１１、Ｒ１４、Ｒ１５およびＲ１６は、各々、本明細書において以前に記載されたものと等しい、Ｒ１置換基；
（ｃ）Ｒ２は、Ｒ１１から選択される；そして
（ｄ）ＢおよびＢ’は、各々、以下から選択される：
（ｉ）フェニル、一置換フェニル、および二置換フェニル；
（ｉｉ）非置換、一置換、および二置換のヘテロ芳香族基のフラニル、ベンゾフラン−２−イル、チエニルおよびベンゾチエン−２−イル、（ｉ）および（ｉｉ）における上記フェニルおよびヘテロ芳香族置換基の各々は、Ｃ１〜Ｃ１２アルキル、Ｃ１〜Ｃ１２アルコキシおよびフルオロから選択される；あるいは
（ｉｉｉ）構造式ＩＩＧによって表される基であって、ここで、Ａは炭素であり、そしてＤは酸素であり、Ｒ１９はＣ１〜Ｃ１２アルキルまたはＣ１〜Ｃ１２アルコキシであり、Ｒ１７およびＲ１８は、各々、水素またはＣ１〜Ｃ１２アルキルであり、そしてｑは、整数０または１である、基。
【００３２】
本明細書において上述される構造式ＩおよびＩ’によって表される物質は、当業者に公知の方法によって（例えば、以下の反応Ａ〜Ｇの方法によって）調製される。
【００３３】
構造式Ｉおよび／またはＩ’によって表される物質を生成するために以下の反応Ａ〜Ｇを参照すると、反応Ａにおける非限定的な例示において、構造式ＩＩＩおよびＩＶによって表される化合物は、無水エーテルおよびガス状の塩酸の存在下で反応して、構造式Ｖによって表されるエトキシカルボニルアセチミデートを形成する。Ｓ．Ａ．Ｇｌｉｃｋｍａｎら、Ｊ．Ａｍ．Ｃｈｅｍ．Ｓｏｃ．（１９４５）、第６５巻、ｐ．１０１７を参照のこと。以下の反応ＡおよびＢを参照すると、Ｒは、アルキルまたはアリルのような置換基であり、Ｒ１およびＲ２は、本明細書において以前に記載されたものと等しい。
【００３４】
（反応Ａ）
【００３５】
【化３８】
2007512417.tif 000011
さらに、反応Ｂにおける非限定的例示の方法として、構造式Ｖによって表されるエトキシカルボニルアセトイミデート酸錯体は、適切な溶媒（例えば、エタノール）中で構造式ＶＩによって表されるアニリンと反応して、構造式ＶＩＩによって表されるエチルＮ−アリール−２−エトキシカルボニルアセトイミデートを形成する。構造式ＶＩＩによって表される化合物は、閉環反応において、ジフェニルエーテルおよびビフェニルの存在下で加熱されて、構造式ＶＩＩＩによって表されるキノロンを形成する。Ｎ．Ｄ．Ｈａｒｒｉｓ、Ｓｙｎｔｈｅｓｉｓ（１９７６）、ｐ．８２６を参照のこと。
【００３６】
（反応Ｂ）
【００３７】
【化３９】
2007512417.tif 000012
反応Ｃにおいて構造式ＸＩで、または反応Ｄにおいて構造式ＸＩＡで表された化合物は、どちらも、購入されるか、または当該分野で公知の方法（例えば、反応Ｃにおいて示される、適切に置換されているかまたは非置換の構造式ＩＸのベンゾイルクロライドと市販の、置換されているかまたは非置換の構造式Ｘのベンゼン化合物とを用いた、フリーデル−クラフツ法）によって調製される。刊行物「Ｆｒｉｅｄｅｌ−Ｃｒａｆｔｓ  ａｎｄ  Ｒｅｌａｔｅｄ  Ｒｅａｃｔｉｏｎｓ」、Ｇｅｏｒｇｅ  Ａ．Ｏｌａｈ、Ｉｎｔｅｒｓｃｉｅｎｃｅ  Ｐｕｂｌｉｓｈｅｒｓ、１９６４、第３巻、第ＸＸＸＩ章（Ａｒｏｍａｔｉｃ  Ｋｅｔｏｎｅ  Ｓｙｎｔｈｅｓｉｓ）、およびＩｓｈｉｈａｒａ、Ｙｕｇｉらによる、「Ｒｅｇｉｏｓｅｌｅｃｔｉｖｅ  Ｆｒｉｅｄｅｌ−Ｃｒａｆｔｓ  Ａｃｙｌａｔｉｏｎ  ｏｆ  １，２，３，４−Ｔｅｔｒａｈｙｄｒｏｑｕｉｎｏｌｉｎｅ  ａｎｄ  Ｒｅｌａｔｅｄ  Ｎｉｔｒｏｇｅｎ  Ｈｅｔｅｒｏｃｙｃｌｅｓ：Ｅｆｆｅｃｔ  ｏｎ  ＮＨ  Ｐｒｏｔｅｃｔｉｖｅ  Ｇｒｏｕｐｓ  ａｎｄ  Ｒｉｎｇ  Ｓｉｚｅ（Ｊ．Ｃｈｅｍ．Ｓｏｃ．，Ｐｅｒｋｉｎ  Ｔｒａｎｓ．１、第３４０１〜３４０６頁、１９９２）を参照のこと。
【００３８】
さらに、反応Ｃにおける非限定的例示の方法として、構造式ＩＸおよびＸによって表される化合物は、溶媒（例えば、二硫化炭素または塩化メチレン）中で溶解され、ルイス酸（例えば、塩化アルミニウムまたは四塩化スズ）の存在下で反応して、構造式ＸＩ（反応Ｄおよび反応ＥにおけるＸＩＡ）で表される、対応する置換ベンゾフェノンを形成する。Ｒ’およびＲ’’は、構造式ＩおよびＩ’のＢおよびＢ’に関して本明細書において以前に記載されたような、考えられる置換基を表す。
【００３９】
（反応Ｃ）
【００４０】
【化４０】
2007512417.tif 000013
さらに、反応Ｄにおける非限定的例示の方法として、構造式ＸＩＡによって表される置換ケトンまたは非置換ケトン（ここでＢおよびＢ’は、構造式ＸＩにおいて示されるような置換フェニルまたは非置換フェニル以外の基によって表され得る）は、適切な溶媒（例えば、無水テトラヒドロフラン（ＴＨＦ））中でアセチリドナトリウムと反応して、対応する、置換フェニルおよび非置換フェニル以外のＢ基もしくはＢ’基を有する、構造式ＸＩＩによって表されるプロパギルアルコール形成する。置換フェニルおよび非置換フェニル以外のＢ基もしくはＢ’基を有するプロパギルアルコールは、例えば、市販のケトンから調製され得るか、またはアシルハライドと、置換もしくは非置換のベンゼン、ナフタレンもしくはヘテロ芳香族化合物（例えば、９−ジュロリジニル）との反応を介して調製されたケトンから調製され得る。構造式ＩＩＪによって表されるＢ基もしくはＢ’基を有するプロパギルアルコールは、例えば、米国特許第５，２７４，１３２号、第２列、第４０行〜６８行に記載される方法によって調製され得る。構造式ＸＩＩによって表される化合物は、適切な溶媒（例えば、エタノール）中で溶解され、そして酸（例えば、塩酸）が滴下されて、構造式ＸＩＩＩのアルデヒドを形成する。
【００４１】
（反応Ｄ）
【００４２】
【化４１】
2007512417.tif 000014
構造式ＸＩＩＩで表される無水物を生成するための経路の非限定的な別の例示は、反応Ｅに示される。反応Ｅの非限定的例示において、構造式ＸＩＶによって表されるオキサジンは、適切な溶媒（例えば、テトラヒドロフラン（ＴＨＦ））中に溶解され、そこに、ｎ−ブチルリチウムが添加される。適切な溶媒（例えば、ＴＨＦ）中に溶解された構造式ＸＩＡによって表されるケトンは、上記オキサジン混合物に添加されて、構造式ＸＶによって表されるジヒドロオキサジンを生成する。構造式ＸＶのジヒドロオキサジンの、水素化ホウ素ナトリウムを介した水素化は、構造式ＸＶＩによって表されるテトラヒドロオキサジンを生じる。構造式ＸＶＩのテトラヒドロオキサジンの加熱および酸（例えば、シュウ酸）の添加により、構造式ＸＩＩＩのアルデヒドが形成される。Ａ．Ｉ．Ｍｅｙｅｒｓら、Ｊ．Ｏｒｇ．Ｃｈｅｍ．（１９７３）、第３８巻、第３６頁を参照のこと。
【００４３】
（反応Ｅ）
【００４４】
【化４２】
2007512417.tif 000015
さらに、反応Ｆにおける非限定的例示の方法として、構造式ＸＩＩＩによって表されるアルデヒドは、適切な溶媒（例えば、ピペリジンを含むトルエン）中に溶解される。無水酢酸の添加により、イミニウム（ｉｍｍｉｎｉｕｍ）溶液が生成される。構造式ＶＩＩＩによって表されるキノロンがこのイミニウム溶液に添加されて、その成分と反応し、構造式Ｉ’Ａによって表されるキノリノピランを形成する。
【００４５】
（反応Ｆ）
【００４６】
【化４３】
2007512417.tif 000016
さらに、反応Ｇにおける非限定的例示の方法として、構造式ＸＩＩＩによって表されるアルデヒドは、適切な溶媒（例えば、ピペリジンを含むトルエン）中に溶解される。無水酢酸の添加により、イミニウム（ｉｍｍｉｎｉｕｍ）溶液が生成される。構造式ＶＩＩＩＡによって表されるキノロンがこのイミニウム溶液に添加されて、その成分と反応し、構造式Ｉ’ＢおよびＩＡによってそれぞれ表される異性体、ピラノ［３，２−ｃ］キノリン物質およびピラノ［３，２−ｃ］キノリノン物質を形成する。構造式Ｉ’Ｂによって表されるこの物質のヒドロキシ置換基は、アルキルハライド（例えば、ヨウ化メチル、ヨウ化エチル、臭化ベンジル）との反応によって、アルコキシ置換基へと変換されて、構造式Ｉ’Ｃによって表される物質を生成し得る。構造式ＩＡによって表されるこの物質の窒素原子の水素置換基は、置換基Ｒ１１によって置換されて、構造式ＩＢによって表される物質を生じ得る。
【００４７】
（反応Ｇ）
【００４８】
【化４４】
2007512417.tif 000017
別の非限定的な実施形態において、本発明の組成物は、構造式Ｉ’ＢおよびＩＡによって表される物質の異性体混合物を含む。この異性体混合物は、以下を包含する：
（ａ）２，２−ジフェニル−２Ｈ−ピラノ［３，２−ｃ］キノリン−５−オール；および
（ｂ）２，２−ジフェニル−５，６−ジヒドロ−２Ｈ−ピラノ［３，２−ｃ］キノリン−５−オン。
【００４９】
本発明の範囲内の化合物の非限定的な例としては、以下から選択される少なくとも一つの化合物が挙げられる：
（ａ）５−メトキシ−２，２−ジフェニル−２Ｈ−ピラノ［３，２−ｃ］キノリン；
（ｂ）５−エトキシ−２，２−ジフェニル−２Ｈ−ピラノ［３，２−ｃ］キノリン；
（ｃ）５−エトキシ−９−メトキシ−２，２−ジフェニル−２Ｈ−ピラノ［３，２−ｃ］キノリン；
（ｄ）５−エトキシ−７−メトキシ−２，２−ジフェニル−２Ｈ−ピラノ［３，２−ｃ］キノリン；
（ｅ）１２−エトキシ−３，３−ジフェニル−３Ｈ−ベンゾ［ｈ］ピラノ［３，２−ｃ］キノリン；
（ｆ）５−エトキシ−７，９−ジメトキシ−２，２−ジフェニル−２Ｈ−ピラノ［３，２−ｃ］キノリン；
（ｇ）５−エトキシ−９−フルオロ−２，２−ジフェニル−２Ｈ−ピラノ［３，２−ｃ］キノリン；
（ｈ）２−（２，４−ジメトキシフェニル）−５−エトキシ−９−メトキシ−２−（４−メトキシフェニル）−２Ｈ−ピラノ［３，２−ｃ］キノリン；
（ｉ）１２−エトキシ−３−（２−フルオロフェニル）−３−（４−メトキシ）−３Ｈ−ベンゾ［ｈ］ピラノ［３，２−ｃ］キノリン；
（ｊ）５−エトキシ−２−（２−フルオロフェニル）−９−メトキシ−２−（４−メトキシフェニル）−２Ｈ−ピラノ［３，２−ｃ］キノリン；
（ｋ）５−エトキシ−２−（２−フルオロフェニル）−７−メトキシ−２−（４−メトキシフェニル）−２Ｈ−ピラノ［３，２−ｃ］キノリン；
（ｌ）５−エトキシ−３−（２−フルオロフェニル）−３−（４−メトキシ）−２Ｈ−［１，３］−ジオキソロ［４，５−ｇ］プラノ［３，２−ｃ］キノリン；
（ｍ）１２−エトキシ−３−（２，４−ジメトキシフェニル）−３−（４−メトキシフェニル）−３Ｈ−ベンゾ［ｈ］ピラノ［３，２−ｃ］キノリン；
（ｎ）２，２−ジフェニル−６−メチル−５，６−ジヒドロ−２Ｈ−ピラノ［３，２−ｃ］キノリン−５−オン：または
（ｏ）これらの混合物。
【００５０】
ピラノ［３，２−ｃ］キノリンおよび／またはピラノ［３，２−ｃ］キノリノンの各々は、本明細書において記載される他の光互変物質と一緒に、または他の光互変物質なしで、広範に変動し得る量（または割合）で、使用され得る。一般的に、量は、光互変物質が会合するホスト物質または基材が所望の結果として生じる色（例えば、フィルターなしで日光によって活性化された場合に実質的に中性な色）を示すように使用される。光互変物質は、広範な色（例えば、ピンク、青、オレンジなど）を有する物品を生成するように使用され得る。さらに、中性の色および色を説明する方法の考察は、米国特許第５，６４５，７６７号、第１２列、第６６行〜第１３列第１９行に見出され得る。
【００５１】
１つの非限定的実施形態において、本発明の光互変物質が単独で使用され得るか、または本発明の他のこのような物質と組み合わせて使用され得るか、または１種以上の他の光互変物質（例えば、約４００ナノメートルと７００ナノメートルとの間の範囲内に少なくとも１つの活性化吸収極大値を有する光互変物質）と組み合わせて使用され得ることが、企図される。
【００５２】
別の非限定的な実施形態において、他の光互変物質は、以下のクラスの物質を包含する：クロメン（例えば、ナフトピラン、ベンゾピラン、インデノナフトピラン、フェナントロピラン、もしくはそれらの混合物）；スピロピラン（例えば、スピロ（ベンズインドリン）ナフトピラン、スピロ（インドリン）ベンゾピラン、スピロ（インドリン）ナフトピラン、スピロ（インドリン）キノピラン、およびスピロ（インドリン）ピラン）；オキサジン（例えば、スピロ（インドリン）ナフトキサジン、スピロ（インドリン）ピリドベンゾキサジン、スピロ（ベンズインドリン）ピリドベンゾキサジン、スピロ（ベンズインドリン）ナフトキサジン、およびスピロ（インドリン）ベンゾキサジン）；水銀ジチゾネート（ｍｅｒｃｕｒｙ  ｄｉｔｈｉｚｏｎａｔｅ）、フルギド、フルギミド、およびこのような光互変物質の混合物。
【００５３】
このような光互変物質および相補的光互変物質は、以下に記載されている：米国特許第４，９３１，２２０号、第８列第５２行〜第２２列第４０行；同第５，６４５，７６７号、第１列第１０行〜第１２列第５７行；同第５，６５８，５０１号、第１列第６４行〜第１３列第１７行；同第６，１５３，１２６号、第２列第１８行〜第８列第６０行；同第６，２９６，７８５号、第２列第４７行〜第３１列第５行；同第６，３４８，６０４号、第３列第２６行〜第１７列第１５行；および同第６，３５３，１０２号、第１列第６２行〜第１１列第６４行（上述の特許の開示は、本明細書において参考として援用される）。スピロ（インドリン）ピランはまた、教科書、Ｔｅｃｈｎｉｑｕｅｓ  ｉｎ  Ｃｈｅｍｉｓｔｒｙ、第ＩＩＩ巻、「Ｐｈｏｔｏｃｈｒｏｍｉｓｍ」、第３章（Ｇｌｅｎｎ  Ｈ．Ｂｒｏｗｎ（編者）、Ｊｏｈｎ  Ｗｉｌｅｙ＆Ｓｏｎｓ、Ｉｎｃ．，Ｎｅｗ  Ｙｏｒｋ、１９７１）に記載されている。
【００５４】
さらなる非限定的実施形態において，他の光互変物質は，重合可能な光互変物質であり得る（例えば，米国特許第５，１６６，３４５号、第３列第３６行〜第１４列第３行に開示される重合可能なナフトキサジン；米国特許第５，２３６，９５８号、第１列第４５行〜第６列第６５行に開示される重合可能なスピロベンゾピラン；米国特許第５，２５２，７４２号、第１列第４５行〜第６列第６５行に開示される重合可能なスピロベンゾピランおよびスピロベンゾチオピラン；米国特許第５，３５９，０８５号、第５列第２５行〜第１９列第５５行に開示される重合可能なフルギド；米国特許第５，４８８，１１９号、第１列第２９行〜第７列第６５行に開示される重合可能なナフタセンジオン；米国特許第５，８２１，２８７号、第３列第５行〜第１１列第３９行に開示される重合可能なスピロオキサジン；米国特許第６，１１３，８１４号、第２列第２３行〜第２３列第２９行に開示される重合可能なポリアルコキシル化ナフトピラン；ならびに、ＷＯ９７／０５２１３および特許査定された米国特許出願番号０９／８２８，２６０（２００１年４月６日出願）に開示された、重合可能な光互変物質）。重合可能な光互変物質に関する上述の特許の開示は、本明細書において参考として援用される。
【００５５】
使用され得る光互変物質の他の非限定的な実施形態としては、以下が挙げられる：有機金属ジチオゾネート（例えば、（アリールアゾ）−チオ蟻酸アリールヒドラジデート、例えば、ジチオゾネート水銀）：これらは例えば、米国特許第３，３６１，７０６号、第２列第２７行〜第８列第４３行に記載される；およびフルギドおよびフルギミド（例えば、３−フリルフルギドおよび３−チエニルフルギド、ならびに３−フリルフルギミドおよび３−チエニルフルギミド）、（これらは、米国特許第４，９３１，２２０号、第１列第３９行〜第２２列第４１行に記載される）。これらの開示は、本明細書において参考として援用される。
【００５６】
他の光互変物質のさらなる非限定的な実施形態は、本発明の光互変物品においても使用され得る重合開始剤の作用に実質的に抵抗性のある有機光互変物質の形態である。このような有機光互変物質としては、樹脂物質との混合物中で粒子形成されているかまたは金属酸化物中にカプセル化されている光互変異性化合物が挙げられる。これらは、米国特許第４，１６６，０４３号および同第４，３６７，１７０号、第１列第３６行〜第７列第１２行に記載されている（これらの開示は、本明細書において参考として援用される）。
【００５７】
本明細書において記載される光互変物質（例えば、本発明の光互変組成物および他の光互変物質）は、種々の物質から選択され得る。非限定的な例としては以下が挙げられる：当然、単一の光互変化合物；光互変化合物の混合物；少なくとも１種の光互変化合物を含む物質（例えば、可塑性ポリマー樹脂または有機モノマー溶液もしくは有機オリゴマー溶液）；少なくとも１種の光互変化合物が化学結合したモノマーまたはポリマーのような物質；少なくとも１種の光互変化合物による化学結合を含むおよび／または有する物質（この物質の外面は、例えば、光互変物質とこの光互変物質に対する悪影響を有する外部物質（例えば、酸素、水分および／もしくは化学物質）との接触を防ぐ、ポリマー樹脂または保護コーティング（例えば、金属酸化物）でカプセル化されており（カプセル化はコーティングの形態である）、このような物質は、米国特許第４，１６６，０４３号および同第４，３６７，１７０号に記載されるように、保護コーティングを適用される前に粒子へと形成され得る；光互変異性ポリマー（例えば、重合化された光互変異性モノマーを含む光互変異性ポリマー）；あるいは、それらの混合物。
【００５８】
１つの非限定的な実施形態において、ポリマーコーティング組成物中および／またはポリマーホスト物質中に組み込まれるべき光互変物質の量は、広範に変動し得る。一般的に、十分な量が使用されて、活性化の際に裸眼で識別可能な光互変効果を生ずる。一般的に、このような量は、光互変量として記載され得る。使用される特定の量は、多くの場合、それらの照射の際に所望される色強度、および光互変物質を組み込むために使用される方法に依存する。代表的に、非限定的な実施形態において、より多くの光互変物質が組み込まれる場合、色強度は、特定の限度まではより強くなる。所望される場合、より多くの物質が添加され得るが、これ以上物質を添加しても顕著な効果を有さない点が存在する。
【００５９】
使用される上述の光互変物質の相対的な量は、変動し、そしてこのような物質の活性化種の相対的色強度、所望される最終的な色、およびホスト物質および／または基材に適用する方法に一部依存する。１つの非限定的な実施形態において、光互変光学ホスト物質に吸収によって組み込まれる、本発明の光互変物質、他の光互変物質または両方を含む全光互変物質の量は、広範に変動し得る。例えば、一般的に、これは、約０．０１〜約２．０（例えば、０．０５〜約１．０）（ｍｇ／光互変物質が組み込まれるかまたは適用される表面  １ｃｍ２）の範囲であり得る。ホスト物質に組み込まれるかまたは適用される全光互変物質の量は、上記範囲を含め、これらの値の任意の組み合わせの間の範囲（例えば、０．０１５〜１．９９９ｍｇ／ｃｍ２）であり得る。
【００６０】
別の非限定的な実施形態において、コーティングを形成するためまたは重合のために重合可能な組成物中に組み込まれる光互変物質の全量は、広範囲変動し得る。例えばこれは、重合可能な組成物中の固体の重量に基づいて、０．０１〜４０重量％の範囲であり得る。代替的な非限定的実施形態において、光互変物質の濃度は、一般的に０．１〜３０重量％、１〜２０重量％、５〜１５重量％、または７〜１４重量％の範囲であり得る。コーティング中の光互変物質の量は、上記範囲を含め、これらの値の任意の組み合わせの間の範囲（例えば、０．０１１〜３９．９９重量％）であり得る。
【００６１】
１つの非限定的な実施形態において、（化学的におよび色の点で）適合性の、固定された色彩の染料が、光互変物品を製造するために使用されるホスト物質（例えば、ポリマー基材、ポリマーコーティングおよび／またはポリマーフィルム）に添加されるか、または適用されて、医療上の理由またはファッションの理由のためのより審美的な結果を達成し得る。選択される特定の染料は、様々であり、上述の必要性および達成されるべき結果に依存する。１つの非限定的な実施形態において、この染料は、活性化された光互変物質から生じた色を補完するように（例えば、より自然な色を達成するか、または入射光の特定の波長を吸収するように）選択され得る。別の非限定的な実施形態において、この染料は、光互変物質が不活性状態にある場合にホスト物質に所望の色相を提供するように選択され得る。
【００６２】
種々の非限定的実施形態において、アジュバント物質もまた、光互変物品を製造するために使用されるホスト物質に組み込まれ得る。このようなアジュバントは、光互変物質の適用または組み込みの前、これと同時、またはこれらの後に使用され得る。例えば、組成物への光互変物質添加の前に、紫外光吸収剤が光互変物質と混合され得るか、またはこのような吸収剤は、光互変物品と入射光との間にコーティングとして載せられる（ｓｕｐｅｒｐｏｓｅ）か、または重ね合わされる（ｓｕｐｅｒｉｍｐｏｓｅ）。
【００６３】
さらに、組成物への光互変物質添加の前に、安定剤がこの光互変物質と混合されて、光互変物質の光疲労抵抗性を改善させ得る（ただし、このような安定剤は、光互変物質の活性化を妨げない）。安定剤の非限定的な例としては、ヒンダードアミン光安定剤（ＨＡＬＳ）、非対称ジアリールオキサルアミド（オキサニリド）化合物および一重項酸素失活剤（例えば、有機リガンドとのニッケルイオン錯体）、ポリフェノール抗酸化剤が挙げられ、またはこのような安定剤の混合物が企図される。１つの非限定的な実施形態において、これらは、単独で使用され得るか、または組合せて使用され得る。このような安定剤は、米国特許第４，７２０，３５６号、同第５，３９１，３２７号、および同第５，７７０，１１５号に記載されている。
【００６４】
本発明の組成物、他の光互変物質、またはこれらの組み合わせは、当該分野における記載された種々の方法によって、ホスト材料と会合され得る。種々の非限定的実施形態において、光互変物質の全量が、種々の方法によって（例えば、ホスト物質を形成するために使用される物質の１種以上に光互変物質を添加することによって）、光互変物品を形成するために使用されるホスト物質に組み込まれ得る。１つの非限定的な実施形態において、ホスト物質がポリマーコーティングまたはポリマーフィルムである場合、光互変物質は、コーティングまたはフィルムを形成するために使用される組成物の成分の１種以上に組み込まれる前に、水性溶媒または有機溶媒に溶解され得、そして／または分散され得る。あるいは、光互変物質は、吸収、浸透または他の当業者に公知の移送法によって、少なくとも部分的に硬化されたコーティングに組み込まれ得る。
【００６５】
少なくとも部分的に硬化されたポリマーまたは重合体が光互変物質のためのホスト物質として使用される場合、種々の非限定的実施形態は、光互変物質（重合可能な置換基を含むか、または含まない）を含む重合可能な組成物を型に注入して、それを、例えば、当該分野で一般的に現場成形（ｃａｓｔ−ｉｎ−ｐｌａｃｅ）プロセスと称されるプロセスによって重合させることによる、光互変物品の調製を包含する。別の非限定的な実施形態において、光互変物質は、押出しまたは当業者に公知の他の方法によってポリマーフィルムを製造するために使用される物質とともに添加され得る。光互変量の光互変物質の非存在下での成形重合（ｃａｓｔ  ｐｏｌｙｍｅｒｉｚａｔｉｏｎ）によって調製される重合体（例えば、レンズ）は、当該分野で認識される方法によりこの重合体に光互変物質を適用または組み込むことによって光互変物品を調製するために使用され得る。
【００６６】
このような非限定的な当該分野で認識される方法は、以下の工程を包含する：（ａ）重合可能な置換基を含むかまたは含まない光互変物質を、重合体を形成するために使用される物質に溶解、分散および／または反応させる工程（例えば、光互変物質の温かい溶液への重合体の浸漬によるかもしくは熱移送による、重合可能な組成物への光互変物質の添加または重合体への光互変物質の吸収）；（ｂ）隣接する重合体のコーティングの間に、別個のコーティングとして（例えば、ポリマーフィルムの一部として）光互変物質を提供する工程；ならびに、（ｃ）重合体の表面に配置されるかもしくは積層されるコーティングまたはフィルムの一部として光互変物質を提供する工程。用語「吸収」または「吸収する」は、個別での、もしくは他の非光互変物質を伴う、光互変物質の重合体への浸透、光互変物質の重合体への溶媒補助移送吸収（ｓｏｌｖｅｎｔ  ａｓｓｉｓｔｅｄ  ｔｒａｎｓｆｅｒ  ａｂｓｏｒｐｔｉｏｎ）、気相移送（ｖａｐｏｒ  ｐｈａｓｅ  ｔｒａｎｓｆｅｒ）、および他のこのような移送機序を意味または包含することを意図される。
【００６７】
本発明の状況において、ホスト、基材、フィルムまたはコーティングとして使用されるポリマー有機材料の性質は、大きく異なり得る。一般的に、ポリマー有機物質は、本発明の光互変物質および他の光互変物質が、それらの「開」形態と「閉」形態との間で可逆的に変換することを可能にするような物質である。１つの非限定的な実施形態において、本発明の光互変物品を製造するために使用されるポリマー有機物質は、Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ、第４版、第６巻、第６６９〜７６０頁（この開示は、本明細書において参考として援用される）に記載される、熱可塑性有機ポリマー物質または熱硬化性有機ポリマー物質を提供するために適合された組成物を含む。このようなポリマー物質は、透明、半透明または不透明であり得る；しかし、透明（ｔｒａｎｓｐａｒｅｎｔ）または光学的に澄んでいる（ｃｌｅａｒ）ことが望ましい。別の非限定的な実施形態において、コーティングに使用されるフィルム形成ポリマーは、硬化の際に少なくとも部分的に硬化されたポリマーコーティングを形成するものであり、熱硬化性であり、そしてポリウレタン、アミノプラスと樹脂、ポリ（メト）アクリレート（例えば、ポリアクリレートおよびポリメタクリレート）、ポリ無水物、ポリアクリルアミド、エポキシ樹脂、およびポリシラン。から選択される。語句「少なくとも部分的に硬化されたポリマーコーティング」とは、その中の硬化可能であるかまたは架橋可能である成分が、本明細書において「少なくとも部分的に硬化されたポリマーホスト」に関して上述した様式と同じ様式で、少なくとも部分的に硬化、架橋、および／または反応しているコーティングをいう。
【００６８】
以下に記載される種々のコーティング組成物は、当業者に周知であり、そして当業者に十分理解されかつ認められている構成要素を用いて、当業者に十分理解されかつ認められている方法に従って作製される。本発明の組成物またはこの組成物と他の光互変物質との混合物を含む、コーティングの適用のために適切な基材は、任意の型の基材を包含する。非限定的な例としては、紙、ガラス、セラミック、木材、メーソンリー、織物、金属、またはポリマー有機ホスト物質が挙げられる。
【００６９】
本発明の光互変異性被覆物品を調製するために使用され得る光互変ポリウレタンコーティングは、１つの非限定的な実施形態において、光互変物質と、有機ポリオール成分およびイソシアネート成分の触媒反応または非触媒反応とを組み合わせることによって製造され得る。ポリウレタンの調製のための材料および方法は、Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ、第５版（１９９２）第Ａ２１巻、第６６５〜７１６頁に記載されている。方法および材料（例えば、有機ポリオール、イソシアネート、およびポリウレタンコーティングを調製するために使用され得る他の構成要素）の非限定的な例は、米国特許第４，８８９，４１３号および同第６，１８７，４４４号Ｂ１に記載されている。
【００７０】
本発明の光互変異性被覆物品を調製するために使用され得る光互変アミノプラスト樹脂コーティング組成物は、１つの非限定的な実施形態において、光互変物質と、少なくとも２つの官能基（ヒドロキシル、カルバメート、尿素またはこれらの混合物から選択される）を有する官能性成分およびアミノプラスト樹脂の反応生成物（例えば、米国特許第４，７５６，９７３号、同第６，４３２，５４４号Ｂ１および同第６，５０６，４８８号に記載される架橋剤）とを合わせることによって調製され得る。
【００７１】
本発明の光互変異性被覆物品を調製することにおける使用が企図される光互変ポリシランコーティング組成物は、１つの非限定的な実施形態において、米国特許第４，５５６，６０５号に記載されるように、少なくとも１種のシランモノマー（例えば、グリシドキシプロピルトリメトキシシラン、ビニルトリメトキシシラン、メタクリルオキシプロピルトリメトキシシラン、テトラメトキシシラン、テトラエトキシシランおよび／またはメチルトリメトキシシラン）を加水分解し、そしてその加水分解物を少なくとも１種の光互変物質と組み合わせることによって調製される。
【００７２】
本発明の光互変異性被覆物品を調製することにおける使用が企図される光互変ポリ（メト）アクリレートコーティング組成物は、１つの非限定的な実施形態において、米国特許第６，０２５，０２６号および同第６，１５０，４３０号、ならびにＷＯ公開番号０１／０２４４９  Ａ２に記載されるように、光互変物質と、一官能性、二官能性もしくは多官能性の（メト）アクリレートとを合わせることによって調製され得る。
【００７３】
本発明の光互変異性被覆物品を調製するために使用され得るポリ無水物光互変コーティング組成物は、１つの非限定的な実施形態において、米国特許第６，４３２，５４４号Ｂ１に記載されるように、少なくとも１種の有機光互変物質を含有する組成物中における、ヒドロキシル官能性成分とポリマー無水物官能成分との反応によって調製され得る。ポリ無水物光互変コーティングを調製するために使用され得るヒドロキシル官能性成分、無水物官能成分および他の構成要素の非限定的な例は、米国特許第４，７９８，７４５号、同第４，７９８，７４６号および同第５，２３９，０１２号に記載されている。
【００７４】
本発明の光互変異性被覆物品を調製することにおける使用が企図される光互変ポリアクリルアミドコーティング組成物は、１つの非限定的な実施形態において、米国特許第６，０６０，００１号に記載されるように、光互変物質と、Ｎ−アルコキシメチル（メト）アクリルアミドを含む重合可能なエチレン性不飽和組成物および少なくとも１種の他の共重合可能なエチレン性不飽和モノマーのフリーラジカル開始反応生成物とを合わせることによって調製され得る。Ｎ−アルコキシメチル（メト）アクリルアミド官能性ポリマーを調製するための方法は、米国特許第５，６１８，５８６号に記載されている。
【００７５】
本発明の光互変異性被覆物品を調製するために使用され得る光互変エポキシ樹脂コーティング組成物は、１つの非限定的な実施形態において、米国特許第４，７５６，９７３号および同第６，２６８，０５５号Ｂ１に記載されるように、光互変物質、エポキシ樹脂またはポリエポキシド、および硬化剤を合わせることによって調製され得る。
【００７６】
別の非限定的な実施形態において、フィルム形成ポリマーおよび他の光互変物質を含むかまたは含まない本発明の組成物を含む光互変ポリマーコーティングの型としては、塗料（例えば、装飾、保護および／もしくは基材の識別のために使用される顔料の液体もしくはペースト）；ならびにインク（例えば、信頼性の認証または照合が所望され得る機密書類（例えば、紙幣、パスポート、および運転免許証）上の照合記号の作製のような場合における、基材上への書き込みおよび印刷のために使用される顔料の液体もしくはペースト）が挙げられる。
【００７７】
ポリマーコーティングの適用は、コーティング技術に使用される任意の方法によればよい。非限定的な実施形態において、この方法としては、以下が挙げられる：スプレーコーティング、スピンコーティング、スピンおよびスプレーコーティング、塗布（ｓｐｒｅａｄ）コーティング、カーテンコーティング、浸漬コーティング、成型（ｃａｓｔｉｎｇ）またはロールコーティング、およびオーバーレイに使用される方法（例えば、米国特許第４，８７３，０２９号に記載される型の方法）。選択される適用方法はまた、所望されるコーティングの厚さに依存する。
【００７８】
本発明の光互変物品上のコーティングの厚さは、非常に様々であり得る。代替的な非限定的実施形態において、このコーティングは、１〜１０，０００ミクロン、５〜１，０００ミクロン、８〜４００ミクロン、または１０〜２５０ミクロンの厚さの範囲であり得る。ポリマーコーティングの厚さは、記載された範囲を含め、これらの値の任意の組み合わせの間の範囲（例えば、２０〜２００ミクロンの厚さ）であり得る。１〜５０ミクロンの範囲の厚さを有するコーティングは、コーティング技術に使用される方法によって適用され得る。５０ミクロンを超える厚さのコーティングは、オーバーレイのために代表的に使用される複数のコーティング方法または成型方法の適用を必要とし得る。
【００７９】
基材の表面上へのポリマーコーティングの適用に続いて、１つの非限定的な実施形態において、コーティングは、少なくとも部分的に硬化される。別の非限定的な実施形態において、光互変ポリマーコーティングを硬化するために使用される方法としては、少なくとも部分的に硬化されたポリマーを形成するために使用される方法が挙げられる。このような方法としては、ラジカル重合、熱重合、光重合またはこれらの組み合わせが挙げられる。さらなる非限定的な方法は、被覆された基材または部分的に硬化されたポリマーを、赤外線、紫外線、ガンマ線、または電子線で照射して、触媒もしくは開始剤による、またはそれらなしで、重合可能な成分の重合反応を開始させる工程を包含する。これには、加熱工程が続き得る。
【００８０】
１つの非限定的な実施形態において、必要とされる場合、および適当である場合、被覆されるべき基材の表面は、光互変ポリマーコーティングを適用して本発明の光互変物品を製造する前にクリーニングされる。これは、クリーニングおよび／またはコーティングの接着の促進を目的として行われ得る。プラスチックおよびガラスのための有効な処理技術は、当業者に公知である。
【００８１】
いくつかの非限定的実施形態において、光互変ポリマーコーティングの適用前に基材表面へプライマーを適用することが役に立ち得る。プライマーは、コーティング成分と基材との（およびその逆の）相互作用を防ぐバリヤーコーティングとして、ならびに／または光互変ポリマーコーティングを基材へ接着させるための接着層として働き得る。プライマーの適用は、コーティング技術において使用される任意の方法（例えば、スプレーコーティング、スピンコーティング、スピンおよびスプレーコーティング、塗布コーティング、浸漬コーティング、成型（ｃａｓｔｉｎｇ）またはロールコーティングなど）によればよい。
【００８２】
保護コーティング（そのいくつかは、実質的に適用されたコーティングの接着を改善するためのプライマーとして、ポリマー形成有機シランを含有し得る）の使用は、米国特許第６，１５０，４３０号（この開示は、本明細書において参考として援用される）に記載されている。１つの非限定的な実施形態において、非着色性コーティングが使用される。市販のコーティング製品の非限定的な例としては、ＳＩＬＶＵＥ（登録商標）１２４およびＨＩ−ＧＡＲＤ（登録商標）コーティング（それぞれ、ＳＤＣ  Ｃｏａｔｉｎｇｓ，Ｉｎｃ．およびＰＰＧ  Ｉｎｄｕｓｔｒｉｅｓ，Ｉｎｃ．から入手可能）があげられる。さらに、被覆された物品の意図される用途に依存して、１つの非限定的な実施形態において、適切な保護コーティング（単数または複数）（例えば、コーティング組成物の露出表面上における、摩擦および磨耗からの引っかき傷と酸素と光互変物質との相互作用とをそれぞれを防ぐための磨耗抵抗性コーティングならびに／または酸素障壁として働き得るコーティング）の適用が必要とされ得る。
【００８３】
いくつかの場合、プライマーおよび保護コーティング（例えば、ハードコート（ｈａｒｄｃｏａｔ））は、交換可能である（例えば、同じコーティングがプライマーおよび保護コーティング（単数または複数）として使用され得る）。ハードコートの非限定的な例としては、無機物質（例えば、シリカ、チタン、および／もしくはジルコニア）、に基づくもの、ならびに紫外光硬化性の型の有機ハードコートが挙げられる。１つの非限定的な実施形態において、このような保護コーティングは、光互変物質を含有する少なくとも部分的に硬化されたポリマーを含む光互変物品の表面に適用され得る。
【００８４】
別の非限定的な実施形態において、本発明の物品は、プライマーに続いて光互変ポリマーコーティングおよび保護ハードコートが適用された基材を含む。さらなる非限定的な実施形態において、保護ハードコートは、ポリシラン（例えば、有機シランハードコート）である。
【００８５】
さらなる非限定的な実施形態において、他のコーティングまたは表面処理（例えば、着色性コーティング、少なくとも部分的に反射防止性のコーティングなど）がまた、本発明の光互変物品に適用され得る。反射防止性のコーティング（例えば、単層または多層の金属酸化物、金属フッ化物、または他のそのような物質）は、蒸着、スパッタリング（ｓｐｕｔｔｅｒｉｎｇ）またはいくつかの他の方法を介して、本発明の光互変物品（例えば、レンズ）上に沈着され得る、語句「少なくとも部分的に反射防止性のコーティング」とは、そのコーティングが適用された表面の反射防止性の性質が、パーセント透過率を上昇させることによって、被覆されていない表面と比較して少なくとも部分的に改善しているコーティングである。パーセント透過率の改善は、未処理表面を１〜９％上回る範囲であり得る。別の方法で表すと、処理表面のパーセント透過率は、未処理表面より大きいパーセントから９９．９％までの範囲であり得る。
【００８６】
さらなる非限定的実施形態において、少なくとも部分的に硬化されたポリマーと光互変量の、少なくとも１種の本発明の組成物（他の光互変物質を含むかもしくは含まない）とを含む光互変物品は、上層（ｓｕｐｅｒｓｔｒａｔｅ）（例えば、少なくとも１種の有機ポリマー物質を含むフィルムまたはシート）をさらに含む。この光互変物質は、上記上層中、上記少なくとも部分的に硬化されたポリマー中、または両方に配置され得る。この上層の有機ポリマー物質は、基材またはホスト物質として本明細書中で以下に記載される有機ポリマー物質と同じものである。有機ポリマー物質の非限定的な例としては、熱硬化性物質または熱可塑性物質（例えば、熱可塑性ポリウレタン上層）が挙げられる。
【００８７】
なおさらなる非限定的な実施形態において、上層は、ポリマー表面に直接的に結合され得る。本明細書において使用される場合、用語「結合される」とは、１つ以上の介在物質によって、一緒に連結されるか、または直接的にかもしくは間接的にかのいずれかの関係で配置されることを意味する。別の非限定的な実施形態において、上層は、基材の下面と熱融合されることによって基材に結合（例えば、接着性に結合）され得る。上層が基材に接着性に結合する一般的条件は、当業者に公知である。上層を基材に接着性に積層するための非限定的な実施形態としては、２５０〜３５０Ｆｏ（１２１〜１７７℃）の温度に加熱して、１５０〜４００ポンド／平方インチ（ｐｓｉ）（１０３４〜２７５８ｋＰａ）の圧力を引加する工程が挙げられる。当業者に公知であるように、大気圧未満の圧力（例えば、真空）もまた、上層を引き下げて基材の形状に適合させるために適用され得る。非限定的な例としては、０．００１ｍｍＨｇ〜２０ｍｍＨｇ（０．１３Ｐａ〜２．７ｋＰａ）の範囲内の大気圧未満の圧力で引加する工程が挙げられる。
【００８８】
少なくとも１つの基材表面に適用される上層を含む積層が形成された後、これは、上層上に保護コーティングまたは保護フィルムをさらに備え得る。このような保護コーティングまたは保護フィルムは、１つの非限定的な実施形態において、少なくとも部分的に磨耗抵抗性のコーティングまたはフィルムとして働く。語句「少なくとも部分的に磨耗抵抗性のコーティングまたはフィルム」とは、ＡＳＴＭ  Ｆ−７３５  Ｓｔａｎｄａｒｄ  Ｔｅｓｔ  Ｍｅｔｈｏｄ  ｆｏｒ  Ａｂｒａｓｉｏｎ  Ｒｅｓｉｓｔａｎｃｅ  ｏｆ  Ｔｒａｎｓｐａｒｅｎｔ  Ｐｌａｓｔｉｃｓ  ａｎｄ  Ｃｏａｔｉｎｇｓ  Ｕｓｉｎｇ  ｔｈｅ  Ｏｓｃｉｌｌａｔｉｎｇ  Ｓａｎｄ  Ｍｅｔｈｏｄにおいて少なくとも１．３〜１０．０のＢａｙｅｒ  Ａｂｒａｓｉｏｎ  Ｒｅｓｉｓｔａｎｃｅ  Ｉｎｄｅｘを示すコーティングまたはフィルムをいう。
【００８９】
保護コーティングの非限定的な型としては、紫外線によって硬化可能である、および／または有機シランを含む、上記のハードコートが挙げられる。保護コーティングの厚さは、非常に様々であり得、そして光互変ポリマーコーティングについての上記範囲を含む。保護フィルムの非限定的な型としては、有機ポリマー物質から作製されたもの（例えば、熱硬化性物質および熱可塑性物質）が挙げられる。別の非限定的な実施形態において、この保護フィルムは、ポリカーボネートから作製された熱可塑性フィルムである。この保護フィルムまたはシートの厚さは、常に様々であり得る。代表的に、このようなフィルムは、１〜２０ミル（０．０２５〜０．５ｍｍ）の厚さを有する。
【００９０】
他の光互変物質を含むかまたは含まない、本発明の組成物のためのホスト物質は、通常透明であるが、半透明または不透明でさえあり得る。ホスト物質は、光互変物質を活性化させる電磁スペクトルの部分（例えば、光互変異性の開形態または着色形態を生成する紫外（ＵＶ）光の波長）、ならびに光互変物質の、そのＵＶ活性化形態（例えば、開形態）での吸収最大波長を含む可視スペクトルの部分に対してのみ透過性である必要がある。１つの企図された非限定的な実施形態において、ホストの色は、それが光互変物質の活性化形態の色を遮断する色であるべきではない（例えば、従って、色の変化が観察者に対して容易に明らかである）。適合性の色彩は、米国特許第５，６４５，７６７号、第１３列第５９行〜第１４列第３行に記載されるようにホスト物質に適用され得る。
【００９１】
１つの企図される非限定的な実施形態において、ホストまたは基材として使用される有機ポリマー物質は、熱硬化性もしくは熱可塑性の有機ポリマー物質から選択される、固体の、透明または光学的澄んだ物質（例えば、少なくとも７０％の視感透過率を有し、光学用途に適切な物質）であり得る。光学的構成要素の例は、プラノレンズ（ｐｌａｎｏ  ｌｅｎｓ）および眼科用レンズ、物理的に眼の中もしくは眼の上に置かれた眼用デバイス（例えば、眼科用デバイス）（例えば、コンタクトレンズおよび眼内レンズ）、から選択され、窓、自動車用透明部分（例えば、風防ガラス）、飛行機の透明部分、プラスチックシート、ポリマーフィルムなどから選択される。別の非限定的な実施形態において、基材またはホストは、レンズである光学的構成要素（例えば、眼科用レンズ）である。
【００９２】
他の光互変物質を含むかまたは含まない本発明の組成物のためのホスト物質として、または光互変ポリマーコーティングのための基材として使用され得るポリマー有機物質の非限定的な例としては、以下が挙げられる：ポリ（メト）アクリレート、ポリウレタン、ポリチオウレタン、ポリ（尿素−ウレタンｓ）、熱可塑性ポリカーボネート、ポリエステル、ポリ（エチレンテレフタレート）、ポリスチレン、ポリ（アルファメチルスチレン）、コポリ（スチレン−メチルメタクリレート）、コポリ（スチレン−アクリロニトリル）、ポリビニルブチラール、ポリ（ビニルアセテート）、セルロースアセテート、セルロースプロピオネート、セルロースブチレート、セルロースアセテートブチレート、ポリスチレン、あるいは以下から選択される重合性モノマーによって調製されるホモポリマーおよびコポリマーのようなポリマー：ビス（アリルカーボネート）モノマー、スチレンモノマー、ジイソプロペニルベンゼンモノマー、ビニルベンゼンモノマー（例えば、米国特許第５，４７５，０７４号に記載されるもの）、ジアリリデンペンタエリスリトールモノマー、ポリオール（アリルカーボネート）モノマー（例えば、ジエチレングリコールビス（アリルカーボネート））、ビニルアセテートモノマー、アクリロニトリルモノマー、一官能性もしくは多官能性のもの（例えば、（Ｃ１〜Ｃ１２）アルキル（メト）アクリレート（例えば、メチル（メト）アクリレート、エチル（メト）アクリレート、ブチル（メト）アクリレートなど）のような二官能性もしくは多官能性の（メト）アクリレートモノマー、ポリ（オキシアルキレン）（メト）アクリレート、ポリ（アルコキシル化フェノール（メト）アクリレート）、ジエチレングリコール（メト）アクリレート、エトキシル化ビスフェノールＡ（メト）アクリレート、エチレングリコール（メト）アクリレート、ポリ（エチレングリコール）（メト）アクリレート、エトキシル化フェノール（メト）アクリレート、アルコキシル化多価アルコール（メト）アクリレート（例えば、米国特許第５，３７３，０３３号に記載されたようなエトキシル化トリメチロールプロパントリアクリレートモノマー、ウレタン（メト）アクリレートモノマー、もしくはそれらの混合物）。ポリマー有機ホスト物質のさらなる例は、米国特許第５，７５３，１４６号、第８列第６２行第１０列第３４行に開示されている。
【００９３】
別の非限定的な実施形態において、透明コポリマーおよび透明ポリマーのブレンドもまたポリマー物質として適切である。この物質は、以下から調製された、必要に応じて透明である、重合化された有機物質であり得る：熱可塑性ポリカーボネート樹脂（例えば、ビスフェノールＡおよびホスゲンに由来するカーボネート連結樹脂、これは、ＬＥＸＡＮの商品名で販売されている）；ポリエステル（例えば、ＭＹＬＡＲの商品名で販売されている）；ポリ（メチルメタクリレート）（例えば、ＰＬＥＸＩＧＬＡＳの商品名で販売されている）；ポリオール（アリルカーボネート）モノマー（特に、ジエチレングリコールビス（アリルカーボネート））の重合体（例えば、このモノマーは、ＣＲ−３９の商品名で販売されている）、ならびにポリオール（アリルカーボネート）（例えば、ジエチレングリコールビス（アリルカーボネート））と、他の共重合可能なモノマー物質とのコポリマーの重合体、および末端ジアクリレート官能基を有するポリウレタンとのコポリマー（米国特許第４，３６０，６５３号および同第４，９９４，２０８号に記載されるようなもの）；そして、米国特許第５，２００，４８３号に記載されるような脂肪族ウレタンとのコポリマー、（その末端部分がアリルまたはアクリリル官能基を含む）。
【００９４】
さらなる非限定的な実施形態は、光学的に澄んだコーティングおよび重合体（例えば、プラノレンズおよび眼科用レンズ（例えば、高屈折率レンズ）、窓、および自動車の透明部分のような光学的用途に適切な物質）を生成するために使用される光学的有機樹脂モノマーを有する、本発明の組成物および他の光互変物質の使用である。非限定的な実施形態の例としては、ＰＰＧ  Ｉｎｄｕｓｔｒｉｅｓ，Ｉｎｃ．によりＴＲＩＶＥＸモノマーとして、そしてＣＲの名前（例えば、ＣＲ−３０７、ＣＲ−４０７およびＣＲ−６０７）で販売される光学樹脂の重合体、ならびにハードコンタクトレンズまたはソフトコンタクトレンズを調製するために使用される樹脂である。両タイプのコンタクトレンズを製造するための方法は、米国特許第５，１６６，３４５号、第１１列第５２行〜第１２列題５２行に開示されている。
【００９５】
光学樹脂のさらなる非限定的な実施形態としては、米国特許第５，９６５、６３０号に記載される、高い水分含有を有するソフトコンタクトレンズ、および米国特許第５，９６５，６３１号に記載される長時間着用コンタクトレンズを形成するために使用される樹脂が挙げられる。
【００９６】
本発明は、より詳細には、以下の実施例において記載される。これらの実施例は、多くのその改変および変更が当業者に明らかであることから、説明としてのみ意図される。
【実施例】
【００９７】
（実施例１）
（工程１）
ベンゾフェノン（５０ｇ）を２００ｍＬのアセチレンで飽和させた無水テトラヒドロフラン（ＴＨＦ）を含む反応フラスコ中で溶解し、室温で攪拌した。キシレン／鉱油中のアセチリドナトリウムの１８重量％懸濁液（０．３ｍｏｌのアセチリドナトリウム）をこの反応フラスコに添加し、そしてこの混合物を攪拌した。室温で、窒素雰囲気下で１６時間攪拌した後、反応フラスコ混合物の内容物を、５重量％の塩酸水溶液と氷との混合物に添加した。得られた混合物をジエチルエーテルで抽出した。有機層を分離し、洗浄し、そして無水硫酸ナトリウムで乾燥させた。溶媒（ジエチルエーテルおよびＴＨＦ）を減圧下で除去し、１，ｌ−ジフェニル−２−プロピン−１−オールを含有する油状生成物を得た。これをさらに精製せずに、直接次の工程に用いた。
【００９８】
（工程２）
工程１からの１，１−ジフェニル−２−プロピン−１−オールを含む油（２０ｇ）を、反応フラスコ内で１００ｍＬエタノール中に溶解させた。濃塩酸をこの溶液に数滴添加した。この溶液を６０℃で２４時間加熱し、氷／水混合物に注ぎ、エーテルで抽出した。溶媒を減圧下で除去して赤色のガムを得、これをヘキサン／酢酸エチルを８０：２０体積比で有するアルミナ上でフラッシュカラム分離し、ジクロロメタン／ヘキサン（８０：２０体積比）から再結晶化して、１６．５ｇの生成物を得た。ＮＭＲ分析は、この生成物がβ−フェニルシンナムアルデヒドに一致する構造を有することを示した。
【００９９】
（工程３）
工程２からのβ−フェニルシンナムアルデヒド（２．６ｇ）を、反応フラスコ中、０℃で２０ｍＬのトルエンに溶解させた。ピペリジン（０．８２ｇ）をこの反応フラスコに添加し、１０分間攪拌した。無水酢酸（０．９１ｍＬ）を添加し、そしてこの反応混合物を、８０℃で１時間攪拌した。２，４−キノリンジオール（Ａｌｄｒｉｃｈから購入）（２ｇ）をこの反応フラスコに添加し、この反応混合物を２４時間還流した。溶媒の蒸発に続いて、残渣をフラッシュカラム分離を介して精製した。核磁気共鳴（ＮＭＲ）スペクトルは、この生成物が、２，２−ジフェニル−２Ｈ−ピラノ［３，２−ｃ］キノリン−５−オールおよび２，２−ジフェニル−５，６−ジヒドロ−２Ｈ−ピラノ［３，２−ｃ］キノリン−５−オン（平衡状態にあるケト異性体）に一致する構造を有することを示した。
【０１００】
（実施例２）
２ｇの２，２−ジフェニル−２Ｈ−ピラノ［３，２−ｃ］キノリン−５−オールを実施例１に記載したように調製し、そして４０ｍＬの無水アセトンを含む反応フラスコに無水炭酸カリウム（２ｇ）およびヨウ化メチル（２ｇ）を添加した。この混合物を攪拌し、アルゴン雰囲気下で還流し、その後、このアセトンを減圧下で除去し、この反応混合物に水および塩化メチレン各２５ｍＬを添加した。この混合物を３０分間攪拌し、有機層を分離し、洗浄し、そして乾燥させた。残った溶媒（塩化メチレン）を減圧下で除去した。得られた油状濃縮物は、１：１ヘキサン：塩化メチレン混合物から結晶化させた。得られた固体を吸引濾過し、ヘキサンで洗浄し、そして乾燥させた。ＮＭＲスペクトルは、この生成物が、５−メトキシ−２，２−ジフェニル−２Ｈ−ピラノ［３，２−ｃ］キノリンに一致する構造を有することを示した。
【０１０１】
（実施例３）
（パートＡ）
（工程１）
１リットルのフラスコにエチルシアノアセテート（１１３ｇ）、無水エチルアルコール（５０ｇ）および乾燥エーテル（５０ｇ）を添加し、氷浴で冷却した。乾燥塩酸を、重量が４２ｇに増加するまでこの溶液に通過させた。このフラスコを、ゴム製の隔壁で栓をし、２４時間冷蔵した。この反応混合物を濾過し、残渣をヘキサンで数回洗浄し、減圧下で乾燥させて、１５０ｇの塩酸生成物を得た。核磁気共鳴（ＮＭＲ）スペクトルは、この生成物が、エチル−β−アミノ−β−エトキシアクリレートクロリドに一致する構造を有することを示した。
【０１０２】
（パートＡ）
（工程２）
工程１で生成された上記エチル−β−アミノ−β−エトキシアクリレート塩酸（６４．６ｇ）を、エタノール６００（ｍＬ）中のアニリン（３０．７ｇ）溶液を含む反応フラスコに添加した。この混合物を２４時間室温で攪拌し、濾過した。回収された固体をエタノールで洗浄した。合わせた濾液を蒸発させ、そして残渣をクロロホルム中でスラリーとし、そして濾過した。真空蒸留を介して溶媒を蒸発させることにより、４５．６ｇの生成物が回収された。ＮＭＲスペクトルは、この生成物が、エチル−Ｎ−フェニル−２−エトキシカルボニルアセトイミデートに一致する構造を有することを示した。
【０１０３】
（パートＡ）
（工程３）
工程２のエチル−Ｎ−フェニル−２−エトキシカルボニルアセトイミデートを、１００ｍＬのＤｏｗｔｈｅｒｍ  Ａ（Ｄｏｗ  Ｃｈｅｍｉｃａｌ  Ｃｏｍｐａｎｙから入手可能なジフェニルエーテルと２６．５％のビフェニルとの混合物）を含む反応容器に添加し、２６０℃で３０分間還流した。得られた混合物を冷却し、そして５００ｍＬヘキサンで希釈した。この反応混合物を濾過し、残渣を数回ヘキサンで洗浄し、そして減圧下で乾燥させ、６．４ｇの生成物を得た。ＮＭＲスペクトルは、この生成物が、２−エトキシ−４−ヒドロキシキノリンに一致する構造を有することを示した。
【０１０４】
（パートＢ）
実施例１の工程２からのβ−フェニルシンナムアルデヒド（２ｇ）を、反応フラスコ中、０℃で、２０ｍＬのトルエンに溶解した。ピペリジン（０．８２ｇ）をこの反応フラスコに添加し、１０分間攪拌した。無水酢酸（０．９１ｍＬ）を添加し、そしてこの反応混合物を８０℃で１時間攪拌した。工程３のパート２Ａからのキノリン（２ｇ）をこの反応フラスコに添加し、この反応混合物を２４時間還流した。溶媒の蒸発に続いて、残渣をフラッシュカラム分離を介して精製した。ＮＭＲスペクトルは、この生成物が、５−エトキシ−２，２−ジフェニル−２Ｈ−ピラノ［３，２−ｃ］キノリンに一致する構造を有することを示した。
【０１０５】
（実施例４）
パートＡの工程２におけるアニリンに置き換えて４−メトキシアニリン（４０ｇ）を使用した以外、実施例３の手順に従った。ＮＭＲスペクトルは、この生成物が、５−エトキシ−９−メトキシ−２，２−ジフェニル−２Ｈ−ピラノ［３，２−ｃ］キノリンに一致する構造を有することを示した。
【０１０６】
（実施例５）
パートＡの工程２におけるアニリンに置き換えて２−メトキシアニリン（４０ｇ）を使用した以外、実施例３の手順に従った。ＮＭＲスペクトルは、この生成物が、５−エトキシ−７−メトキシ−２，２−ジフェニル−２Ｈ−ピラノ［３，２−ｃ］キノリンに一致する構造を有することを示した。
【０１０７】
（実施例６）
パートＡの工程２におけるアニリンに置き換えて２−アミノナフタレン（４７ｇ）を使用した以外、実施例３の手順に従った。ＮＭＲスペクトルは、この生成物が、１２−エトキシ−３，３−ジフェニル−３Ｈベンゾ［ｈ］ピラノ［３，２−ｃ］キノリンに一致する構造を有することを示した。
【０１０８】
（実施例７）
パートＡの工程２におけるアニリンに置き換えて２，４−ジメトキシアニリン（５１ｇ）を使用した以外、実施例３の手順に従った。ＮＭＲスペクトルは、この生成物が、５−エトキシ−７，９−ジメトキシ−２，２ジフェニル−２Ｈ−ピラノ［３，２−ｃ］キノリンに一致する構造を有することを示した。
【０１０９】
（実施例８）
パートＡの工程２におけるアニリンに置き換えて４−フルオロアニリン（３６ｇ）を使用した以外、実施例３の手順に従った。ＮＭＲスペクトルは、この生成物が、５−エトキシ−９−フルオロ−２，２−ジフェニル−２Ｈピラノ［３，２−ｃ］キノリンに一致する構造を有することを示した。
【０１１０】
（実施例９）
パートＡの工程２におけるアニリンに置き換えて２−フルオロアニリン（３６ｇ）を使用した以外、実施例３の手順に従った。ＮＭＲスペクトルは、この生成物が、５−エトキシ−７−フルオロ−２，２−ジフェニル−２Ｈピラノ［３，２−ｃ］キノリンに一致する構造を有することを示した。
【０１１１】
（実施例１０）
（パートＡ）
アニリンに置き換えて  ４−メトキシアニリン（４１ｇ）を使用した以外、実施例３、パートＡの手順に従い、２−エトキシ−６−メトキシ−キノール−４−オールを生成した。
【０１１２】
（パートＢ）
（工程１）
１，３−ジメトキシベンゼン（１３．８ｇ）および塩化ｐ−アニソイル（１７ｇ）を２００ｍＬの塩化メチレンを含む反応フラスコ中に溶解させ、室温で攪拌した。無水塩化アルミニウム（１５ｇ）をこの反応混合物に攪拌しながら１５分かけてゆっくりと添加した。１５分間攪拌した後、このフラスコの内容物を２００ｍＬの氷と希塩酸との混合物に慎重に注いだ。有機画分を分離し、水で洗浄した。溶媒をロータリーエバポレータで除去し、油状生成物を残し、静置して固形化させた。この固体を破壊し、５０ｍＬのペンタンで２回洗浄し、乾燥させて、（２，４−ジメトキシ−フェニル）−（４−メトキシ−フェニル）−メタノンを得た。
【０１１３】
（パートＢ）
（工程２）
２，４，４，６−テトラメチル−５，６−ジヒドロ−１，３−オキサジン（１４．１ｇ）を無水ＴＨＦ（ｌ００ｍＬ）を含む反応フラスコに添加した。攪拌された溶液を−７８℃に冷却し、ヘキサン中のｎ−ブチルリチウム（０．１１モル）を添加した。２時間後、３０ｍＬの無水ＴＨＦ中２７ｇの、本パートＢの工程１で生成された（２，４−ジメトキシ−フェニル）−（４−メトキシ−フェニル）−メタノンを、３０分間かけてこの混合物に添加した。この反応混合物を２時間かけてゆっくりと常温にした。次いで、この混合物を１００ｍＬの氷水に注ぎ、そして濃ＨＣｌで酸性化させた。この酸性溶液をヘキサンで抽出し、４０％  ＮａＯＨ溶液を添加することによって塩基性にした。得られた油状物をエーテルで抽出し、乾燥させ、そして蒸発させて、ジヒドロオキサジンを生成した。これを精製せずに次の工程に直接使用した。
【０１１４】
（パートＢ）
（工程３）
本パートＢの工程２において得られたジヒドロオキサジン（１５ｇ）を１００ｍＬのＴＨＦと１００ｍＬのエタノールとを含む反応フラスコに添加した。この混合物を−４０℃に冷却し、約ｐＨ７が得られるまで濃ＨＣｌを添加した。水素化ホウ素ナトリウム溶液および濃ＨＣｌを攪拌溶液に交互に添加し、ｐＨ６〜８を維持した。この添加が完了した後、この溶液を室温で１時間攪拌した。この混合物を１００ｍＬの水に注ぎ、４０％  ＮａＯＨ溶液の添加によって塩基性にした。得られた層を分離し、水溶液をエーテルで抽出し、そして無水炭酸カリウムで乾燥させた。蒸発後、テトラヒドロオキサジンを得、これを精製せずに次の工程で直接使用した。
【０１１５】
（パートＢ）
（工程４）
本パートＢの工程３からのテトラヒドロオキサジン（０．１モル）およびシュウ酸（５０．４ｇ、０．４モル）を１５０ｍの水を含むフラスコに添加した。この混合物を２時間還流し、室温へと冷却した。この反応混合物を５％  炭酸水素ナトリウム溶液で洗浄し、乾燥させ、そしてジクロロメタン／ヘキサン（８０：２０体積比）から再結晶化させて、純粋な淡黄色の結晶を得た。ＮＭＲスペクトルは、この最終生成物が、１−（２，４−ジメトキシ−フェニル）−１−（４−メトキシ−フェニル）−プロプ−２−イン−１−オールに一致する構造を有することを示した。
【０１１６】
（パートＣ）
本パートＢの工程３からの１−（２，４−ジメトキシ−フェニル）−１−（４−メトキシ−フェニル）−プロプ−２−イン−１−オール（２．６ｇ）を、反応フラスコ中、０℃で２０ｍＬのトルエンに溶解させた。ピペリジン（０．８２ｇ）をこの反応フラスコに添加し、１０分間攪拌させた。無水酢酸（０．９１ｍＬ）を添加し、そしてこの反応混合物を８０℃で１時間攪拌した。本実施例のパートＡで生成された２−エトキシ−６−メトキシ−キノリン−４−オール（２ｇ）をこの反応フラスコに添加し、この反応混合物を２４時間還流した。溶媒の蒸発に続いて、残渣をフラッシュカラム分離を介して精製した。ＮＭＲスペクトルは、この生成物が、２−（２，４−ジメトキシ−フェニル）−５−エトキシ−９−メトキシ−２−（４−メトキシ−フェニル）−２Ｈ−ピラノ［３，２−ｃ］キノリンに一致する構造を有することを示した。
【０１１７】
（実施例１１）
以下を除いて実施例１０の手順に従った。パートＡにおいて、４−メトキシアニリンに置き換えて１−アミノナフタレン（４７ｇ）を使用した。パートＢの工程１において、１，３−ジメトキシベンゼンおよび塩化ｐ−アニソイルにそれぞれ置き換えて、２−フルオロベンゾイルクロリド（１５．８ｇ）およびアニソール（１０．８ｇ）を使用して、（２−フルオロ−フェニル）−（４−メトキシ−フェニル）−メタノンを生成した。ＮＭＲスペクトルは、この最終生成物が、１２−エトキシ−３−（２−フルオロフェニル）−３−（４−メトキシ）−３Ｈ−ベンゾ［ｈ］ピラノ［３，２−ｃ］キノリンに一致する構造を有することを示した。
【０１１８】
（実施例１２）
１−アミノナフタレンに置き換えて４−メトキシアニリン（４０ｇ）を使用したこと以外、実施例１１の手順に従った。ＮＭＲスペクトルは、この最終生成物が、５−エトキシ−２−（２−フルオロフェニル）−９−メトキシ−２−（４−メトキシフェニル）−２Ｈ−ピラノ［３，２−ｃ］キノリンに一致する構造を有することを示した。
【０１１９】
（実施例１３）
１−アミノナフタレンに置き換えて３，４−メチレンジオキシアニリン（４５ｇ）を使用したこと以外、実施例１１の手順に従った。ＮＭＲスペクトルは、この最終生成物が、５−エトキシ−３−（２−フルオロフェニル）−３−（４−メトキシ）−２Ｈ−［１，３］−ジオキソロ［４．５−ｇ］ピラノ［３，２−ｃ］キノリンに一致する構造を有することを示した。
【０１２０】
（実施例１４）
（工程１）
反応フラスコに、実施例１０のパートＢ、工程１で調製された１０ｇの（２，４−ジメトキシ−フェニル）−（４−メトキシ−フェニル）−メタノン、１５０ｍＬのテトラヒドロフラン、および１４．０ｇのヘキサン／鉱油中１８重量％のアセチリドナトリウムのスラリーを充填した。この反応混合物を、室温において窒素雰囲気下で２４時間攪拌した。このフラスコの内容物を氷水を含む５００ｍＬビーカーに注ぎ、１００ｍＬの塩化メチレンで３回抽出した。この抽出物を合わせ、無水硫酸マグネシウムで乾燥させ、溶媒を減圧下で除去した。この生成物は、ＮＭＲによって１−（２，４−ジメトキシ−フェニル）−１−（４−メトキシ）−２−プロピン−１−オールと一致する構造を有することが示された。
【０１２１】
（工程２）
実施例６の手順の中間体である２−エトキシ−ベンゾ［ｈ］キノリン−４−オール（２ｇ）、および２．５ｇの工程１からの１−（２，４−ジメトキシ−フェニル）−１−（４−メトキシ−フェニル）−２−プロピン−ｌ−オール（２．５ｇ）を１００ｍ＋のクロロホルムを含む反応フラスコに添加し、そして室温で窒素雰囲気下で攪拌した。この反応混合物にエーテル中の三フッ化ホウ素を数滴添加し、２４時間攪拌した。溶媒を蒸発させ、ジクロロメタン／ヘキサン（８０：２０体積比）から再結晶化させて、１２−エトキシ−３−（２，４−ジメトキシ−フェニル）−３−（４−メトキシフェニル）−３Ｈ−ベンゾ［ｈ］ピラノ（３，２−ｃ］キノリンの構造と一致するＮＭＲスペクトルを有する生成物を得た。
【０１２２】
（実施例１５）
β−フェニルシンナムアルデヒド（５．９ｇ）、無水ＭｇＳＯ４（ｌ０ｇ）および３０ｍＬのピリジンを反応フラスコに添加し、攪拌しながら沸騰するまで加熱した。３０ｍＬピリジン中の４−ヒドロキシ−１−メチル−２（１Ｈ）−キノロン（５．０ｇ）の溶液をこの沸騰混合物に６０分の時間間隔をかけて、攪拌しながら添加した。得られた混合物を攪拌し、そして別に１５分間還流させてピリジンを蒸発させた。水およびエーテルを添加し、このエーテル溶液を希酸で抽出し、続いて希ＮａＨＣＯ３溶液で抽出した。溶媒の蒸発に続いて、フラッシュカラム分離を介して残渣を精製した。核磁気共鳴（ＮＭＲ）スペクトルは、この生成物が、２，２−ジフェニル−６−メチル−５，６−ジヒドロ−２Ｈ−ピラノ［３，２−ｃ］キノリン−５−オンに一致する構造を有することを示した。
【０１２３】
（実施例１６）
光互変性能試験は、パートＡにおける、本発明の実施例を用いた光互変ポリマー試験サンプルの調製、およびパートＢに記載するような、光互変性能を試験する工程を包含する。
【０１２４】
（パートＡ）
実施例１〜１５に記載される光互変化合物を用いて試験サンプルの調製を行った。実施例２〜１４の試験正方形（ｔｅｓｔ  ｓｑｕａｒｅ）については、１．５×１０−３モル溶液を得るために計算された光互変化合物の量を、４部のエトキシル化ビスフェノールＡジメタクリレート（ＢＰＡ  ２ＥＯ  ＤＭＡ）、１部のポリ（エチレングリコール）６００ジメタクリレート、および０．０３３重量パーセントの２，２’−アゾビス（２−メチルプロピオンニトリル）（ＡＩＢＮ）のモノマーブレンド５０ｇを含むフラスコに添加した。実施例１および１５の試験正方形については、使用された光互変化合物の量は、それぞれ、実施例２〜１４で使用された量の２５％および５０％であった。各試験正方形について光互変化合物を、必要な場合攪拌および穏やかな加熱によって、モノマーブレンド中に溶解した。透明な溶液が得られた後、これを２．２ｍｍ×６インチ（１５．２４ｃｍ）×６インチ（１５．２４ｃｍ）の内寸を有する平らなシート状の型に注いだ。この型を密封し、水平な気流の、プログラム式オーブン（温度を５時間かけて４０℃〜９５℃に上昇させ、その温度を９５℃で３時間保持し、２時間の間隔をかけて６０℃まで下げ、次いで６０℃で６時間まで保持するようにプログラムされた）の中に置いた。型を開けた後、このポリマーシートをダイヤモンド刃の鋸で２インチ（５．１センチメートル）の試験正方形に切断した。
【０１２５】
（パートＢ）
パートＡで調製された光互変異性試験正方形を、以下に記載されるように、光学台ＡまたはＢ上で光互変反応について試験した。この光学台を７２Ｆｏ（２２℃）の温度で維持した。
【０１２６】
光学台上で試験する前に、光互変異性試験正方形をランプから約６インチ（１５ｃｍ）の距離で３６５ｎｍの紫外光に１５分間暴露し、光互変化合物を活性化させた。次いで、サンプルをオーブン中に７５℃で１５分間置いて、サンプル中の光互変化合物を漂白または不活性化させた。次いで、試験正方形を、蛍光室内照明（約１００ルクス）に少なくとも２時間暴露しながら室温に冷却し、次いで、光学台上で試験する前に、別に２時間室温で被覆した。
【０１２７】
実施例１〜７、１３および１５の試験正方形のために、光学台Ａを使用した。これに２５０ワットのキセノンアークランプ、リモートコントロールシャッター、アークランプのための熱だめとして働く加熱硫化銅浴、短波長の放射を除去するＳｃｈｏｔｔ  ＷＧ−３２０ｎｍカットオフフィルター；濃度フィルター（ｎｅｕｔｒａｌ  ｄｅｎｓｉｔｙ  ｆｉｌｔｅｒ）、および試験されるべき正方形が挿入されるサンプルホルダーを取付けた。光学ベンチの電力出力（すなわち、サンプルレンズが暴露される光量）を、参照標準として使用された光互変試験正方形を用いて較正した。これは、約１．４〜１．９ワット／平方メートル（Ｗ／ｍ２）の範囲の電力出力を生じた。電力出力の測定は、ＵＶ−Ａ検出器（シリアル番号２２４１１）もしくは同等の機器を備えるＧＲＡＳＥＢＹ  Ｏｐｔｒｏｎｉｃｓ  Ｍｏｄｅｌ  Ｓ−３７１ポータブル光度計（シリアル番号２１５３６）を用いて行われた。ＵＶ−Ａ検出器は、サンプルホルダー中に配置され、そして光出力が測定された。電力出力に対する調節を、ランプのワット数を上昇もしくは低下させることによってか、または濃度フィルターを光路に追加するかもしくは光路から除去することによって行った。
【０１２８】
モニター用の、タングステンランプからの光の平行ビームは、上記正方形の法線に対して浅い角度（約３０°）でこの正方形を通過した。この正方形を通過した後、タングステンランプからの光を、測定されている光互変化合物の予め決定された可視λ（最大）で設定されたＳｐｅｃｔｒａｌ  Ｅｎｅｒｇｙ  Ｃｏｒｐ．のＧＭ−２００モノクロメーターを通して検出器のほうに向けた。実施例１および１５の試験正方形については、可視λ（最大）を４５０ナノメートル（ｎｍ）に設定した。検出器からの出力信号を放射計で処理した。
【０１２９】
上記試験正方形をサンプルホルダー内に漂白した状態で挿入し、透過率スケールを１００％に調節し、キセノンランプからのシャッターを開放してＵＶ線を提供し、試験正方形を漂白状態から活性化（すなわち、暗化した）状態へと変化させ、１５分後に活性化状態の透過率を測定し、そして以下の式に従って光学濃度の変化を計算することによって、光学濃度の変化（ΔＯＤ）を決定した：ΔＯＤ＝ｌｏｇ（１００／％Ｔａ）（ここで、％Ｔａは、活性化状態でのパーセント透過率であり、対数は、底１０に対する）。全ての計算には、ＬＡＢＴＥＣＨ  ＮＯＴＥＢＯＯＫｐｒｏソフトウェアを使用した。
【０１３０】
実施例１〜７、１３および１５の試験正方形中の光互変化合物の性能特性を表１に報告する。
【０１３１】
光学台Ｂを、実施例８〜１２および１４の試験正方形のために使用した。これは、３００ワットキセノンアークランプが固定されたレール、リモートコントロールシャッター、短波長放射を除去するＳｃｈｏｔｔ  ３ｍｍ  ＫＧ−２バンドパスフィルター、濃度フィルター、サンプル温度を維持するための水晶水用セル／サンプルホルダー（この中に試験されるべき試験サンプルが挿入される）を備えていた。
【０１３２】
３．０ワット／ｍ２に調節された電力出力を有する光学台Ｂ上で測定を行った。電力出力の測定を、放射計検出器（モデル番号：ＳＥＤ  ０３３；シリアル番号：５８８６）または同等の機器を備えたＩｎｔｅｒｎａｔｉｏｎａｌ  Ｌｉｇｈｔ  Ｒｅｓｅａｒｃｈ  Ｒａｄｉｏｍｅｔｅｒ（モデル番号：ＩＬ１７００；シリアル番号：１２９０）を用いて行った。この放射計を、レール上の光学的レールキャリアに正しい焦点長で配置し、そして光出力を測定した。電力出力に対する調節を、ランプのワット数を上昇または低下させることによってか、または濃度フィルターを光路に追加するかもしくは光路から除去することによって行った。
【０１３３】
実施例８〜１２および１４の試験正方形を、キセノンアークランプを用いて、試験正方形の表面の法線に対して３０°でＵＶ照射に暴露した。モニター用の、試験サンプルに対して垂直に維持されたタングステン／ハロゲンランプからの光の平行ビームは、これを通り、次いで分光光度計に取付けられた積分球に直接入る。この積分球は、試験サンプルを通るモニター用の光を全て集めて混合するためのデバイスである。試験条件の制御およびデータの取得を、Ｏｃｅａｎ  Ｏｐｔｉｃｓ，Ｉｎｃ．によって提供されるＯＯＩ  Ｂａｓｅ  ３２ソフトウェアと組み合わせた独自のプログラムによって操作した。
【０１３４】
光学台Ｂ上の試験正方形の光学濃度の変化（ΔＯＤ）を、光学台Ａ上で行った手順と同様の手順を用いて決定した。実施例８〜１２および１４の試験正方形における光互変性能試験の結果は、表１に含まれる。
【０１３５】
実施例の試験正方形を試験するために使用されたそれぞれの光学台において、退色半減期（Ｆａｄｅ  Ｈａｌｆ  Ｌｉｆｅ）（Ｔ１／２）を決定した。退色半減期は、試験正方形中の光互変化合物の活性化形態のΔＯＤについての、活性光の光源の除去（例えば、シャッターの閉鎖による）の後に、７２Ｆｏ（２２℃）で１５分の活性化の後に測定された最大ΔＯＤの１／２に達する時間間隔（秒）である。
【０１３６】
λ（最大）値を決定するため、Ｖａｒｉａｎ  Ｃａｒｙ  ３  ＵＶ−可視分光光度計または同等の装置を使用した。ＵＶ範囲におけるλ（最大）（Δ最大（ＵＶ））は、光互変化合物の吸収が起こる、可視スペクトルに最も近いＵＶ範囲の波長である。可視光範囲におけるλ（最大）（Δ最大（可視））は、光互変化合物の活性化形態の最大吸収が起こる、可視スペクトルの波長である。実施例１〜１５の試験正方形についてのλ（最大）値は、表１に含まれる。
【０１３７】
（表１）
【０１３８】
【表１】
2007512417.tif 000018
＊光学台Ａのために使用された手順に従って試験された
＊＊光学台Ｂのために使用された手順に従って試験された
表１の結果は、本発明の実施例の化合物１〜１５から得られたλ（最大）（可視およびＵＶ）、１５分後の飽和状態のΔＯＤ、退色半減期（Ｔ１／２）についての値の範囲を示す。これらは、２位、５位、６位、７位、８位、９位、および／または１０位の炭素環原子における置換基の性質に依存する。実施例１についてのλ（最大）（可視およびＵＶ）の結果は、サンプル中の互変異性体の存在に起因して等しいのであると考えられる。
【０１３９】
本発明は、それらの特定の実施形態の具体的な詳細を参照して記載された。このような詳細が、付随する特許請求の範囲に含まれる程度の範囲を除いて、本発明の範囲に対する限定としてはみなされないことが意図される。
【国際調査報告】
2007512417.tif 000047
2007512417.tif 000048
2007512417.tif 000049